(57)【要約】本発明は、少なくとも１つの単一光アライメントポリマー、好ましくは、少なくとも１つの光反応性基を有するホモ−又はコポリマーと；少なくとも１つの単一溶媒とを含む、光アライメント組成物であって、式（Ｉ）（Ｒ−ＣＯ−Ｏ−Ｒ’）［式中、Ｒ及びＲ’は、互いに独立して、直鎖又は分岐アルキル鎖であるが、但し、少なくとも１つのアルキル鎖は分岐しているものとする］で示される光アライメント組成物に関する。さらに、本発明は、塗布又は印刷のための、とりわけ印刷のための、よりとりわけインクジェット又はオフセット印刷プロセスのための、そして最もとりわけオフセット印刷プロセスのための、この組成物の使用に関する。加えて、本発明は、液晶用配向層の調製のための、並びに、非構造化及び構造化の光学素子及び多層系、とりわけ液晶ディスプレイ（ＬＣＤ）の構築における、光アライメント組成物の使用に関する。【特許請求の範囲】
【請求項１】
ａ）少なくとも１つの単一光アライメントポリマー、好ましくは、少なくとも１つの光反応性基を有するホモ−又はコポリマー；
及び好ましくは光反応性基を有さないさらなるポリマーと、
ｂ）少なくとも１つの式（Ｉ）
（Ｒ−ＣＯ−Ｏ−Ｒ’）
［式中、Ｒ及びＲ’は、互いに独立して、直鎖アルキル、又は分岐アルキル鎖であるが；但し、少なくとも１つのアルキル鎖は分岐しているものとする］
で示される単一溶媒とを含む、光アライメント組成物。
【請求項２】
ｃ）光反応性基を有さないさらなるポリマー
を含む、請求項１に記載の光アライメント組成物。
【請求項３】
ａ）少なくとも１つの式（Ｉ）
（Ｒ−ＣＯ−Ｏ−Ｒ’）
［式中、Ｒ及びＲ’は、互いに独立して、直鎖Ｃ１−Ｃ６アルキル又は分岐Ｃ１−Ｃ６アルキル鎖であるが；但し、少なくとも１つのアルキル鎖は分岐しているものとする］
で示される単一溶媒を含む、先行請求項のいずれかに記載の光アライメント組成物。
【請求項４】
少なくとも１つの式（Ｉ）
（Ｒ−ＣＯ−Ｏ−Ｒ’）
［式中、Ｒ及びＲ’は、同時に分岐アルキル鎖である］
で示される単一溶媒を含む、先行請求項のいずれかに記載の光アライメント組成物。
【請求項５】
光反応性基を含む、先行請求項のいずれかに記載の光アライメント組成物であって、光反応性基が、二量化性、異性化性、重合性及び／又は架橋基であり；好ましくは、光反応性基が、シンナマート−、クマリン−、キノリン−、アゾ−、スチルベン−、シアノスチルベン−、カルコン−、ジフェニルアセチレン、ベンジリデン−フタルイミジン、ベンジリデンアセトフェノン、フェニレンジアクリロイル、スチルバゾール及び／又はアゾ基である、光アライメント組成物。
【請求項６】
少なくとも２つのモノマーを含む少なくとも１つの単一光アライメントポリマーを含む、先行請求項のいずれかに記載の光アライメント組成物であって、少なくともモノマーが光反応性基を含む、光アライメント組成物。
【請求項７】
光反応性基を有する少なくとも２つのモノマーを含む少なくとも１つの単一光アライメントポリマーを含む、先行請求項のいずれかに記載の光アライメント組成物。
【請求項８】
ポリアミド酸、部分的にイミド化されたポリアミド酸、ポリイミド、ポリアミド酸エステル又はポリシロキサンである骨格を含む光反応性基を有さないさらなるポリマーを含む、先行請求項のいずれかに記載の光アライメント組成物。
【請求項９】
光アライメントポリマーと同じ骨格を有する光反応性基を有さないさらなるポリマーを含む、先行請求項のいずれかに記載の光アライメント組成物。
【請求項１０】
少なくとも１つの単一光アライメントポリマーを、光アライメントポリマー及び光反応性基を有さないポリマーの重量の合計の０．５％〜５０％（重量）の量で含む、先行請求項のいずれかに記載の光アライメント組成物。
【請求項１１】
ｄ）少なくとも１つのさらなる、非プロトン性又はプロトン性極性溶媒である、極性溶媒を含む、先行請求項のいずれかに記載の光アライメント組成物。
【請求項１２】
ｄ）少なくとも１つの非プロトン性極性溶媒、好ましくは２つの非プロトン性極性溶媒、より好ましくはＮ−メチルピロリドン（ＮＭＰ）又はＮ−エチルピロリドン（ＮＥＰ）から選択される少なくとも１つの溶媒、最も好ましくはＮ−メチルピロリドン（ＮＭＰ）及び２−ブトキシエタノール（ＢＣ）又はＮ−エチルピロリドン（ＮＥＰ）及び２−ブトキシエタノール（ＢＣ）である２つの非プロトン性溶媒を含む、先行請求項のいずれかに記載の光アライメント組成物。
【請求項１３】
溶媒（Ｉ）及び場合によりさらなる溶媒を、組成物の総重量に対して９９〜７０％（重量）の総量で含む、先行請求項のいずれかに記載の光アライメント組成物。
【請求項１４】
少なくとも１つの界面活性剤をさらに含む、先行請求項のいずれかに記載の光アライメント組成物。
【請求項１５】
先行請求項のいずれかに記載される通りの光アライメント組成物を印刷又は塗布によって基版に適用することを含む、液晶アライニング層の調製のための方法。
【請求項１６】
先行請求項１〜１４のいずれかに記載される通りの又は請求項１５に記載される通りの方法に従って調製される通りの光アライメント組成物を含む、液晶アライニング層。
【請求項１７】
光学及び電気光学素子のための、請求項１７に記載の液晶アライニング層の使用。
【請求項１８】
請求項１６に記載の液晶アライニング層を含む、光学及び電気光学素子。
【発明の詳細な説明】
【技術分野】
【０００１】
本発明は、少なくとも１つの単一光アライメントポリマー、好ましくは、少なくとも１つの光反応性基を有するホモ−又はコポリマーと；少なくとも１つの式（Ｉ）
（Ｒ−ＣＯ−Ｏ−Ｒ’）
［式中、Ｒ及びＲ’は、互いに独立して、直鎖又は分岐アルキル鎖であるが、但し、少なくとも１つのアルキル鎖は分岐しているものとする］
で示される単一溶媒とを含む、光アライメント組成物に関する。
【０００２】
さらに、本発明は、塗布又は印刷のための、とりわけ印刷のための、よりとりわけインクジェット又はオフセット印刷プロセスのための、そして最もとりわけオフセット印刷プロセスのための、この組成物の使用に関する。加えて、本発明は、液晶アライニング層の調製のための、並びに、非構造化及び構造化の光学素子及び多層系、とりわけ液晶ディスプレイ（ＬＣＤ）の構築における、光アライメント組成物の使用に関する。
【０００３】
一般に、光アライメント材料は、２つの主要技術である塗布及び印刷によって適用される。
【０００４】
塗布法は、例えば、スピン塗布、エアドクター塗布、ブレード塗布、ナイフ塗布、リバースロール塗布、トランスファーロール塗布、グラビアロール塗布、キスロール塗布、キャスト塗布、スプレー塗布、スロットオリフィス塗布、カレンダー塗布、電着塗布、ディップ塗布又はダイ塗布である。
【０００５】
印刷法は、例えば、凸版印刷（フレキソ印刷など）、凹版印刷（ダイレクトグラビア印刷又はオフセットグラビア印刷など）、リソグラフ印刷（オフセット印刷など）、又はステンシル印刷（スクリーン印刷など）である。
【０００６】
一般に、画像転写の方法によって及び採用される像担持体の一般的な類型によって識別される、５つの主要な印刷プロセスがある。プロセスに応じて、印刷画像は、直接的又は間接的のいずれかで基板に転写される。ダイレクト印刷では、画像は、像担持体から基板へ直接転写され、ダイレクト印刷の例は、グラビア、フレキソ、スクリーン印刷及び活版印刷プロセスである。インダイレクト、又はオフセット印刷では、画像は、最初に像担持体からブランケット胴に、次に、基板に転写される。現在優勢な印刷技術であるリソグラフィは、インダイレクト（オフセット）プロセスである。
【０００７】
像担持体（又は版）は、一般に、４種類：凸版、平版、凹版、又はスクリーンのうちの１種として分類され得る。凸版印刷では、画像又は印刷領域は、非画像領域の上に隆起している。５つの主要な印刷プロセスの中で、凸版印刷によるものは、活版及びフレキソである。平版印刷では、画像及び非画像領域は、同じ平面上にある。画像及び非画像領域は、異なる物理化学的特性によって定義される。リソグラフィは、平版プロセスである。凹版プロセスでは、非印刷領域は、基版と共通の表面水準にあるが、一方で、印刷領域（精密エッチングされた又は彫刻された、異なる深さ及び／又はサイズのウェルからなる）は、陥凹される。グラビアは、凹版プロセスである。スクリーンプロセス（孔版印刷としても公知）では、画像は、図形又は印刷画像を担持する多孔性メッシュを通してインクを押し出すことによって基版に転写される。
【０００８】
インクジェット印刷は、さらに確立された急速に成長している工業用画像堆積プロセスの代表であり、これもまた、上記の従来の印刷プロセスと比較してその全く異なる特徴（例えば、像担持体がない）にもかかわらず印刷と呼ばれる。インクジェットプリンターは、連続モード又はドロップオンデマンド（ＤＯＤ）モードのいずれかで駆動し得る。連続モードでは、流体がノズルを通って汲み出され、液ジェットを形成する。周期摂動を強制することによって均一に配置及びサイズ化された液滴が得られ、表面張力駆動ジェット粉砕を導く。これは、流体が特定の伝導率を有することを必要とする。ドロップオンデマンドは、エレクトロニクス及びディスプレイなどの多くの工業用途に最適な方法である。これは、主に、そのより小さな液滴サイズ、より高い正確性及び流体をより導電性にするドーパントを使用する必要がないという理由からである。音響パルスは、ノズルを通ってリザーバーから液滴を吐出する。パルスは、熱的（バブルジェット（登録商標））又は圧電的（ピエゾジェット）のいずれかによって発生され得る。圧電ＤＯＤは、一般に、様々な溶媒により適している。インクジェット印刷技術の最も重要な部分は、おそらく、流体及びその物性である。流体パラメーター（粘度及び表面張力など）は、一方で、個別のプリンターに対して印刷中に確実な液滴形成が得られるように最適化されるべきである。流体はまた、個別の基板に対する良好な湿潤性及び均質な膜を得るために最適化されるべきである。
【０００９】
フレキソ技術は、ＬＣＤ業界において、液晶アライニング層を適用するために使用され成功している。フレキソ技術によれば、液晶アライニング層は、いかなるエッチングプロセスも必要とせず、所定のパターンで直接印刷され得る。一般に記載されていることだが、フレキソプロセスは、一連のローラーを使用して多量のアライメント材料を所定のパターンとして所望の基版（典型的にはガラス）の表面に転写する、実質的に連続したプロセスであり得る。別の言い方をすれば、フレキソ装置は、プロセスを通して連続的に複数のガラスパネルを自動運搬するように構成され得る。該装置は、多量のアライメント材料処理液を保留するように所定のパターンで構成された一連の保留セルを有する特別な樹脂版を採用する。樹脂版は、回転させられ、その後、ガラスパネル表面と直接接触して溶液を放出し、所定のパターンを転写してその表面に液晶アライニング層を形成する。次いで、ガラスパネルは加熱されて、液晶アライニング層をプレ硬化する。
【００１０】
より詳細には、フレキソ印刷による液晶アライニング層の作製が以下に記載される。アライメント材料溶液は、いわゆるアニロックスロール上に滴下及び維持される。アニロックスロールは、好ましくは、クロム、又はクロム及びニッケルで鍍金される（アライメント材料溶液接触面）。ピラミッド形状を有するセルは、アライメント材料がセル中に保持され得るように、アニロックスロール中およそ２０μmの深さに形成される。
【００１１】
ドクターロールは、アニロックスロールと一緒に回転させられ、アライメント材料溶液が確実にアニロックスロールの表面に均等に適用されることを助ける。樹脂版は、典型的には銅を含む、下敷版に接着される。好ましい実施態様において、樹脂版は、ポリブタジエン樹脂、例えば、Asahi Kasei 感光性樹脂（「ＡＰＲ」）から形成される。説明をわかり易くするため、樹脂版は、以降、「ＡＰＲ版」として本明細書に記載される。
【００１２】
ＡＰＲ版は、所定のパターンの外面を含む。該パターンは、アライメント材料溶液がセル中に収容され得るように、凹版として複数のセルを含む。セルの深さは、好ましくは、およそ１５〜２０μmの範囲である。したがって、上の一般的な説明とは対照的に、液晶アライニング層適用のためのフレキソプリンターは、凸版プロセスの代わりに凹版プロセスを使用する。
【００１３】
アライメント材料溶液は、アニロックスロール上に分注される。アニロックスロール及びドクターロールは回転して、外周部分で接触する。ドクターロールによって提供される接触圧は、アニロックスロール中（すなわち、セル中）のアライメント材料溶液が均一に分散されること及びある特定量の溶液をアニロックスロールのセルに充填することを助ける。次いで、ＡＰＲ版がアニロックスロールと接触し、そして、アライメント材料溶液がＡＰＲ版へ供給又は転送される。典型的には、ＡＰＲ版に転移されるアライメント材料溶液の量は、ドクターロールがアニロックスロールに対して発揮する（又はその反対）接触力によって決定される。次いで、アライメント材料溶液がＡＰＲ版セル中に保留される。
【００１４】
ＬＣＤパネル又はガラスは、印刷テーブルに固定される。該テーブルが上昇し、そして、ＡＰＲ版を保留している銅版が回転すると同時に該ガラスが前進する。したがって、ＡＰＲ版がガラス基版と直接接触し、そして、ＡＰＲ版中のパターンのセルからアライメント材料溶液がガラスに適用される。結果として、ガラス基版上に配向層が形成される。
【００１５】
光アライメント組成物は、非常に効率的で経済的な大規模製造プロセスに到達できるため、これらの材料に対して大きな需要がある。しかしながら、それらの適用性（それらの印刷適性など）は、高い工業規格を満たさないことが多い。必要とされる高い品質規格は、例えば、均等な湿潤性；適用される層の所望の厚さであり、層の表面全体にわたる均質性が必要とされる。
【００１６】
それ故、均一な無欠陥表面の要件を満たす薄い液晶アライニング層の作製のための、良好な塗布性又は印刷適性を可能にする光アライメント材料に対して継続的なニーズがある。
【００１７】
本発明において、改善された印刷プロセスに到達できる、上に言及された新規光アライメント組成物が見いだされた。
【００１８】
したがって、本発明は、ａ）少なくとも１つの単一光アライメントポリマー、好ましくは、少なくとも１つの光反応性基を有するホモ−又はコポリマー；
及びｃ）好ましくは、光反応性基を有さないさらなるポリマーと、
ｂ）少なくとも１つの式（Ｉ）
（Ｒ−ＣＯ−Ｏ−Ｒ’）
［式中、Ｒ及びＲ’は、互いに独立して、直鎖アルキル；好ましくは直鎖  分岐Ｃ１−Ｃ６アルキル鎖；より好ましくは分岐Ｃ１−Ｃ６アルキル鎖、最も好ましくは分岐Ｃ３−、Ｃ４−、Ｃ５−、Ｃ６アルキル鎖、とりわけ最も好ましくは分岐Ｃ４アルキル鎖であるが；但し、少なくとも１つのアルキル鎖は分岐しているものとする］
で示される単一溶媒とを含む、光アライメント組成物に関する。
【００１９】
好ましいのは、Ｒ及びＲ’が同時に分岐アルキル鎖である、本発明の光アライメント組成物である。
【００２０】
本発明の文脈において、以下に与えられる言い回しは、以下に与えられる通りの所与の意味及び優先度を有する：
【００２１】
「ポリマー」は、例えば、ホモポリマー、コポリマー、グラフトポリマー、ブロックポリマー、超分岐ポリマー又はオリゴマーの意味を有し；好ましくは、ポリマー又はコポリマーの意味を有する；
【００２２】
本発明の好ましい「ポリマー」は、特に限定されない骨格であって、例えば、ポリアミド酸、部分的にイミド化されたポリアミド酸、ポリイミド、ポリアミド酸エステル、ポリエステル、ポリアミド、ポリシロキサン、ポリマレインイミド（polymaleinimide）、ポリアクリラート、ポリビニル、セルロース誘導体、ポリアセタール、ポリ尿素、ポリウレタン、ポリスチレン誘導体、ポリ（スチレン−フェニル−マレイミド）−誘導体及びポリ（メタ）アクリラート、シクロオレフィンポリマー又はそれらの混合物によって表される骨格を含む。より好ましい「ポリマー」は、ポリアミド酸、部分的にイミド化されたポリアミド酸、ポリイミド、ポリアミド酸エステル、ポリシロキサン誘導体又はそれらの混合物であり；ポリアミド酸、部分的にイミド化されたポリアミド酸、ポリイミド及びそれらの混合物が最も好ましく、そして、とりわけ最も好ましいのは、ポリアミド酸である。
【００２３】
「塗布」は、例えば、例えばスピン塗布、メニスカス塗布、ワイヤー塗布、スロット塗布のような塗布技術、オフセット印刷、フレキソ印刷、グラビア印刷などの印刷、とりわけインクジェット又はオフセット印刷の意味を有する；
【００２４】
「光アライメントポリマー」は、アライニング光で照射後に光化学反応を受けることが可能な光反応性基を含む、有機ポリマー、コポリマー又はオリゴマーの意味を有する。
【００２５】
「アライニング光」は、光アライメントを開始することができる波長の光の意味を有する。好ましくは、波長は、ＵＶ−Ａ、ＵＶＢ及び／若しくはＵＶ／Ｃ範囲であるか、又は可視範囲である。どの波長が適切であるかは、光アライメント化合物に依存する。好ましくは、光反応性基は、可視光及び／又はＵＶ光に感受性である。より好ましくは、アライニング光は、少なくとも部分的に直線偏光された光、楕円偏光された光（例えば、円偏光された光）、又は偏光されない光、最も好ましくは、円偏光された光、又は偏光されない光（斜方曝露された）、又は少なくとも部分的に直線偏光された光である。とりわけ、最も好ましいアライニング光は、実質的に偏光された光、とりわけ直線偏光された光を示すか；又はアライニング光は、斜方照射によって適用される偏光されない光を示す。
【００２６】
「光照射なしに液晶分子のアライメントを制御する特性を示すアライニング基」は、液晶をアライン可能、好ましくは液晶をホメオトロピック又は平面アライン可能な有機基の意味を有する。
【００２７】
このようなアライニング基の例は、少なくとも１つの単一ヘテロ原子及び／若しくは少なくとも１つの単一架橋基が未介在又は介在している、非置換又は置換ステロイド骨格（コレステロール基など）であり、好ましくは、コレステロール基は、コレステリル、コレスタニル、コレスタンであるか；又はアライニング基は、例えば１，４−シクロヘキシレン及び１，４−フェニレン（例えば、直接的に又は１，２−エチレンを通じて直線状にカップリングされた）のいずれか１つから選択される３〜４個の環である、非置換又は置換有機化学構造であり、そして、その有機化学構造は、好ましくは、３若しくは４ピースの１，４−シクロヘキシレン、３若しくは４ピースの１，４−フェニレンから構成されるか、又は１，４−シクロヘキシレンと１，４−フェニレンの両方（ピースの総数が３若しくは４ピースである）から構成される；
【００２８】
置換基は、例えば、直鎖又は分岐Ｃ１−Ｃ３０アルキルである。
【００２９】
「光反応性基」は、光で照射後に反応を受けることが可能な有機基の意味を有する。例えば、光反応性基は、電子環状反応、ラジカル反応、光異性化及びノリッシュ反応を起こすことが可能であり、例えば、二量化性、分解性、異性化性、重合性及び／又は架橋性基である；
【００３０】
より好ましくは、光反応性基は、シンナマート−、クマリン−、キノリン−、アゾ−、スチルベン−、シアノスチルベン−、カルコン−、ジフェニルアセチレン、ベンジリデン−フタルイミジン、ベンジリデンアセトフェノン、フェニレンジアクリロイル、スチルバゾール及び／又はアゾ基であり；最も好ましいのは、シンナマート−、クマリン−、キノリン−、シアノスチルベン−、及び／又はカルコン基であり；とりわけ最も好ましいのは、シンナマート−又はシアノスチルベン基であり、そして、よりとりわけ、シンナマート基が好ましい。
【００３１】
「直鎖アルキル」は、例示的な直鎖Ｃ１−Ｃ４０アルキル、とりわけ直鎖Ｃ１−Ｃ３０アルキル、好ましくは直鎖Ｃ１−Ｃ２４アルキル、より好ましくは直鎖Ｃ１−Ｃ１６アルキル、最も好ましくは直鎖Ｃ１−Ｃ１０アルキル、そして、とりわけ最も好ましくは直鎖Ｃ１−Ｃ６アルキル、極めてとりわけ最も好ましくはメチル、エチル、プロピル、ブチル、ペンチル又はヘキシルの意味を有する；
【００３２】
直鎖Ｃ１−Ｃ１０アルキルは、例えば、メチル、エチル、プロピル、ブチル、ペンチル、ヘキシル、ヘプチ（hepty）、オクチル、ノニル、デシル又はウンデシルである；
【００３３】
直鎖Ｃ１−Ｃ１６アルキルは、例えば、メチル、エチル、プロピル、ブチル、ペンチル、ヘキシル、ヘプチ、オクチル、ノニル、デシル又はウンデシル、ドデシル、トリデシル、テトラデシル、ペンタデシル又はヘキサデシルである。
【００３４】
「分岐アルキル鎖」は、例示的な分岐Ｃ３−Ｃ４０アルキル、とりわけ分岐Ｃ３−Ｃ３０アルキル、好ましくは分岐Ｃ３−Ｃ２０アルキル、より好ましくは分岐Ｃ３−Ｃ１６アルキル、最も好ましくは分岐Ｃ３−Ｃ１０アルキル、そして、とりわけ最も好ましくは分岐Ｃ３−Ｃ６アルキル（分岐Ｃ３−Ｃ４−Ｃ５−Ｃ６アルキルである）、極めてとりわけ最も好ましくはＣ３−Ｃ６アルキル、イソプロピル、sec.−ブチル、tert.−ブチル、イソペンチル、ジメチルプロピル、又は２−メチルペンタン、３−メチルペンタン、２，３−ジメチルブタン、２，２−ジメチルブタンの意味を有する。
【００３５】
分岐Ｃ３−Ｃ１０アルキルは、例えば、イソプロピル、sec.−ブチル、tert.−ブチル、イソペンチル、ジメチルプロピル、又は２−メチルペンタン、３−メチルペンタン、２，３−ジメチルブタン、２，２−ジメチルブタン、イソヘプチル、イソオクチル、イソノニル、イソデシルである。
【００３６】
分岐Ｃ３−Ｃ１６アルキルは、例えば、イソプロピル、sec.−ブチル、tert.−ブチル、イソペンチル、ジメチルプロピル、又は２−メチルペンタン、３−メチルペンタン、２，３−ジメチルブタン、２，２−ジメチルブタン、イソヘプチル、イソオクチル、イソノニル、イソデシル、イソウンデシル、イソドデシル、イソトリデシル、イソテトラデシル、イソペンタデシル又はイソヘキサデシルである。
【００３７】
分岐Ｃ３−Ｃ２０アルキルは、例えば、イソプロピル、sec.−ブチル、tert.−ブチル、イソペンチル、ジメチルプロピル、又は２−メチルペンタン、３−メチルペンタン、２，３−ジメチルブタン、２，２−ジメチルブタン、イソヘプチル、イソオクチル、イソノニル、イソデシル、イソウンデシル、イソドデシル、イソトリデシル、イソテトラデシル、イソペンタデシル、イソヘキサデシル、イソヘプタデシル、イソオクタデシル、イソノンデシル、イソエイコシルである。
【００３８】
分岐Ｃ３−Ｃ３０アルキルは、例えば、例示的なイソプロピル、sec.−ブチル、tert.−ブチル、イソペンチル、ジメチルプロピル、又は２−メチルペンタン、３−メチルペンタン、２，３−ジメチルブタン、２，２−ジメチルブタン、イソヘプチル、イソオクチル、イソノニル、イソデシル、イソウンデシル、イソドデシル、イソトリデシル、イソテトラデシル、イソペンタデシル、イソヘキサデシル、イソヘプタデシル、イソオクタデシル、イソノンデシル、イソエイコシル、イソヘンエイコシル、イソトリコシル、イソテトラコシ（isotetracosy）、イソペンタコシル、イソヘキサコスジ（isohexacosdy）、イソヘプタコシル、イソオクタコシル、イソノナコシ（isononacosy）又はイソトリアコンチルである。
【００３９】
分岐Ｃ３−Ｃ４０アルキルは、例えば、イソプロピル、sec.−ブチル、tert.−ブチル、イソペンチル、ジメチルプロピル、又は２−メチルペンタン、３−メチルペンタン、２，３−ジメチルブタン、２，２−ジメチルブタン、イソヘプチル、イソオクチル、イソノニル、イソデシル、イソウンデシル、イソドデシル、イソトリデシル、イソテトラデシル、イソペンタデシル、イソヘキサデシル、イソヘプタデシル、イソオクタデシル、イソノンデシル、イソエイコシル、イソヘンエイコシル、イソトリコシル、イソテトラコシ、イソペンタコシル、イソヘキサコスジ、イソヘプタコシル、イソオクタコシル、イソノナコシ又はイソトリアコンチル又はテトラコンチルである。
【００４０】
「アルキレン」は、単一用語として使用される場合、（Ｃ１−Ｃ１２）アルキレン、好ましくはＣ１−Ｃ６アルキレンの意味を有し、これは、分岐、直鎖、置換、非置換であるか、連結基、及び脂環式基、例えばシクロヘキシレン若しくはＣ１７−Ｃ４０脂環式基、又は−Ｓｉ（Ｒ３）２−若しくは−Ｏ−Ｓｉ（Ｒ３）２−（式中、Ｒ３は、Ｃ１−Ｃ２４アルキレンであり、好ましくは少なくとも１つのＣ１−Ｃ６アルキル、より好ましくはメチル、エチル、プロピルである）が未介在又は介在している。
【００４１】
Ｃ１−Ｃ６アルキレンは、例えば、メチレン、エチレン、プロピレン、イソプロピレン、sec−ブチレン、ter.−ブチレン、ペンチレン、イソペンチレン、ヘキシレン、イソヘキシレンである。
【００４２】
Ｃ１−Ｃ３０アルキルは、好ましくは、Ｃ１−Ｃ３０アルキル、より好ましくはＣ１−Ｃ１６アルキル、最も好ましくはＣ１−Ｃ１２アルキル、そして、とりわけ最も好ましくはＣ１−Ｃ６アルキルであり、これは、メチル、エチル、プロピル、イソプロピル、ブチル、イソブチル、ペンチル、イソペンチル、ヘキシル、イソヘキシルである。Ｃ１−Ｃ３０アルキルは、与えられた全ての優先度の範囲内の上記の通りの直鎖Ｃ１−Ｃ３０アルキル及び分岐Ｃ３−Ｃ３０アルキルの意味を有する。
【００４３】
「脂環式基」は、少なくとも１つの単一ヘテロ原子及び／若しくは少なくとも１つの単一架橋基が未介在又は介在している、非置換又は置換ステロイド骨格（コレステロール基など）の意味を有し、好ましくは、コレステロール基は、コレステリル、コレスタニル、コレスタンであるか；又は「脂環式基」は、例えばシクロヘキシレン、とりわけ１，４−シクロヘキシレンである、有機化学構造の意味を有する。
【００４４】
「架橋基」は、−Ｏ−、−ＣＨ（ＯＨ）−、−ＣＯ−、−ＣＨ２（ＣＯ）−、−ＳＯ−、−ＣＨ２（ＳＯ）−、−ＳＯ２−、−ＣＨ２（ＳＯ２）−、−ＣＯＯ−、−ＯＣＯ−、−ＣＯＣＦ２−、−ＣＦ２ＣＯ、−Ｓ−ＣＯ−、−ＣＯ−Ｓ−、−ＳＯＯ−、−ＯＳＯ−、−ＳＯＳ−、−Ｏ−ＣＯ−Ｏ、−ＣＨ２−ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−、−ＣＨ＝Ｎ−、−Ｃ（ＣＨ３）＝Ｎ−、−Ｎ＝Ｎ−若しくは単結合；又は環式、直鎖若しくは分岐の置換若しくは非置換Ｃ１−Ｃ２４アルキレンの意味を有し、ここで、１以上のＣ−原子、−ＣＨ−及び／又は−ＣＨ２−基は、互いに独立して、連結基によって互いに独立して置換されていてよい。
【００４５】
「連結基」は、−Ｏ−、−ＣＯ、−ＣＯ−Ｏ−、−Ｏ−ＣＯ−、
【化１】
2018516382.tif 000002
、−ＮＲ１、−ＮＲ１−ＣＯ−、−ＣＯ−ＮＲ１−、−ＮＲ１−ＣＯ−Ｏ−、−Ｏ−ＣＯ−ＮＲ１−、−ＮＲ１−ＣＯ−ＮＲ１−、−ＣＨ＝ＣＨ−、−Ｃ≡Ｃ−、−Ｏ−ＣＯ−Ｏ−、又は−Ｓｉ（ＣＨ３）２−Ｏ−Ｓｉ（ＣＨ３）２−、又は単結合の意味を有し、そして、ここで：
Ｒ１は、水素原子又はＣ１−Ｃ６アルキルを表すが；
但し、連結基の酸素原子は、互いに直接連結されないものとする。
【００４６】
好ましくは、本発明は、少なくとも１つの光反応性基を含む少なくとも１つの単一光アライメントポリマー（好ましくは、ホモポリマーである）を含む光アライメント組成物に関する。
【００４７】
加えて、好ましくは、本発明は、少なくとも２つのモノマーを含む少なくとも１つの単一光アライメントポリマーを含む光アライメント組成物に関し、ここで、少なくとも１つの第一のモノマーは、光反応性基を含み；好ましくは、少なくとも第二のモノマーは、第一のモノマーと同一若しくは異なるさらなる光反応性基を含むか；又は少なくとも第二のモノマーは、光反応性基（photreactive group）を含まず、好ましくは、上記の通りの意味及び優先度の範囲内の光照射なしに液晶分子のアライメントを制御する特性を示すアライニング基を含む。
【００４８】
さらにより好ましくは、本発明は、光反応性基を有する少なくとも１つのモノマー及び光照射なしに液晶分子のアライメントを制御する特性を示すアライニング基を有する１つのモノマーを含む、少なくとも１つの単一光アライメントポリマーを含む光アライメント組成物に関する。
【００４９】
加えて、より好ましくは、本発明は、第一のモノマーと同一である光反応性基を有する少なくとも２つのモノマーを含む、少なくとも１つの単一光アライメントポリマーを含む光アライメント組成物に関する。
【００５０】
さらに、より好ましくは、本発明は、ｃ）ポリアミド酸、部分的にイミド化されたポリアミド酸、ポリイミド、ポリアミド酸エステル又はポリシロキサンである骨格を含む光反応性基を有さないさらなるポリマーを含む光アライメント組成物に関する。
【００５１】
加えて、さらにより好ましいのは、光反応性基を有さないさらなるポリマーを含み、かつ、好ましくは、光アライメントポリマーと同じ骨格を有する、上に与えられた通りの意味及び優先度を有する光アライメント組成物であり；好ましくは、骨格は、ポリアミド酸、部分的にイミド化されたポリアミド酸、ポリイミド、ポリアミド酸エステル、ポリシロキサン、ポリシロキサン誘導体又はそれらの混合物であり；より好ましくは、骨格は、ポリアミド酸、部分的にイミド化されたポリアミド酸、ポリイミド及びそれらの混合物であり；最も好ましくは、骨格は、ポリアミド酸であり；とりわけ最も好ましくは、骨格は、より好ましくは、骨格は、ポリアミド酸、ポリイミド又はそれらの混合物である。
【００５２】
好ましくは、本発明は、光アライメントポリマーが、好ましくは二量化性、異性化性、分解性、重合性及び／又架橋性基である光反応性基を含む、光アライメント組成物に関し；
より好ましくは、光反応性基は、
シンナマート−、クマリン−、キノリン−、アゾ−、スチルベン−、シアノスチルベン−、カルコン−、ジフェニルアセチレン、ベンジリデンフタルイミジン、ベンジリデンアセトフェノン、フェニレンジアクリロイル、スチルバゾール及び／又はアゾ基であり；
最も好ましいのは、シンナマート−、クマリン−、キノリン−、シアノスチルベン−、及び／又はカルコン基であり；
とりわけ最も好ましいのは、シンナマート−又はシアノスチルベン基であり、そして、
よりとりわけ、シンナマート基が好ましい。
【００５３】
より好ましくは、本発明は、
ａ）光反応性基を有する少なくとも１つの単一光アライメントポリマー、
ｃ）及び、好ましくは、好ましくは光アライメントポリマーと同じ骨格を有するさらなるポリマーと、
ｂ）少なくとも１つの式（Ｉ）
（Ｒ−ＣＯ−Ｏ−Ｒ’）
［式中、Ｒ及びＲ’は、互いに独立して、直鎖アルキル；好ましくは直鎖  分岐Ｃ１−Ｃ６アルキル鎖；好ましくは分岐Ｃ１−Ｃ６アルキル、より好ましくは分岐Ｃ３−又はＣ４アルキルであるが、但し、少なくとも１つのアルキル鎖は分岐しているものとする］で示される単一溶媒とを含む、光アライメント組成物に関し、
ここで、光アライメントポリマーは、シンナマート−、クマリン−、キノリン−、アゾ−、スチルベン−及び／又はシアノスチルベン基である光反応性基を有し；とりわけ光アライメント化合物は、以下の参照によって本明細書と共に組み入れられる：ＵＳＲｅ３６６２５、ＵＳ６２０１０８７、ＵＳ６１０７４２７、ＵＳ６３３５４０９、ＵＳ５９６５７６１、ＵＳ６２７７５０２、ＵＳ６６４９２３０、ＵＳ６８３３４２１、ＵＳ６８３１１４８,ＵＳ７５１４５１４、ＵＳ７７５０１８５、ＵＳ７９９４２７３、ＵＳ８４３６１３２、ＵＳ７６８７１１８、ＵＳ６３４０５０６、ＵＳ７９５９９９０、ＵＳ８１７３７４９、ＵＳ２０１１−００６５８５９−Ａ１、ＵＳ−２０１０−００４８８４９−Ａ１、ＵＳ２０１０−０２６６８１４  Ａ１、ＵＳ  ２０１２−０３１６３１７  Ａ１、ＵＳ  ２０１３−００３５４４６  Ａ１、ＵＳ  ２０１４−０１６２０７６  Ａ１、ＵＳ  ２０１４−０１９２３０５  Ａ１、ＵＳ２０１４−０２４９２４４  Ａ１、ＵＳ２０１４−０３４２０８６  Ａ１、ＵＳ２０１４０１６２０７６Ａ１に記載されている通りの光アライメント材料である。
【００５４】
好ましいのは、以下の参照によって本明細書と共に組み入れられる通りの光アライメントポリマーであり：
ＵＳＲｅ３６，６２５、請求項１〜８、より好ましいのは、７欄５８行〜３３欄８行の実施例１〜６に列挙されているものであり；
ＵＳ６１０７４２７、請求項、より好ましいのは、実施例１〜９に列挙されているものであり；
ＵＳ５９６５７６１、請求項１〜７、より好ましいのは、９欄９行〜１７欄９行の実施例１〜６に列挙されているものであり；
ＵＳ６２７７５０２、請求項１〜４、より好ましいのは、８欄５５行〜１６欄３７行の実施例１〜５に列挙されているものであり；
ＵＳ６６３２９０９、請求項１〜６、より好ましいのは、９欄５０行〜８９欄２４行の実施例１〜７に列挙されているものであり；
ＵＳ６６４９２３０、請求項、より好ましいのは、実施例１〜４に列挙されているものであり；
ＵＳ６８３３４２１、請求項、より好ましいのは、実施例１〜９に列挙されているものであり；
ＵＳ７６８７１１８、請求項、より好ましいのは、実施例１〜１８に列挙されているものであり；
さら好ましいのは、ＵＳ８１７３７４、ＵＳ８３２９８２３、及びＵＳ８５５７９２２のものであり、ここで、光アライメントポリマーは、少なくとも１つのジアミン（Ｉ）又は少なくとも２つのジアミン、及びテトラカルボン酸無水物を含む：
【化２】
2018516382.tif 000003
［式中、
Ａは、５若しくは６個の原子の単環式環、５若しくは６個の原子の２つの隣接する単環式環、８、９若しくは１０個の原子の二環式環系、又は１３若しくは１４個の原子の三環式環系から選択される、非置換又は置換の炭素環式又は複素環式芳香族基を表し；
そして、
式（Ｉ）の以下の化合物残基において、化合物残基（Ｉａ）
【化３】
2018516382.tif 000004
は、直鎖又は分岐Ｃ１−Ｃ１６フルオロアルキル基を表し、ここで、
Ｆは、フッ素であり、そして、
ｘ１は、１〜１５の整数、好ましくは１〜１０の整数；より好ましくは１、２、３、４、５、６、７、８又は９、そして、最も好ましくは３、４、５又は７であり；
Ｂは、直鎖又は分岐Ｃ１−Ｃ１６アルキル基を表し、これは、そのフッ素置換基に加えて、非置換であるか又はジ−（Ｃ１−Ｃ１６アルキル）アミノ、Ｃ１−Ｃ６アルキルオキシ、ニトロ、シアノ及び／若しくは塩素によって置換されており；そして、ここで、１以上の−ＣＨ２−基は、互いに独立して、連結基によって置換されていてよく；
Ｄは、１〜４０個の炭素原子を有する非置換又は置換の脂肪族、芳香族及び／又は脂環式ジアミン基を表し；
好ましくは、Ｄは、１〜４０個の炭素原子を有する非置換又は置換の脂肪族、芳香族及び／又は脂環式ジアミン基を表し、ここで、ジアミン基は、１以上のヘテロ原子及び／若しくは架橋基を含み得る脂肪族基；
並びに／又は芳香族基；
並びに／又は脂環式基を含み；
Ｅは、芳香族基、酸素原子、硫黄原子、−ＮＨ−、−Ｎ（Ｃ１−Ｃ６アルキル）−、−ＣＲ２Ｒ３を表し、
ここで、Ｒ２及びＲ３は、互いに独立して、水素又は環式、直鎖若しくは分岐の置換若しくは非置換Ｃ１−Ｃ２４アルキル（式中、１以上の−ＣＨ２−基は、互いに独立して、連結基によって置換されていてよい）であるが、但し、Ｒ２及びＲ３の少なくとも１つは、水素ではないとし；
Ｓ１、Ｓ２は、各々互いに独立して、スペーサー単位を表し；
Ｘ、Ｙは、各々互いに独立して、水素、フッ素、塩素、シアノ、非置換又はフッ素で置換されたＣ１−Ｃ１２アルキル（式中、１以上の−ＣＨ２−基は、連結基によって置換されていてよい）を表し；
ｎ、ｎ１は、各々互いに独立して、１、２、３又は４を表し、好ましくは、ｎ１は１であり、そして、ｎは１又は２であるが；
但し、ｎが２、３又は４である場合、各Ａ、Ｂ、ｘ１、Ｅ、Ｓ１、Ｓ２、Ｘ、Ｙは、同一又は異なり；そして、ｎ１が２、３又は４である場合、各Ｂ、ｘ１は、同一又は異なるものとし；
好ましくは、
ここで、ｎ＞１である場合、化合物（Ｉ）は、基Ｄ内の１つの原子位置で残基Ｄに連結された幾つかの側鎖［ここで、側鎖は、基Ｄを有さない構造（Ｉ）の意味を有する］、例えば、基Ｄ内の１つの単一炭素原子に連結された２若しくは３つの側鎖を有するか、又は、これらは、基Ｄ内の異なる原子位置、例えば基Ｄ内の隣接する原子位置で基Ｄに連結されていてよく、又は／かつ、これらは、さらなる間隔を空けて連結されていてよい］
【００５５】
加えて、最も好ましいのは、
ａ）少なくとも１つの単一光アライメントポリマー（基本構成要素としてジアミン（Ｉ）及びテトラカルボン酸二無水物を含むポリマーであり、そして、より好ましくは、ポリマーは、ポリアミド酸、ポリアミド酸エステル、ポリイミド又はそれらの混合物から選択され、最も好ましくは、ポリマーは、ポリアミド酸である）；
ｃ）及び、好ましくは、さらなるポリマー（基本構成要素としてジアミン（Ｉ）  テトラカルボン酸二無水物を含むポリマーであり、そして、より好ましくは、ポリマーは、ポリアミド酸、ポリアミド酸エステル、ポリイミド又はそれらの混合物から選択され、最も好ましくは、ポリマーは、ポリアミド酸である）と；
少なくとも１つの式（Ｉ）
（Ｒ−ＣＯ−Ｏ−Ｒ’）
［式中、Ｒ及びＲ’は、互いに独立して、直鎖アルキル；好ましくは直鎖  分岐Ｃ１−Ｃ６アルキル鎖；より好ましくは分岐Ｃ１−Ｃ６アルキル鎖、最も好ましくは分岐Ｃ３−、Ｃ４−、Ｃ５−、Ｃ６アルキル鎖、とりわけ最も好ましくは分岐Ｃ４アルキル鎖であるが；但し、少なくとも１つのアルキル鎖は分岐しているものとする］
で示される単一溶媒とを含む、光アライメント組成物である。
【００５６】
本発明の文脈において、用語「ポリイミド」は、部分的に又は完全にイミド化されたポリアミド酸又はポリアミド酸エステルの意味を有する。同様に、用語「イミド化」は、本発明の文脈において、部分的な又は完全なイミド化の意味を有する。
【００５７】
さらにより好ましいのは、
連結基が、−Ｏ−、−ＣＯ、−ＣＯ−Ｏ−、−Ｏ−ＣＯ−、
【化４】
2018516382.tif 000005
、−ＮＲ１−、−ＮＲ１−ＣＯ−、−ＣＯ−ＮＲ１−、−ＮＲ１−ＣＯ−Ｏ−、−Ｏ−ＣＯ−ＮＲ１−、−ＮＲ１−ＣＯ−ＮＲ１−、−ＣＨ＝ＣＨ−、−Ｃ≡Ｃ−、−Ｏ−ＣＯ−Ｏ−、及び−Ｓｉ（ＣＨ３）２−Ｏ−Ｓｉ（ＣＨ３）２−から選択され、そして、ここで：
Ｒ１が、水素原子又はＣ１−Ｃ６アルキルを表すが；
但し、連結基の酸素原子が互いに直接連結されないものとする、ジアミン（Ｉ）である。
【００５８】
さらにより好ましいのは、
スペーサー単位が、単結合、環式、直鎖又は分岐の置換又は非置換Ｃ１−Ｃ２４アルキレン（式中、１以上の−ＣＨ２−基は、互いに独立して、上記の通りの連結基、及び／又は、架橋基を介して接続された非芳香族、芳香族、非置換若しくは置換の炭素環式若しくは複素環式基によって置換されていてよい）である、ジアミン（Ｉ）である。
【００５９】
さらにより好ましいのは、
架橋基が、−ＣＨ（ＯＨ）−、−ＣＯ−、−ＣＨ２（ＣＯ）−、−ＳＯ−、−ＣＨ２（ＳＯ）−、−ＳＯ２−、−ＣＨ２（ＳＯ２）−、−ＣＯＯ−、−ＯＣＯ−、−ＣＯＣＦ２−、−ＣＦ２ＣＯ、−Ｓ−ＣＯ−、−ＣＯ−Ｓ−、−ＳＯＯ−、−ＯＳＯ−、−ＳＯＳ−、−Ｏ−ＣＯ−Ｏ、−ＣＨ２−ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−、−ＣＨ＝Ｎ−、−Ｃ（ＣＨ３）＝Ｎ−、−Ｎ＝Ｎ−若しくは単結合；又は環式、直鎖若しくは分岐の置換若しくは非置換Ｃ１−Ｃ２４アルキレン（式中、１以上の−ＣＨ２−基は、互いに独立して、上記の通りの連結基によって互いに独立して置換されていてよい）から選択される、ジアミン（Ｉ）である。
【００６０】
さらにより好ましいのは、
Ｄが、好ましくは、式（ＩＩＩ）：
Ｈ（Ｒ５）Ｎ−（Ｓｐ１）ｋ１−（Ｘ１）ｔ１−（Ｚ３−Ｃ３）ａ３−（Ｚ４−Ｃ４）ａ４−（Ｘ２）ｔ２−（Ｓｐ２）ｋ２−Ｎ（Ｒ６）Ｈ（ＩＩＩ）
［式中：
Ｒ５、Ｒ６は、各々互いに独立して、水素原子又はＣ１−Ｃ６アルキルを表し；
Ｓｐ１、Ｓｐ２は、各々互いに独立して、非置換又は置換の直鎖又は分岐Ｃ１−Ｃ２０アルキレン（式中、１以上の−ＣＨ２−基は、互いに独立して、連結基によって置換されていてよい）を表し、そして
ｋ１、ｋ２は、各々独立して、０又は１の値を有する整数であり；そして
Ｘ１、Ｘ２は、各々独立して、連結スペーサーを表し、そして
ｔ１、ｔ２は、各々独立して、０又は１の値を有する整数であり；そして
Ｃ３、Ｃ４は、各々独立して、側鎖Ｔを有し得る、非芳香族、芳香族、置換又は非置換の炭素環式又は複素環式基を表し、そして
Ｚ３は、架橋基を表し；そして
Ｚ４は、置換又は非置換の直鎖又は分岐Ｃ１−Ｃ２０アルキレン基（式中、１以上の−ＣＨ２−基は、互いに独立して、非芳香族、芳香族、非置換若しくは置換の炭素環式若しくは複素環式基によって；及び／又はヘテロ原子及び／又は架橋基によって置換されていてよい）を表し；そして
ａ３、ａ４は、独立して、ａ３＋ａ４≦４となるように、０〜３の整数である］
から選択され、そして、
Ｄが、少なくとも１回、式（Ｉ）中の少なくとも１つの基Ｓ１に、基Ｓｐ１及び／又は基Ｓｐ２を介して連結；並びに／又は、Ｃ３及び／若しくはＣ４の少なくとも１つの非芳香族、芳香族、置換若しくは非置換の炭素環式若しくは複素環式基を介して連結、並びに／又は、基Ｃ４及び／若しくは基Ｃ３の少なくとも１つの側鎖Ｔを介して連結；並びに／又は、基Ｚ４を介して連結されており；そして、ｋ１、ｋ２、ａ３及びａ４の少なくとも１つは、０に等しくなく；そして、
連結基及び架橋基が、上に定義された通りである、ジアミン（Ｉ）である。
【００６１】
さらにより好ましいのは、
側鎖Ｔが、置換又は非置換の直鎖又は分岐Ｃ１−Ｃ２０アルキレン基（式中、１以上の−ＣＨ２−基は、互いに独立して、上記の通りの式（Ｉ）中の少なくとも１つの基Ｓ１に少なくとも１回連結されている、非芳香族、芳香族、非置換若しくは置換の炭素環式若しくは複素環式基によって、又はヘテロ原子及び／又は架橋基によって置換されていてよい）を表す、ジアミン（Ｉ）である。
【００６２】
さらにより好ましいのは、少なくとも１つのジアミン化合物（Ｉ）又は式（Ｉ）で示される少なくとも２つの異なるジアミンから構成される、ＵＳ８１７３７４、ＵＳ８３２９８２３、及びＵＳ８５５７９２２の光アライメントポリマーであり、ここで、Ｃ３、Ｃ４は、互いに独立して、基Ｇ２で示される化合物から選択され、Ｇ２は、以下である：
【化５】
2018516382.tif 000006
［式中：
「−」は、上記の通りの式（ＩＩＩ）で示される化合物の隣接基へのＣ３及びＣ４の接続結合を示し；そして
Ｌは、−ＣＨ３、−ＣＯＣＨ３、−ＯＣＨ３、ニトロ、シアノ、ハロゲン、ＣＨ２＝ＣＨ−、ＣＨ２＝Ｃ（ＣＨ３）−、ＣＨ２＝ＣＨ−（ＣＯ）Ｏ−、ＣＨ２＝ＣＨ−Ｏ−、−ＮＲ５Ｒ６、ＣＨ２＝Ｃ（ＣＨ３）−（ＣＯ）Ｏ−、ＣＨ２＝Ｃ（ＣＨ３）−Ｏ−であり、
ここで：
Ｒ５、Ｒ６は、各々互いに独立して、水素原子又はＣ１−Ｃ６アルキルを表し；
Ｔは、置換又は非置換の直鎖又は分岐Ｃ１−Ｃ２０アルキレン基（式中、１以上の−ＣＨ２−基は、互いに独立して、非芳香族、芳香族、非置換若しくは置換の炭素環式若しくは複素環式基によって、又はヘテロ原子及び／又は架橋基によって置換されていてよい）を表し；
ｍは、０〜２の整数であり；
ｕ１は、０〜４の整数であるが、但し、ｍ＋ｕ１は、≦４であるとし；そして
ｕ２は、０〜３の整数であるが；但し、ｍ＋ｕ２は、≦３であるとし；そして
ｕ３は、０〜２の整数であるが；但し、ｍ＋ｕ３は、≦２であるとする］
【００６３】
さらにより好ましいのは、
Ｄが、以下の化合物の群：
【化６】
2018516382.tif 000007
［式中、
Ｌ、Ｌ１、Ｌ２及びＬ３は、互いに独立して、−ＣＨ３、−ＣＯＣＨ３、−ＯＣＨ３、ニトロ、シアノ、ハロゲン、ＣＨ２＝ＣＨ−、ＣＨ２＝Ｃ（ＣＨ３）−、ＣＨ２＝ＣＨ−（ＣＯ）Ｏ−、ＣＨ２＝ＣＨ−Ｏ−、−ＮＲ５Ｒ６、ＣＨ２＝Ｃ（ＣＨ３）−（ＣＯ）Ｏ−又はＣＨ２＝Ｃ（ＣＨ３）−Ｏ−であり、
Ｔ、Ｔ１、Ｔ２及びＴ３は、互いに独立して、置換又は非置換の直鎖又は分岐Ｃ１−Ｃ２０アルキレン基（式中、１以上の−ＣＨ２−基は、互いに独立して、非芳香族、芳香族、非置換若しくは置換の炭素環式若しくは複素環式基によって、及び／又はヘテロ原子及び／又は架橋基によって置換されていてよい）であり；
「−」は、単結合であり、
ｑは、１又は２の整数であり；そして
ｑ１、ｑ２及びｑ３は、互いに独立して、０〜２の整数であり；
ｍは、１又は２の整数であり；
ｍ１、ｍ２及びｍ３は、互いに独立して、０〜２の整数であり；
ｕ３、ｕ３’及びｕ３”は、互いに独立して、０〜２の整数であり；
Ｒ５、Ｒ６は、各々互いに独立して、水素原子又はＣ１−Ｃ６アルキルを表し、そして；
Ｚ４は、置換又は非置換の直鎖又は分岐Ｃ１−Ｃ２０アルキレン基（式中、１以上の−ＣＨ２−基は、互いに独立して、非芳香族、芳香族、非置換若しくは置換の炭素環式若しくは複素環式基によって；及び／又はヘテロ原子及び／又は架橋基によって置換されていてよい）を表す］
から選択され、そして、
Ｄが、少なくとも１回、請求項１に記載される通りの式（Ｉ）中の少なくとも１つの基Ｓ１に、単結合「−」を介して；又は側鎖Ｔ、Ｔ１、Ｔ２若しくはＴ３を介して；又は基Ｚ４を介して連結されているが；
但し、
ｕ３＋ｑ、又はｕ３＋ｍは、£４であり；
ｕ３＋ｑ１、及び／又はｕ３’＋ｑ２、又は／及びｕ３＋ｍ１、又は／及びｕ３’＋ｍ２、又は／及びｕ３”＋ｑ３、又は／及びｕ３”＋ｍ３は、£４であり；
ｑ１＋ｑ２、及びｍ１＋ｍ２；及びｑ１＋ｑ２＋ｑ３、及びｍ１＋ｍ２＋ｍ３は、3１であるとする、ジアミン（Ｉ）である。
【００６４】
さらにより好ましいのは、
式（Ｉａ）で示される以下の化合物残基
【化７】
2018516382.tif 000008
が、−ＣＦ２Ｈ及び−ＣＦ３から選択される末端単位を有する直鎖又は分岐Ｃ１−Ｃ１６フルオロアルキル基を表す、ジアミン化合物（Ｉ）である。
【００６５】
さらにより好ましいのは、
Ｓ１、Ｓ２が、各々互いに独立して、単結合又は環式、直鎖又は分岐の置換又は非置換Ｃ１−Ｃ２４アルキレンを表し、式中、１以上の−ＣＨ２−基が、互いに独立して、式（ＩＶ）：
−（Ｚ１−Ｃ１）ａ１−（Ｚ２−Ｃ２）ａ２−（Ｚ１ａ）ａ３−（ＩＶ）
［式中：
Ｃ１、Ｃ２は、各々独立して、非芳香族、芳香族、非置換又は置換の炭素環式又は複素環式基を表し、そして
Ｚ１、Ｚ２、Ｚ１ａは、各々独立して、架橋基を表し、そして
ａ１、ａ２、ａ３は、各々独立して、０〜３の整数を表し（ａ１＋ａ２＋ａ３£６）、
ここで、架橋基Ｚ１、Ｚ１ａ及びＺ２は、上の通りである］
で示される、連結基、及び／又は、非芳香族、芳香族、非置換若しくは置換の炭素環式若しくは複素環式基によって置換されていてよい、ジアミン化合物（Ｉ）である。
【００６６】
最も好ましいのは、ＵＳ８１７３７４、ＵＳ８３２９８２３、及びＵＳ８５５７９２２の実施例１〜２０に開示されている、光アライメントポリマーである；
【００６７】
とりわけ最も好ましいのは、テトラカルボン酸無水物及び式（ＶＩ）、（ＶＩＩ）、（ＶＩＩＩ）、（ＩＸ）、（Ｘ）、（ＸＩ）、（ＸＩａ）若しくは（ＸＩｂ）で示される少なくとも１つのジアミン化合物又は式（ＶＩ）、（ＶＩＩ）、（ＶＩＩＩ）、（ＩＸ）、（Ｘ）、（ＸＩ）、（ＸＩａ）若しくは（ＸＩｂ）で示される少なくとも２つのジアミン化合物：
【化８】
2018516382.tif 000009
2018516382.tif 000010
2018516382.tif 000011
［式中、
Ａ、Ｂ、ｘ１、ｎ、ｎ１、Ｄ、Ｅ、Ｓ２、Ｓ１、Ｘ及びＹは、請求項１の通りの上に与えられた意味を有し、そして、Ｒ５、Ｒ６及びＺ４は、上に与えられたものと同じ意味を有し；
Ｌは、−ＣＨ３、−ＯＣＨ３、−ＣＯＣＨ３、ニトロ、シアノ、ハロゲン、ＣＨ２＝ＣＨ−、ＣＨ２＝Ｃ（ＣＨ３）−、ＣＨ２＝ＣＨ−（ＣＯ）Ｏ−、ＣＨ２＝ＣＨ−Ｏ−、ＣＨ２＝Ｃ（ＣＨ３）−（ＣＯ）Ｏ−、又はＣＨ２＝Ｃ（ＣＨ３）−Ｏ−であり、
ｕ３は、０〜２の整数である］
から、そして、好ましくは、式（ＸＩＩ）で示されるジアミン：
【化９】
2018516382.tif 000012
［式中、ｘ１、Ｂ、ｎ、ｎ１、Ｄ、Ｅ、Ｓ１、Ｘ、Ｙ、Ｚ１、Ｌ、ｕ１及びｕ２は、上に与えられたものと同じ意味を有する］
から、そして、より好ましくは、以下に与えられる化学式から選択される少なくとも１つのジアミン化合物又は少なくとも２つのジアミン化合物：
【化１０】
2018516382.tif 000013
［式中、Ｓ１は、請求項の通りの上に与えられた意味を有し、そして、以下の化合物残基
【化１１】
2018516382.tif 000014
は、直鎖又は分岐Ｃ１−Ｃ８フルオロアルキル基を表し、ここで、
Ｆは、フッ素であり、そして、
ｘ１は、１〜９の整数であり、
Ｂは、直鎖又は分岐Ｃ１−Ｃ８アルキル基を表し、これは、非置換であるか、又は、そのフッ素置換基に加えて、ジ−（Ｃ１−Ｃ１６アルキル）アミノ、Ｃ１−Ｃ６アルキルオキシ、ニトロ、シアノ及び／若しくは塩素によって置換されており；そして、ここで、１以上の−ＣＨ２−基は、独立して、−Ｏ−、−ＣＯ−、−ＣＯ−Ｏ−、−Ｏ−ＣＯ−、−ＮＲ１−、−ＮＲ１−ＣＯ−、−ＣＯ−ＮＲ１−及び−ＣＨ＝ＣＨ−から選択される連結基によって置換されていてよく、ここで：
Ｒ１は、水素原子又はＣ１−Ｃ６アルキルを表すが；
但し、酸素原子は、互いに直接連結されないものとし；
そして、ここで、Ｃ１−Ｃ８フルオロアルキル基は、−ＣＦ２Ｈ、−ＣＦ３から選択される末端単位を有する］
から構成される光アライメントポリマーである。
【００６８】
最もとりわけ好ましい光アライメントポリマーは、以下の少なくとも１つのジアミンから構成されるポリマーである：
６−｛［（（２Ｅ）−３−｛４−［（４−（４，４，４−トリフルオロブトキシ）ベンゾイル）オキシ］フェニル｝プロパ−２−エノイル）オキシ］｝ヘキシル  ３，５−ジアミノベンゾアート
６−｛［（（２Ｅ）−３−｛４−［（４−（４，４，４−トリフルオロブトキシ）ベンゾイル）オキシ］フェニル｝プロパ−２−エノイル）オキシ］｝ヘキシル  ３，５−ジアミノベンゾアート
２−｛［（（２Ｅ）−３−｛４−［（４−（トリフルオロエトキシ）ベンゾイル）オキシ］フェニル｝プロパ−２−エノイル）オキシ］｝エチル  ３，５−ジアミノベンゾアート
３−｛［（（２Ｅ）−３−｛４−［（４−（トリフルオロエトキシ）ベンゾイル）オキシ］フェニル｝プロパ−２−エノイル）オキシ］｝プロピル  ３，５−ジアミノベンゾアート
４−｛［（（２Ｅ）−３−｛４−［（４−（トリフルオロエトキシ）ベンゾイル）オキシ］フェニル｝プロパ−２−エノイル）オキシ］｝ブチル  ３，５−ジアミノベンゾアート
５−｛［（（２Ｅ）−３−｛４−［（４−（トリフルオロエトキシ）ベンゾイル）オキシ］フェニル｝プロパ−２−エノイル）オキシ］｝ペンチル  ３，５−ジアミノベンゾアート
７−｛［（（２Ｅ）−３−｛４−［（４−（トリフルオロエトキシ）ベンゾイル）オキシ］フェニル｝プロパ−２−エノイル）オキシ］｝ヘプチル  ３，５−ジアミノベンゾアート
８−｛［（（２Ｅ）−３−｛４−［（４−（トリフルオロエトキシ）ベンゾイル）オキシ］フェニル｝プロパ−２−エノイル）オキシ］｝オクチル  ３，５−ジアミノベンゾアート
１１−｛［（（２Ｅ）−３−｛４−［（４−（トリフルオロエトキシ）ベンゾイル）オキシ］フェニル｝プロパ−２−エノイル）オキシ］｝ウンデシル  ３，５−ジアミノベンゾアート
２−｛［（（２Ｅ）−３−｛４−［（４−（トリフルオロメトキシ）ベンゾイル）オキシ］フェニル｝プロパ−２−エノイル）オキシ］｝エチル  ３，５−ジアミノベンゾアート
３−｛［（（２Ｅ）−３−｛４−［（４−（トリフルオロメトキシ）ベンゾイル）オキシ］フェニル｝プロパ−２−エノイル）オキシ］｝プロピル  ３，５−ジアミノベンゾアート
４−｛［（（２Ｅ）−３−｛４−［（４−（トリフルオロメトキシ）ベンゾイル）オキシ］フェニル｝プロパ−２−エノイル）オキシ］｝ブチル  ３，５−ジアミノベンゾアート
５−｛［（（２Ｅ）−３−｛４−［（４−（トリフルオロメトキシ）ベンゾイル）オキシ］フェニル｝プロパ−２−エノイル）オキシ］｝ペンチル  ３，５−ジアミノベンゾアート
６−｛［（（２Ｅ）−３−｛４−［（４−（トリフルオロメトキシ）ベンゾイル）オキシ］フェニル｝プロパ−２−エノイル）オキシ］｝ヘキシル  ３，５−ジアミノベンゾアート
７−｛［（（２Ｅ）−３−｛４−［（４−（トリフルオロメトキシ）ベンゾイル）オキシ］フェニル｝プロパ−２−エノイル）オキシ］｝ヘプチル  ３，５−ジアミノベンゾアート
８−｛［（（２Ｅ）−３−｛４−［（４−（トリフルオロメトキシ）ベンゾイル）オキシ］フェニル｝プロパ−２−エノイル）オキシ］｝オクチル  ３，５−ジアミノベンゾアート
２−｛［（（２Ｅ）−３−｛４−［（４−（トリフルオロメチル）ベンゾイル）オキシ］フェニル｝プロパ−２−エノイル）オキシ］｝エチル  ３，５−ジアミノベンゾアート
３−｛［（（２Ｅ）−３−｛４−［（４−（トリフルオロメチル）ベンゾイル）オキシ］フェニル｝プロパ−２−エノイル）オキシ］｝プロピル  ３，５−ジアミノベンゾアート
４−｛［（（２Ｅ）−３−｛４−［（４−（トリフルオロメチル）ベンゾイル）オキシ］フェニル｝プロパ−２−エノイル）オキシ］｝ブチル  ３，５−ジアミノベンゾアート
５−｛［（（２Ｅ）−３−｛４−［（４−（トリフルオロメチル）ベンゾイル）オキシ］フェニル｝プロパ−２−エノイル）オキシ］｝ペンチル  ３，５−ジアミノベンゾアート
６−｛［（（２Ｅ）−３−｛４−［（４−（トリフルオロメチル）ベンゾイル）オキシ］フェニル｝プロパ−２−エノイル）オキシ］｝ヘキシル  ３，５−ジアミノベンゾアート
８−｛［（（２Ｅ）−３−｛４−［（４−（トリフルオロメチル）ベンゾイル）オキシ］フェニル｝プロパ−２−エノイル）オキシ］｝オクチル  ３，５−ジアミノベンゾアート
１１−｛［（（２Ｅ）−３−｛４−［（４−（トリフルオロメチル）ベンゾイル）オキシ］フェニル｝プロパ−２−エノイル）オキシ］｝ウンデシル  ３，５−ジアミノベンゾアート
２−［２−｛［（（２Ｅ）−３−｛４−［（４−（トリフルオロエトキシ）ベンゾイル）オキシ］フェニル｝プロパ−２−エノイル）オキシ］｝エトキシ］エチル  ３，５−ジアミノベンゾアート
２｛２−［２−｛［（（２Ｅ）−３−｛４−［（４−（トリフルオロエトキシ）ベンゾイル）オキシ］フェニル｝プロパ−２−エノイル）オキシ］｝エトキシ］エトキシ｝エチル  ３，５−ジアミノベンゾアート
２，２−ジメチル−３−｛［（（２Ｅ）−３−｛４−［（４−（トリフルオロエトキシ）ベンゾイル）オキシ］フェニル｝プロパ−２−エノイル）オキシ］｝プロピル  ３，５−ジアミノベンゾアート
２−｛［（（２Ｅ）−３−｛４−［（４−（３，３，３−トリフルオロプロポキシ）ベンゾイル）オキシ］フェニル｝プロパ−２−エノイル）オキシ］｝エチル  ３，５−ジアミノベンゾアート
３−｛［（（２Ｅ）−３−｛４−［（４−（３，３，３−トリフルオロプロポキシ）ベンゾイル）オキシ］フェニル｝プロパ−２−エノイル）オキシ］｝プロピル  ３，５−ジアミノベンゾアート
４−｛［（（２Ｅ）−３−｛４−［（４−（３，３，３−トリフルオロプロポキシ）ベンゾイル）オキシ］フェニル｝プロパ−２−エノイル）オキシ］｝ブチル  ３，５−ジアミノベンゾアート
６−｛［（（２Ｅ）−３−｛４−［（４−（３，３，３−トリフルオロプロポキシ）ベンゾイル）オキシ］フェニル｝プロパ−２−エノイル）オキシ］｝ヘキシル  ３，５−ジアミノベンゾアート
７−｛［（（２Ｅ）−３−｛４−［（４−（３，３，３−トリフルオロプロポキシ）ベンゾイル）オキシ］フェニル｝プロパ−２−エノイル）オキシ］｝ヘプチル  ３，５−ジアミノベンゾアート
８−｛［（（２Ｅ）−３−｛４−［（４−（３，３，３−トリフルオロプロポキシ）ベンゾイル）オキシ］フェニル｝プロパ−２−エノイル）オキシ］｝オクチル  ３，５−ジアミノベンゾアート
１１−｛［（（２Ｅ）−３−｛４−［（４−（３，３，３−トリフルオロプロポキシ）ベンゾイル）オキシ］フェニル｝プロパ−２−エノイル）オキシ］｝ウンデシル  ３，５−ジアミノベンゾアート
２−［２−｛［（（２Ｅ）−３−｛４−［（４−（３，３，３−トリフルオロプロポキシ）ベンゾイル）オキシ］フェニル｝プロパ−２−エノイル）オキシ］｝エトキシ］エチル  ３，５−ジアミノベンゾアート
２｛２−［２−｛［（（２Ｅ）−３−｛４−［（４−（３，３，３−トリフルオロプロポキシ）ベンゾイル）オキシ］フェニル｝プロパ−２−エノイル）オキシ］｝エトキシ］エトキシ｝エチル  ３，５−ジアミノベンゾアート
２，２−ジメチル−３−｛［（（２Ｅ）−３−｛４−［（４−（３，３，３−トリフルオロプロポキシ）ベンゾイル）オキシ］フェニル｝プロパ−２−エノイル）オキシ］｝プロピル  ３，５−ジアミノベンゾアート
２−｛［（（２Ｅ）−３−｛４−［（４−（４，４，４−トリフルオロブトキシ）ベンゾイル）オキシ］フェニル｝プロパ−２−エノイル）オキシ］｝エチル  ３，５−ジアミノベンゾアート
３−｛［（（２Ｅ）−３−｛４−［（４−（４，４，４−トリフルオロブトキシ）ベンゾイル）オキシ］フェニル｝プロパ−２−エノイル）オキシ］｝プロピル  ３，５−ジアミノベンゾアート
４−｛［（（２Ｅ）−３−｛４−［（４−（４，４，４−トリフルオロブトキシ）ベンゾイル）オキシ］フェニル｝プロパ−２−エノイル）オキシ］｝ブチル  ３，５−ジアミノベンゾアート
５−｛［（（２Ｅ）−３−｛４−［（４−（４，４，４−トリフルオロブトキシ）ベンゾイル）オキシ］フェニル｝プロパ−２−エノイル）オキシ］｝ペンチル  ３，５−ジアミノベンゾアート
７−｛［（（２Ｅ）−３−｛４−［（４−（４，４，４−トリフルオロブトキシ）ベンゾイル）オキシ］フェニル｝プロパ−２−エノイル）オキシ］｝ヘプチル  ３，５−ジアミノベンゾアート
８−｛［（（２Ｅ）−３−｛４−［（４−（４，４，４−トリフルオロブトキシ）ベンゾイル）オキシ］フェニル｝プロパ−２−エノイル）オキシ］｝オクチル  ３，５−ジアミノベンゾアート
１１−｛［（（２Ｅ）−３−｛４−［（４−（４，４，４−トリフルオロブトキシ）ベンゾイル）オキシ］フェニル｝プロパ−２−エノイル）オキシ］｝ウンデシル  ３，５−ジアミノベンゾアート
２−［２−｛［（（２Ｅ）−３−｛４−［（４−（４，４，４−トリフルオロブトキシ）ベンゾイル）オキシ］フェニル｝プロパ−２−エノイル）オキシ］｝エトキシ］エチル  ３，５−ジアミノベンゾアート
２｛２−［２−｛［（（２Ｅ）−３−｛４−［（４−（４，４，４−トリフルオロブトキシ）ベンゾイル）オキシ］フェニル｝プロパ−２−エノイル）オキシ］｝エトキシ］エトキシ｝エチル  ３，５−ジアミノベンゾアート
２，２−ジメチル−３−｛［（（２Ｅ）−３−｛４−［（４−（４，４，４−トリフルオロブトキシ）ベンゾイル）オキシ］フェニル｝プロパ−２−エノイル）オキシ］｝プロピル  ３，５−ジアミノベンゾアート
２−｛［（（２Ｅ）−３−｛４−［（４−（５，５，５−トリフルオロペントキシ）ベンゾイル）オキシ］フェニル｝プロパ−２−エノイル）オキシ］｝エチル  ３，５−ジアミノベンゾアート
３−｛［（（２Ｅ）−３−｛４−［（４−（５，５，５−トリフルオロペントキシ）ベンゾイル）オキシ］フェニル｝プロパ−２−エノイル）オキシ］｝プロピル  ３，５−ジアミノベンゾアート
４−｛［（（２Ｅ）−３−｛４−［（４−（５，５，５−トリフルオロペントキシ）ベンゾイル）オキシ］フェニル｝プロパ−２−エノイル）オキシ］｝ブチル  ３，５−ジアミノベンゾアート
５−｛［（（２Ｅ）−３−｛４−［（４−（５，５，５−トリフルオロペントキシ）ベンゾイル）オキシ］フェニル｝プロパ−２−エノイル）オキシ］｝ペンチル  ３，５−ジアミノベンゾアート
６−｛［（（２Ｅ）−３−｛４−［（４−（５，５，５−トリフルオロペントキシ）ベンゾイル）オキシ］フェニル｝プロパ−２−エノイル）オキシ］｝ヘキシル  ３，５−ジアミノベンゾアート
８−｛［（（２Ｅ）−３−｛４−［（４−（５，５，５−トリフルオロペントキシ）ベンゾイル）オキシ］フェニル｝プロパ−２−エノイル）オキシ］｝オクチル  ３，５−ジアミノベンゾアート
１１−｛［（（２Ｅ）−３−｛４−［（４−（５，５，５−トリフルオロペントキシ）ベンゾイル）オキシ］フェニル｝プロパ−２−エノイル）オキシ］｝ウンデシル  ３，５−ジアミノベンゾアート
２−［２−｛［（（２Ｅ）−３−｛４−［（４−（５，５，５−トリフルオロペントキシ）ベンゾイル）オキシ］フェニル｝プロパ−２−エノイル）オキシ］｝エトキシ］エチル  ３，５−ジアミノベンゾアート
２｛２−［２−｛［（（２Ｅ）−３−｛４−［（４−（５，５，５−トリフルオロペントキシ）ベンゾイル）オキシ］フェニル｝プロパ−２−エノイル）オキシ］｝エトキシ］エトキシ｝エチル  ３，５−ジアミノベンゾアート
２，２−ジメチル−３−｛［（（２Ｅ）−３−｛４−［（４−（５，５，５−トリフルオロペントキシ）ベンゾイル）オキシ］フェニル｝プロパ−２−エノイル）オキシ］｝プロピル  ３，５−ジアミノベンゾアート
２−｛［（（２Ｅ）−３−｛４−［（４−（６，６，６−トリフルオロヘキシルオキシ）ベンゾイル）オキシ］フェニル｝プロパ−２−エノイル）オキシ］｝エチル  ３，５−ジアミノベンゾアート
３−｛［（（２Ｅ）−３−｛４−［（４−（６，６，６−トリフルオロヘキシルオキシ）ベンゾイル）オキシ］フェニル｝プロパ−２−エノイル）オキシ］｝プロピル  ３，５−ジアミノベンゾアート
４−｛［（（２Ｅ）−３−｛４−［（４−（６，６，６−トリフルオロヘキシルオキシ）ベンゾイル）オキシ］フェニル｝プロパ−２−エノイル）オキシ］｝ブチル  ３，５−ジアミノベンゾアート
５−｛［（（２Ｅ）−３−｛４−［（４−（６，６，６−トリフルオロヘキシルオキシ）ベンゾイル）オキシ］フェニル｝プロパ−２−エノイル）オキシ］｝ペンチル  ３，５−ジアミノベンゾアート
７−｛［（（２Ｅ）−３−｛４−［（４−（６，６，６−トリフルオロヘキシルオキシ）ベンゾイル）オキシ］フェニル｝プロパ−２−エノイル）オキシ］｝ヘプチル  ３，５−ジアミノベンゾアート
８−｛［（（２Ｅ）−３−｛４−［（４−（６，６，６−トリフルオロヘキシルオキシ）ベンゾイル）オキシ］フェニル｝プロパ−２−エノイル）オキシ］｝オクチル  ３，５−ジアミノベンゾアート
１１−｛［（（２Ｅ）−３−｛４−［（４−（６，６，６−トリフルオロヘキシルオキシ）ベンゾイル）オキシ］フェニル｝プロパ−２−エノイル）オキシ］｝ウンデシル  ３，５−ジアミノベンゾアート
２−［２−｛［（（２Ｅ）−３−｛４−［（４−（６，６，６−トリフルオロヘキシルオキシ）ベンゾイル）オキシ］フェニル｝プロパ−２−エノイル）オキシ］｝エトキシ］エチル  ３，５−ジアミノベンゾアート
２｛２−［２−｛［（（２Ｅ）−３−｛４−［（４−（６，６，６−トリフルオロヘキシルオキシ）ベンゾイル）オキシ］フェニル｝プロパ−２−エノイル）オキシ］｝エトキシ］エトキシ｝エチル  ３，５−ジアミノベンゾアート
２，２−ジメチル−３−｛［（（２Ｅ）−３−｛４−［（４−（６，６，６−トリフルオロヘキシルオキシ）ベンゾイル）オキシ］フェニル｝プロパ−２−エノイル）オキシ］｝プロピル  ３，５−ジアミノベンゾアート
３−｛［（（２Ｅ）−３−｛４−［（３−メトキシ  ４−（３，３，３−トリフルオロプロポキシ）ベンゾイル）オキシ］フェニル｝プロパ−２−エノイル）オキシ］｝プロピル  ３，５−ジアミノベンゾアート
８−｛［（（２Ｅ）−３−｛４−［（３−メトキシ  ４−（３，３，３−トリフルオロプロポキシ）ベンゾイル）オキシ］フェニル｝プロパ−２−エノイル）オキシ］｝オクチル  ３，５−ジアミノベンゾアート
１１−｛［（（２Ｅ）−３−｛４−［（３−メトキシ  ４−（３，３，３−トリフルオロプロポキシ）ベンゾイル）オキシ］フェニル｝プロパ−２−エノイル）オキシ］｝  ウンデシル  ３，５−ジアミノベンゾアート
６−｛［（（２Ｅ）−３−｛４−［（３−メトキシ  ４−（４，４，４−トリフルオロブトキシ）ベンゾイル）オキシ］フェニル｝プロパ−２−エノイル）オキシ］｝ヘキシル  ３，５−ジアミノベンゾアート
８−｛［（（２Ｅ）−３−｛４−［（３−メトキシ  ４−（４，４，４−トリフルオロブトキシ）ベンゾイル）オキシ］フェニル｝プロパ−２−エノイル）オキシ］｝オクチル  ３，５−ジアミノベンゾアート
１１−｛［（（２Ｅ）−３−｛４−［（３−メトキシ  ４−（４，４，４−トリフルオロブトキシ）ベンゾイル）オキシ］フェニル｝プロパ−２−エノイル）オキシ］｝ウンデシル  ３，５−ジアミノベンゾアート
４−｛［（（２Ｅ）−３−｛４−［（３−メトキシ  ４−（５，５，５−トリフルオロペントキシ）ベンゾイル）オキシ］フェニル｝プロパ−２−エノイル）オキシ］｝ブチル  ３，５−ジアミノベンゾアート
６−｛［（（２Ｅ）−３−｛４−［（３−メトキシ  ４−（５，５，５−トリフルオロペントキシ）ベンゾイル）オキシ］フェニル｝プロパ−２−エノイル）オキシ］｝ヘキシル３，５−ジアミノベンゾアート
４−｛［（（２Ｅ）−３−｛４−［（３−メトキシ  ４−（６，６，６−トリフルオロヘキシルオキシ）ベンゾイル）オキシ］フェニル｝プロパ−２−エノイル）オキシ］｝ブチル  ３，５−ジアミノベンゾアート
６−｛［（（２Ｅ）−３−｛４−［（３−メトキシ  ４−（６，６，６−トリフルオロヘキシルオキシ）ベンゾイル）オキシ］フェニル｝プロパ−２−エノイル）オキシ］｝ヘキシル  ３，５−ジアミノベンゾアート
２−｛［（（２Ｅ）−３−｛４−［（４−（４，４，５，５，５−ペンタフルオロペントキシ）ベンゾイル）オキシ］フェニル｝プロパ−２−エノイル）オキシ］｝エチル  ３，５−ジアミノベンゾアート
３−｛［（（２Ｅ）−３−｛４−［（４−（４，４，５，５，５−ペンタフルオロペントキシ）ベンゾイル）オキシ］フェニル｝プロパ−２−エノイル）オキシ］｝プロピル  ３，５−ジアミノベンゾアート
４−｛［（（２Ｅ）−３−｛４−［（４−（４，４，５，５，５−ペンタフルオロペントキシ）ベンゾイル）オキシ］フェニル｝プロパ−２−エノイル）オキシ］｝ブチル  ３，５−ジアミノベンゾアート
６−｛［（（２Ｅ）−３−｛４−［（４−（４，４，５，５，５−ペンタフルオロペントキシ）ベンゾイル）オキシ］フェニル｝プロパ−２−エノイル）オキシ］｝ヘキシル  ３，５−ジアミノベンゾアート
７−｛［（（２Ｅ）−３−｛４−［（４−（４，４，５，５，５−ペンタフルオロペントキシ）ベンゾイル）オキシ］フェニル｝プロパ−２−エノイル）オキシ］｝ヘプチル  ３，５−ジアミノベンゾアート
８−｛［（（２Ｅ）−３−｛４−［（４−（４，４，５，５，５−ペンタフルオロペントキシ）ベンゾイル）オキシ］フェニル｝プロパ−２−エノイル）オキシ］｝オクチル  ３，５−ジアミノベンゾアート
１１−｛［（（２Ｅ）−３−｛４−［（４−（４，４，５，５，５−ペンタフルオロペントキシ）ベンゾイル）オキシ］フェニル｝プロパ−２−エノイル）オキシ］｝ウンデシル  ３，５−ジアミノベンゾアート
２−［２−｛［（（２Ｅ）−３−｛４−［（４−（４，４，５，５，５−ペンタフルオロペントキシ）ベンゾイル）オキシ］フェニル｝プロパ−２−エノイル）オキシ］｝エトキシ］エチル  ３，５−ジアミノベンゾアート
２｛２−［２−｛［（（２Ｅ）−３−｛４−［（４−（４，４，５，５，５−ペンタフルオロペントキシ）ベンゾイル）オキシ］フェニル｝プロパ−２−エノイル）オキシ］｝エトキシ］エトキシ｝エチル  ３，５−ジアミノベンゾアート
２，２−ジメチル−３−｛［（（２Ｅ）−３−｛４−［（４−（４，４，５，５，５−ペンタフルオロペントキシ）ベンゾイル）オキシ］フェニル｝プロパ−２−エノイル）オキシ］｝プロピル  ３，５−ジアミノベンゾアート
２−｛［（（２Ｅ）−３−｛４−［（４−（１，１，２，２−テトラフルオロエトキシ）ベンゾイル）オキシ］フェニル｝プロパ−２−エノイル）オキシ］｝エチル  ３，５−ジアミノベンゾアート
３−｛［（（２Ｅ）−３−｛４−［（４−（１，１，２，２−テトラフルオロエトキシ）ベンゾイル）オキシ］フェニル｝プロパ−２−エノイル）オキシ］｝プロピル  ３，５−ジアミノベンゾアート
４−｛［（（２Ｅ）−３−｛４−［（４−（１，１，２，２−テトラフルオロエトキシ）ベンゾイル）オキシ］フェニル｝プロパ−２−エノイル）オキシ］｝ブチル  ３，５−ジアミノベンゾアート
５−｛［（（２Ｅ）−３−｛４−［（４−（１，１，２，２−テトラフルオロエトキシ）ベンゾイル）オキシ］フェニル｝プロパ−２−エノイル）オキシ］｝ペンチル  ３，５−ジアミノベンゾアート
６−｛［（（２Ｅ）−３−｛４−［（４−（１，１，２，２−テトラフルオロエトキシ）ベンゾイル）オキシ］フェニル｝プロパ−２−エノイル）オキシ］｝ヘキシル  ３，５−ジアミノベンゾアート
７−｛［（（２Ｅ）−３−｛４−［（４−（１，１，２，２−テトラフルオロエトキシ）ベンゾイル）オキシ］フェニル｝プロパ−２−エノイル）オキシ］｝ヘプチル  ３，５−ジアミノベンゾアート
８−｛［（（２Ｅ）−３−｛４−［（４−（１，１，２，２−テトラフルオロエトキシ）ベンゾイル）オキシ］フェニル｝プロパ−２−エノイル）オキシ］｝オクチル  ３，５−ジアミノベンゾアート
１１−｛［（（２Ｅ）−３−｛４−［（４−（１，１，２，２−テトラフルオロエトキシ）ベンゾイル）オキシ］フェニル｝プロパ−２−エノイル）オキシ］｝ウンデシル  ３，５−ジアミノベンゾアート
６−｛［（（２Ｅ）−３−｛４−［（４−｛［（４，４，４−トリフルオロブトキシ）カルボニル］アミノ｝ベンゾイル）オキシ］フェニル｝プロパ−２−エノイル）オキシ］｝ヘキシル  ３，５−ジアミノベンゾアート
６−｛［（（２Ｅ）−３−｛４−［（４−｛［（４，４，５，５，５−ペンタフルオロペントキシ）カルボニル］アミノ｝ベンゾイル）オキシ］フェニル｝プロパ−２−エノイル）オキシ］｝ヘキシル  ３，５−ジアミノベンゾアート
６−｛［（（２Ｅ）−３−｛４−［（４−（｛［（４，４，５，５，６，６，６−ヘプタフルオロヘキシルオキシ）カルボニル］アミノ｝）ベンゾイル）オキシ］フェニル｝プロパ−２−エノイル）オキシ］｝ヘキシル  ３，５−ジアミノベンゾアート
３，５−ジアミノベンジル  （２Ｅ）３−｛４−［（４−（４，４，４−トリフルオロブトキシ）ベンゾイル）オキシ］フェニル｝アクリラート
３，５−ジアミノベンジル  （２Ｅ）３−｛４−［（４−トリフルオロメトキシベンゾイル）オキシ］フェニル｝アクリラート
３，５−ジアミノベンジル  （２Ｅ）３−｛４−［（４−（２，２，２−トリフルオロエトキシ）ベンゾイル）オキシ］フェニル｝アクリラート
３，５−ジアミノベンジル  （２Ｅ）３−｛４−［（４−（５，５，５−トリフルオロペンチルオキシ）ベンゾイル）オキシ］フェニル｝アクリラート
３，５−ジアミノベンジル  （２Ｅ）３−｛４−［（４−（４，４，５，５，５−ペンタフルオロペンチルオキシ）ベンゾイル）オキシ］フェニル｝アクリラート
３，５−ジアミノベンジル  （２Ｅ）３−｛４−［（４−（３，３，４，４，５，５，６，６，６−ノナフルオロヘキシルオキシ）ベンゾイル）オキシ］フェニル｝アクリラート
３，５−ジアミノベンジル  （２Ｅ）３−｛４−［（４−（２，２，３，３，３−ペンタフルオロプロピルオキシ）ベンゾイル）オキシ］フェニル｝アクリラート
３，５−ジアミノベンジル  （２Ｅ）３−｛４−［（４−（２，２，３，４，４，４−ヘキサフルオロブトキシ）ベンゾイル）オキシ］フェニル｝アクリラート
３，５−ジアミノベンジル  （２Ｅ）３−｛４−［（４−（１，１，２，２−テトラフルオロエトキシ）ベンゾイル）オキシ］フェニル｝アクリラート
３，５−ジアミノベンジル  （２Ｅ）３−｛４−［（４−（１，１，２，２−テトラフルオロプロポキシ）ベンゾイル）オキシ］フェニル｝アクリラート
３，５−ジアミノベンジル  （２Ｅ）３−｛４−［（４−（４，４，５，５，６，６，６−ヘプタフルオロヘキシルオキシ）ベンゾイル）オキシ］フェニル｝アクリラート
３，５−ジアミノベンジル  （２Ｅ）３−｛４−［（４−（４，５，５，５−テトラフルオロ−４−（トリフルオロメチル）ペンチルオキシ）ベンゾイル）オキシ］フェニル｝アクリラート
３，５−ジアミノベンジル  （２Ｅ）３−｛４−｛［（４−（４，４，５，５，６，６，６−ヘプタフルオロヘキシルオイル）オキシ）ベンゾイルオキシ］フェニル｝アクリラート
３，５−ジアミノベンジル  （２Ｅ）３−｛４−［（４−［（４，４，４−トリフルオロブトキシ）カルボニル］アミノ）ベンゾイル）オキシ］フェニル｝アクリラート
３，５−ジアミノベンジル  （２Ｅ）３−｛４−［（４−［（４，４，４−トリフルオロペンチルオキシ）カルボニル］アミノ）ベンゾイル］オキシ｝フェニル｝アクリラート
３，５−ジアミノベンジル  （２Ｅ）３−｛４−［４−（４，４，５，５，５−ペンタフルオロペンチルオイルオキシ）ベンゾイルオキシ］フェニル｝アクリラート
３，５−ジアミノベンジル  （２Ｅ）３−｛４−［４−（４，４，５，５，６，６，６−ヘプタフルオロヘキシルオイルオキシ）ベンゾイルオキシ］フェニル｝アクリラート
３，５−ジアミノベンジル  （２Ｅ）３−｛４−［（３−フルオロ−４−（４，４，４−トリフルオロブトキシ）ベンゾイル）オキシ］フェニル｝アクリラート
２，５−ジアミノベンジル  （２Ｅ）３−｛４−［（４−トリフルオロメトキシベンゾイル）オキシ］フェニル｝アクリラート
２，５−ジアミノベンジル  （２Ｅ）３−｛４−［（４−（２，２，２−トリフルオロエトキシ）ベンゾイル）オキシ］フェニル｝アクリラート
２，５−ジアミノベンジル  （２Ｅ）３−｛４−［（４−（５，５，５−トリフルオロブトキシ）ベンゾイル）オキシ］フェニル｝アクリラート
２，５−ジアミノベンジル  （２Ｅ）３−｛４−［（４−（５，５，５−トリフルオロペンチルオキシ）ベンゾイル）オキシ］フェニル｝アクリラート
２，５−ジアミノベンジル  （２Ｅ）３−｛４−［（４−（４，４，５，５，５−ペンタフルオロペンチルオキシ）ベンゾイル）オキシ］フェニル｝アクリラート
２，５−ジアミノベンジル  （２Ｅ）３−｛４−［（４−（１，１，２，２−テトラフルオロエトキシ）ベンゾイル）オキシ］フェニル｝アクリラート
２，５−ジアミノベンジル  （２Ｅ）３−｛４−［（４−（１，１，２，２−テトラフルオロプロポキシ）ベンゾイル）オキシ］フェニル｝アクリラート
２，５−ジアミノベンジル  （２Ｅ）３−｛４−［（４−（４，４，５，５，６，６，６−ヘプタフルオロヘキシルオキシ）ベンゾイル）オキシ］フェニル｝アクリラート
２，５−ジアミノベンジル  （２Ｅ）３−｛４−｛［（４−（４，４，５，５，６，６，６−ヘプタフルオロヘキシルオイル）オキシ）ベンゾイルオキシ］フェニル｝アクリラート
２，５−ジアミノベンジル  （２Ｅ）３−｛４−［（４−［（４，４，４−トリフルオロブトキシ）カルボニル］アミノ）ベンゾイル）オキシ］フェニル｝アクリラート
２，５−ジアミノベンジル  （２Ｅ）３−｛４−［（４−［（４，４，４−トリフルオロペンチルオキシ）カルボニル］アミノ）ベンゾイル］オキシ｝フェニル｝アクリラート
２，５−ジアミノベンジル  （２Ｅ）３−｛４−［４−（４，４，５，５，５−ペンタフルオロペンチルオイルオキシ）ベンゾイルオキシ］フェニル｝アクリラート
２，５−ジアミノベンジル  （２Ｅ）３−｛４−［４−（４，４，５，５，６，６，６−ヘプタフルオロヘキシルオイルオキシ）ベンゾイルオキシ］フェニル｝アクリラート
２，５−ジアミノベンジル  （２Ｅ）３−｛４−［（２−フルオロ−４−（４，４，４−トリフルオロブトキシ）ベンゾイル）オキシ］フェニル｝アクリラート
２，４−ジアミノベンジル  （２Ｅ）３−｛４−［（４−トリフルオロメトキシベンゾイル）オキシ］フェニル｝アクリラート
２，４−ジアミノベンジル  （２Ｅ）３−｛４−［（４−（２，２，２−トリフルオロエトキシ）ベンゾイル）オキシ］フェニル｝アクリラート
２，４−ジアミノベンジル  （２Ｅ）３−｛４−［（４−（５，５，５−トリフルオロペンチルオキシ）ベンゾイル）オキシ］フェニル｝アクリラート
２，４−ジアミノベンジル  （２Ｅ）３−｛４−［（４−（４，４，４−トリフルオロブトキシ）ベンゾイル）オキシ］フェニル｝アクリラート
２，４−ジアミノベンジル  （２Ｅ）３−｛４−［（４−（４，４，５，５，５−ペンタフルオロペンチルオキシ）ベンゾイル）オキシ］フェニル｝アクリラート
２，４−ジアミノベンジル  （２Ｅ）３−｛４−［（４−（１，１，２，２−テトラフルオロエトキシ）ベンゾイル）オキシ］フェニル｝アクリラート
２，４−ジアミノベンジル  （２Ｅ）３−｛４−［（４−（１，１，２，２−テトラフルオロプロポキシ）ベンゾイル）オキシ］フェニル｝アクリラート
２，４−ジアミノベンジル  （２Ｅ）３−｛４−［（４−（４，４，５，５，６，６，６−ヘプタフルオロヘキシルオキシ）ベンゾイル）オキシ］フェニル｝アクリラート
２，４−ジアミノベンジル  （２Ｅ）３−｛４−｛［（４−（４，４，５，５，６，６，６−ヘプタフルオロヘキシルオイル）オキシ）ベンゾイルオキシ］フェニル｝アクリラート
２，４−ジアミノベンジル  （２Ｅ）３−｛４−［（４−［（４，４，４−トリフルオロブトキシ）カルボニル］アミノ）ベンゾイル）オキシ］フェニル｝アクリラート
２，４−ジアミノベンジル  （２Ｅ）３−｛４−［（４−［（４，４，４−トリフルオロペンチルオキシ）カルボニル］アミノ）ベンゾイル］オキシ｝フェニル｝アクリラート
２，４−ジアミノベンジル  （２Ｅ）３−｛４−［４−（４，４，５，５，５−ペンタフルオロペンチルオイルオキシ）ベンゾイルオキシ］フェニル｝アクリラート
２，４−ジアミノベンジル  （２Ｅ）３−｛４−［４−（４，４，５，５，６，６，６−ヘプタフルオロヘキシルオイルオキシ）ベンゾイルオキシ］フェニル｝アクリラート
２，４−ジアミノベンジル  （２Ｅ）３−｛４−［（３−フルオロ−４−（４，４，４−トリフルオロブトキシ）ベンゾイル）オキシ］フェニル｝アクリラート
２−（２，４−ジアミノフェニル）エチル  （２Ｅ）３−｛４−［（４−（４，４，５，５，５−ペンタフルオロペントキシ）ベンゾイル）オキシ］フェニル｝アクリラート
２−（３，５−ジアミノフェニル）エチル  （２Ｅ）３−｛４−［（４−トリフルオロメトキシベンゾイル）オキシ］フェニル｝アクリラート
２−（３，５−ジアミノフェニル）エチル  （２Ｅ）３−｛４−［（４−（２，２，２−トリフルオロエトキシ）ベンゾイル）オキシ］フェニル｝アクリラート
２−（３，５−ジアミノフェニル）エチル  （２Ｅ）３−｛４−［（４−（４，４，４−トリフルオロブトキシ）ベンゾイル）オキシ］フェニル｝アクリラート
２−（３，５−ジアミノフェニル）エチル  （２Ｅ）３−｛４−［（４−（５，５，５−トリフルオロペンチルオキシ）ベンゾイル）オキシ］フェニル｝アクリラート
２−（３，５−ジアミノフェニル）エチル  （２Ｅ）３−｛４−［（４−（４，４，５，５，５−ペンタフルオロペントキシ）ベンゾイル）オキシ］フェニル｝アクリラート
２−（３，５−ジアミノフェニル）エチル  （２Ｅ）３−｛４−［（４−（１，１，２，２−テトラフルオロエトキシ）ベンゾイル）オキシ］フェニル｝アクリラート
２−（３，５−ジアミノフェニル）エチル  （２Ｅ）３−｛４−［（４−（４，４，４−トリフルオロブタノイル）オキシ）ベンゾイル］オキシ｝フェニル｝アクリラート
２−（３，５−ジアミノフェニル）エチル  （２Ｅ）３−｛４−［（３−メトキシ  ４−トリフルオロメトキシベンゾイル）オキシ］フェニル｝アクリラート
２−（３，５−ジアミノフェニル）エチル  （２Ｅ）３−｛４−［（３−メトキシ  ４−（２，２，２−トリフルオロエトキシ）ベンゾイル）オキシ］フェニル｝アクリラート
２−（３，５−ジアミノフェニル）エチル  （２Ｅ）３−｛４−［（３−メトキシ  ４−（４，４，４−トリフルオロブトキシ）ベンゾイル）オキシ］フェニル｝アクリラート
２−（３，５−ジアミノフェニル）エチル  （２Ｅ）３−｛４−［（３−メトキシ  ４−（５，５，５−トリフルオロペンチルオキシ）ベンゾイル）オキシ］フェニル｝アクリラート
２−（３，５−ジアミノフェニル）エチル  （２Ｅ）３−｛４−［（３−メトキシ  ４−（４，４，５，５，５−ペンタフルオロペントキシ）ベンゾイル）オキシ］フェニル｝アクリラート
２−（３，５−ジアミノフェニル）エチル  （２Ｅ）３−｛４−［（３−メトキシ  ４−（１，１，２，２−テトラフルオロエトキシ）ベンゾイル）オキシ］フェニル｝アクリラート
２−（３，５−ジアミノフェニル）エチル  （２Ｅ）３−｛４−［（３−メトキシ  ４−（４，４，４−トリフルオロブタノイル）オキシ）ベンゾイル］オキシ｝フェニル｝アクリラート
２−（３，５−ジアミノフェニル）エチル  （２Ｅ）３−｛４−［（４−トリフルオロメトキシベンゾイル）オキシ］−３−メトキシフェニル｝アクリラート
２−（３，５−ジアミノフェニル）エチル  （２Ｅ）３−｛４−［（４−（２，２，２−トリフルオロエトキシ）ベンゾイル）オキシ］−３−メトキシフェニル｝アクリラート
２−（３，５−ジアミノフェニル）エチル  （２Ｅ）３−｛４−［（４−（４，４，４−トリフルオロブトキシ）ベンゾイル）オキシ］−３−メトキシフェニル｝アクリラート
２−（３，５−ジアミノフェニル）エチル  （２Ｅ）３−｛４−［（４−（５，５，５−トリフルオロペンチルオキシ）ベンゾイル）オキシ］−３−メトキシフェニル｝アクリラート
２−（３，５−ジアミノフェニル）エチル  （２Ｅ）３−｛４−［（４−（４，４，５，５，５−ペンタフルオロペントキシ）ベンゾイル）オキシ］−３−メトキシフェニル｝アクリラート
２−（３，５−ジアミノフェニル）エチル  （２Ｅ）３−｛４−［（４−（１，１，２，２−テトラフルオロエトキシ）ベンゾイル）オキシ］−３−メトキシフェニル｝アクリラート
２−（３，５−ジアミノフェニル）エチル  （２Ｅ）３−｛４−［（４−（４，４，４−トリフルオロブタノイル）オキシ）ベンゾイル］オキシ｝−３−メトキシフェニル｝アクリラート
２−（３，５−ジアミノフェニル）エチル  （２Ｅ）３−｛４−［（４−トリフルオロメトキシフェノキシ）カルボニル］フェニル｝アクリラート
２−（３，５−ジアミノフェニル）エチル  （２Ｅ）３−｛４−［（４−（２，２，２−トリフルオロエトキシ）フェノキシ）カルボニル］フェニル｝アクリラート
２−（３，５−ジアミノフェニル）エチル  （２Ｅ）３−｛４−［（４−（４，４，４−トリフルオロブトキシ）フェノキシ）カルボニル］フェニル｝アクリラート
２−（３，５−ジアミノフェニル）エチル  （２Ｅ）３−｛４−［（４−（５，５，５−トリフルオロペンチルオキシ）フェノキシ）カルボニル］フェニル｝アクリラート
２−（３，５−ジアミノフェニル）エチル  （２Ｅ）３−｛４−［（４−（４，４，５，５，５−ペンタフルオロペントキシ）フェノキシ）カルボニル］フェニル｝アクリラート
２−（３，５−ジアミノフェニル）エチル  （２Ｅ）３−｛４−［（４−（１，１，２，２−テトラフルオロエトキシ）フェノキシ）カルボニル］フェニル｝アクリラート
２−（２，５−ジアミノフェニル）エチル  （２Ｅ）３−｛４−［（４−トリフルオロメトキシベンゾイル）オキシ］フェニル｝アクリラート
２−（２，５−ジアミノフェニル）エチル  （２Ｅ）３−｛４−［（４−（２，２，２−トリフルオロエトキシ）ベンゾイル）オキシ］フェニル｝アクリラート
２−（２，５−ジアミノフェニル）エチル  （２Ｅ）３−｛４−［（４−（４，４，４−トリフルオロブトキシ）ベンゾイル）オキシ］フェニル｝アクリラート
２−（２，５−ジアミノフェニル）エチル  （２Ｅ）３−｛４−［（４−（５，５，５−トリフルオロペンチルオキシ）ベンゾイル）オキシ］フェニル｝アクリラート
２−（２，５−ジアミノフェニル）エチル  （２Ｅ）３−｛４−［（４−（４，４，５，５，５−ペンタフルオロペントキシ）ベンゾイル）オキシ］フェニル｝アクリラート
２−（２，５−ジアミノフェニル）エチル  （２Ｅ）３−｛４−［（４−（１，１，２，２−テトラフルオロエトキシ）ベンゾイル）オキシ］フェニル｝アクリラート
２−（２，５−ジアミノフェニル）エチル  （２Ｅ）３−｛４−［（４−（４，４，４−トリフルオロブタノイル）オキシ）ベンゾイル］オキシ］フェニル｝アクリラート
２−（２，４−ジアミノフェニル）エチル  （２Ｅ）３−｛４−［（４−トリフルオロメトキシベンゾイル）オキシ］フェニル｝アクリラート
２−（２，４−ジアミノフェニル）エチル  （２Ｅ）３−｛４−［（４−（２，２，２−トリフルオロエトキシ）ベンゾイル）オキシ］フェニル｝アクリラート
２−（２，４−ジアミノフェニル）エチル  （２Ｅ）３−｛４−［（４−（４，４，４−トリフルオロブトキシ）ベンゾイル）オキシ］フェニル｝アクリラート
２−（２，４−ジアミノフェニル）エチル  （２Ｅ）３−｛４−［（４−（５，５，５−トリフルオロペンチルオキシ）ベンゾイル）オキシ］フェニル｝アクリラート
２−（２，４−ジアミノフェニル）エチル  （２Ｅ）３−｛４−［（４−（２，２，３，３，３−ペンタフルオロプロピルオキシ）ベンゾイル）オキシ］フェニル｝アクリラート
２−（２，４−ジアミノフェニル）エチル  （２Ｅ）３−｛４−［（４−（２，２，３，４，４，４−ヘキサフルオロブトキシ）ベンゾイル）オキシ］フェニル｝アクリラート
２−（２，４−ジアミノフェニル）エチル  （２Ｅ）３−｛４−［（４−（３，３，４，４，５，５，６，６，６−ノナフルオロヘキシルオキシ）ベンゾイル）オキシ］フェニル｝アクリラート
２−（２，４−ジアミノフェニル）エチル  （２Ｅ）３−｛４−［（４−（１，１，２，２−テトラフルオロエトキシ）ベンゾイル）オキシ］フェニル｝アクリラート
２−（２，４−ジアミノフェニル）エチル  （２Ｅ）３−｛４−［（４−（１，１，２，２−テトラフルオロプロポキシ）ベンゾイル）オキシ］フェニル｝アクリラート
２−（２，４−ジアミノフェニル）エチル  （２Ｅ）３−｛４−［（４−（４，４，５，５，６，６，６−ヘプタフルオロヘキシルオキシ）ベンゾイル）オキシ］フェニル｝アクリラート
２−（２，４−ジアミノフェニル）エチル  （２Ｅ）３−｛４−［（４−（５，５，６，６，６−ペンタフルオロヘキシル）ベンゾイル）オキシ］フェニル｝アクリラート
２−（２，４−ジアミノフェニル）エチル  （２Ｅ）３−｛４−［（４−（４，４，４−トリフルオロブタノイル）オキシ）ベンゾイル］オキシ｝フェニル｝アクリラート
［４−［（Ｅ）−３−［２−（２，４−ジアミノフェニル）エトキシ］−３−オキソ−プロパ−１−エニル］フェニル］４−（４，４，４−トリフルオロブトキシ）ベンゾアート
２−（２，４−ジアミノフェニル）エチル  （２Ｅ）３−｛４−［（３−フルオロ−４−（４，４，４−トリフルオロブトキシ）ベンゾイル）オキシ］フェニル｝アクリラート
２−（２，４−ジアミノフェニル）エチル  （２Ｅ）３−｛４−［（４−（５，５，５−トリフルオロペントキシ）ベンゾイル）オキシ］フェニル｝アクリラート
２−（２，４−ジアミノフェニル）エチル  （２Ｅ）３−｛４−［（３，４−ジ（４，４，４−トリフルオロブトキシ）ベンゾイル）オキシ］フェニル｝アクリラート
２−（２，４−ジアミノフェニル）エチル  （２Ｅ）３−｛４−［（４−（４，４，５，５，５−ペンタフルオロペントキシカルボニル）フェノキシ）カルボニル］フェニル｝アクリラート
２−（２，４−ジアミノフェニル）エチル  （２Ｅ）３−｛４−［（４−［（４，４，４−トリフルオロブトキシ）カルボニル］アミノ）ベンゾイル］オキシ｝フェニル｝アクリラート
２−（２，４−ジアミノフェニル）エチル  （２Ｅ）３−｛４−［（４−［（４，４，５，５，５−ペンタフルオロペントキシ）カルボニル］アミノ）ベンゾイル］オキシ｝フェニル｝アクリラート
２−（２，４−ジアミノフェニル）エチル  （２Ｅ）３−｛４−［（３−メトキシ  ４−トリフルオロメトキシベンゾイル）オキシ］フェニル｝アクリラート
２−（２，４−ジアミノフェニル）エチル  （２Ｅ）３−｛４−［（３−メトキシ  ４−（２，２，２−トリフルオロエトキシ）ベンゾイル）オキシ］フェニル｝アクリラート
２−（２，４−ジアミノフェニル）エチル  （２Ｅ）３−｛４−［（３−メトキシ  ４−（４，４，４−トリフルオロブトキシ）ベンゾイル）オキシ］フェニル｝アクリラート
２−（２，４−ジアミノフェニル）エチル  （２Ｅ）３−｛４−［（３−メトキシ  ４−（５，５，５−トリフルオロペンチルオキシ）ベンゾイル）オキシ］フェニル｝アクリラート
２−（２，４−ジアミノフェニル）エチル  （２Ｅ）３−｛４−［（３−メトキシ  ４−（４，４，５，５，５−ペンタフルオロペントキシ）ベンゾイル）オキシ］フェニル｝アクリラート
２−（２，４−ジアミノフェニル）エチル  （２Ｅ）３−｛４−［（３−メトキシ  ４−（１，１，２，２−テトラフルオロエトキシ）ベンゾイル）オキシ］フェニル｝アクリラート
２−（２，４−ジアミノフェニル）エチル  （２Ｅ）３−｛４−［（３−メトキシ  ４−（４，４，４−トリフルオロブタノイル）オキシ）ベンゾイル］オキシ｝フェニル｝アクリラート
２−（２，４−ジアミノフェニル）エチル  （２Ｅ）３−｛４−［（４−（４，４，４−トリフルオロブトキシ）ベンゾイル）オキシ］−３−メトキシフェニル｝アクリラート
２−（２，４−ジアミノフェニル）エチル  （２Ｅ）３−｛４−［（４−（５，５，５−トリフルオロペンチルオキシ）ベンゾイル）オキシ］−３−メトキシフェニル｝アクリラート
２−（２，４−ジアミノフェニル）エチル  （２Ｅ）３−｛４−［（４−（４，４，５，５，５−ペンタフルオロペントキシ）ベンゾイル）オキシ］−３−メトキシフェニル｝アクリラート
２−（２，４−ジアミノフェニル）エチル  （２Ｅ）３−｛４−［（４−（１，１，２，２−テトラフルオロエトキシ）ベンゾイル）オキシ］−３−メトキシフェニル｝アクリラート
２−（２，４−ジアミノフェニル）エチル  （２Ｅ）３−｛４−［（４−（４，４，４−トリフルオロブタノイル）オキシ）ベンゾイル］オキシ｝−３−メトキシフェニル｝アクリラート
２−（２，４−ジアミノフェニル）エチル  （２Ｅ）３−｛４−［（４−（４，４，４−トリフルオロブトキシ）フェノキシ）カルボニル］フェニル｝アクリラート
２−（２，４−ジアミノフェニル）エチル  （２Ｅ）３−｛４−［（４−（５，５，５−トリフルオロペンチルオキシ）フェノキシ）カルボニル］フェニル｝アクリラート
２−（２，４−ジアミノフェニル）エチル  （２Ｅ）３−｛４−［（４−（４，４，５，５，５−ペンタフルオロペントキシ）フェノキシ）カルボニル］フェニル｝アクリラート
２−（２，４−ジアミノフェニル）エチル  （２Ｅ）３−｛４−［（４−（１，１，２，２−テトラフルオロエトキシ）フェノキシ）カルボニル］フェニル｝アクリラート
３−（３，５−ジアミノフェニル）プロピル  （２Ｅ）３−｛４−［（４−トリフルオロメトキシベンゾイル）オキシ］フェニル｝アクリラート
３−（３，５−ジアミノフェニル）プロピル  （２Ｅ）３−｛４−［（４−（２，２，２−トリフルオロエトキシ）ベンゾイル）オキシ］フェニル｝アクリラート
３−（３，５−ジアミノフェニル）プロピル  （２Ｅ）３−｛４−［（４−（４，４，４−トリフルオロブトキシ）ベンゾイル）オキシ］フェニル｝アクリラート
３−（３，５−ジアミノフェニル）プロピル  （２Ｅ）３−｛４−［（４−（５，５，５−トリフルオロペンチルオキシ）ベンゾイル）オキシ］フェニル｝アクリラート
３−（３，５−ジアミノフェニル）プロピル  （２Ｅ）３−｛４−［（４−（４，４，５，５，５−ペンタフルオロペントキシ）ベンゾイル）オキシ］フェニル｝アクリラート
３−（３，５−ジアミノフェニル）プロピル  （２Ｅ）３−｛４−［（４−（１，１，２，２−テトラフルオロエトキシ）ベンゾイル）オキシ］フェニル｝アクリラート
３−（３，５−ジアミノフェニル）プロピル  （２Ｅ）３−｛４−［（４−（４，４，４−トリフルオロブタノイル）オキシ）ベンゾイル］オキシ｝フェニル｝アクリラート
３−（２，４−ジアミノフェニル）プロピル  （２Ｅ）３−｛４−［（４−（４，４，４−トリフルオロブトキシ）ベンゾイル）オキシ］フェニル｝アクリラート
３−（２，４−ジアミノフェニル）プロピル  （２Ｅ）３−｛４−［（４−（４，４，５，５，５−ペンタフルオロペントキシ）ベンゾイル）オキシ］フェニル｝アクリラート
３−（２，４−ジアミノフェニル）プロピル  （２Ｅ）３−｛４−［（４−（１，１，２，２−テトラフルオロエトキシ）ベンゾイル）オキシ］フェニル｝アクリラート
３−（２，４−ジアミノフェニル）プロピル  （２Ｅ）３−｛４−［（４−（４，４，４−トリフルオロブタノイル）オキシ）ベンゾイル］オキシ｝フェニル｝アクリラート
６−（２，４−ジアミノフェニル）ヘキシル  （２Ｅ）３−｛４−［（４−（４，４，４−トリフルオロブトキシ）ベンゾイル）オキシ］フェニル｝アクリラート
６−（２，４−ジアミノフェニル）ヘキシル  （２Ｅ）３−｛４−［（４−（４，４，５，５，５−ペンタフルオロペントキシ）ベンゾイル）オキシ］フェニル｝アクリラート
６−（２，４−ジアミノフェニル）ヘキシル  （２Ｅ）３−｛４−［（４−（１，１，２，２−テトラフルオロエトキシ）ベンゾイル）オキシ］フェニル｝アクリラート
２，２−ビス（４−アミノベンジル）−１，３  ジ［（２Ｅ）−３−｛４−［（４−（４，４，４−トリフルオロブトキシ）ベンゾイル）オキシ］フェニル｝プロパ−２−エノイル］プロパンジオール
２，２−ビス（４−アミノベンジル）−１，３  ジ［（２Ｅ）３−｛４−［（４−トリフルオロメトキシベンゾイル）オキシ］フェニル｝プロパ−２−エノイル］プロパンジオール
２，２−ビス（４−アミノベンジル）−１，３  ジ［（２Ｅ）３−｛４−［（４−（２，２，２−トリフルオロエトキシ）ベンゾイル）オキシ］フェニル｝プロパ−２−エノイル］プロパンジオール
２，２−ビス（４−アミノベンジル）−１，３  ジ［（２Ｅ）３−｛４−［（４−（４，４，４−トリフルオロブトキシ）ベンゾイル）オキシ］フェニル｝プロパ−２−エノイル］プロパンジオール
２，２−ビス（４−アミノベンジル）−１，３  ジ［（２Ｅ）３−｛４−［（４−（５，５，５−トリフルオロペンチルオキシ）ベンゾイル）オキシ］フェニル｝プロパ−２−エノイル］プロパンジオール
２，２−ビス（４−アミノベンジル）−１，３  ジ［（２Ｅ）３−｛４−［（４−（４，４，５，５，５−ペンタフルオロペントキシ）ベンゾイル）オキシ］フェニル｝プロパ−２−エノイル］プロパンジオール
２，２−ビス（４−アミノベンジル）−１，３  ジ［（２Ｅ）３−｛４−［（４−（１，１，２，２−テトラフルオロエトキシ）ベンゾイル）オキシ］フェニル｝プロパ−２−エノイル］プロパンジオール
２，２−ビス（４−アミノベンジル）−１，３  ジ［（２Ｅ）３−｛４−［（４−（４，４，４−トリフルオロブタノイル）オキシ）ベンゾイル］オキシ｝フェニル｝プロパ−２−エノイル］プロパンジオール
２，２−ビス（４−アミノベンジル）−１，３  ジ［（２Ｅ）３−｛４−［（３−メトキシ４−トリフルオロメトキシベンゾイル）オキシ］フェニル｝プロパ−２−エノイル］プロパンジオール
２，２−ビス（４−アミノベンジル）−１，３  ジ［（２Ｅ）３−｛４−［（３−メトキシ  ４−（２，２，２−トリフルオロエトキシ）ベンゾイル）オキシ］フェニル｝プロパ−２−エノイル］プロパンジオール
２，２−ビス（４−アミノベンジル）−１，３  ジ［（２Ｅ）３−｛４−［（３−メトキシ  ４−（４，４，４−トリフルオロブトキシ）ベンゾイル）オキシ］フェニル｝プロパ−２−エノイル］プロパンジオール
２，２−ビス（４−アミノベンジル）−１，３  ジ［（２Ｅ）３−｛４−［（３−メトキシ  ４−（５，５，５−トリフルオロペンチルオキシ）ベンゾイル）オキシ］フェニル｝プロパ−２−エノイル］プロパンジオール
２，２−ビス（４−アミノベンジル）−１，３  ジ［（２Ｅ）３−｛４−［（３−メトキシ  ４−（４，４，５，５，５−ペンタフルオロペントキシ）ベンゾイル）オキシ］フェニル｝プロパ−２−エノイル］プロパンジオール
２，２−ビス（４−アミノベンジル）−１，３  ジ［（２Ｅ）３−｛４−［（３−メトキシ  ４−（１，１，２，２−テトラフルオロエトキシ）ベンゾイル）オキシ］フェニル｝プロパ−２−エノイル］プロパンジオール
２，２−ビス（４−アミノベンジル）−１，３  ジ［（２Ｅ）３−｛４−［（３−メトキシ  ４−（４，４，４−トリフルオロブタノイル）オキシ）ベンゾイル］オキシ｝フェニル｝プロパ−２−エノイル］プロパンジオール
２，２−ビス（４−アミノベンジル）−１，３  ジ［（２Ｅ）３−｛４−［（４−トリフルオロメトキシベンゾイル）オキシ］−３−メトキシフェニル｝プロパ−２−エノイル］プロパンジオール
２，２−ビス（４−アミノベンジル）−１，３  ジ［（２Ｅ）３−｛４−［（４−（２，２，２−トリフルオロエトキシ）ベンゾイル）オキシ］−３−メトキシフェニル｝プロパ−２−エノイル］プロパンジオール
２，２−ビス（４−アミノベンジル）−１，３  ジ［（２Ｅ）３−｛４−［（４−（４，４，４−トリフルオロブトキシ）ベンゾイル）オキシ］−３−メトキシフェニル｝プロパ−２−エノイル］プロパンジオール
２，２−ビス（４−アミノベンジル）−１，３  ジ［（２Ｅ）３−｛４−［（４−（５，５，５−トリフルオロペンチルオキシ）ベンゾイル）オキシ］−３−メトキシフェニル｝プロパ−２−エノイル］プロパンジオール
２，２−ビス（４−アミノベンジル）−１，３  ジ［（２Ｅ）３−｛４−［（４−（４，４，５，５，５−ペンタフルオロペントキシ）ベンゾイル）オキシ］−３−メトキシフェニル｝プロパ−２−エノイル］プロパンジオール
２，２−ビス（４−アミノベンジル）−１，３  ジ［（２Ｅ）３−｛４−［（４−（１，１，２，２−テトラフルオロエトキシ）ベンゾイル）オキシ］−３−メトキシフェニル｝プロパ−２−エノイル］プロパンジオール
２，２−ビス（４−アミノベンジル）−１，３  ジ［（２Ｅ）３−｛４−［（４−（４，４，４−トリフルオロブタノイル）オキシ）ベンゾイル］オキシ｝−３−メトキシフェニル｝プロパ−２−エノイル］プロパンジオール
２，２−ビス（４−アミノベンジル）−１，３  ジ［（２Ｅ）３−｛４−［（４−トリフルオロメトキシフェノキシ）カルボニル］フェニル｝プロパ−２−エノイル］プロパンジオール
２，２−ビス（４−アミノベンジル）−１，３  ジ［（２Ｅ）３−｛４−［（４−（２，２，２−トリフルオロエトキシ）フェノキシ）カルボニル］フェニル｝プロパ−２−エノイル］プロパンジオール
２，２−ビス（４−アミノベンジル）−１，３  ジ［（２Ｅ）３−｛４−［（４−（４，４，４−トリフルオロブトキシ）フェノキシ）カルボニル］フェニル｝プロパ−２−エノイル］プロパンジオール
２，２−ビス（４−アミノベンジル）−１，３  ジ［（２Ｅ）３−｛４−［（４−（５，５，５−トリフルオロペンチルオキシ）フェノキシ）カルボニル］フェニル｝プロパ−２−エノイル］プロパンジオール
２，２−ビス（４−アミノベンジル）−１，３  ジ［（２Ｅ）３−｛４−［（４−（４，４，５，５，５−ペンタフルオロペントキシ）フェノキシ）カルボニル］フェニル｝プロパ−２−エノイル］プロパンジオール
２，２−ビス（４−アミノベンジル）−１，３  ジ［（２Ｅ）３−｛４−［（４−（１，１，２，２−テトラフルオロエトキシ）フェノキシ）カルボニル］フェニル｝プロパ−２−エノイル］プロパンジオール
６−｛［（（２Ｅ）−３−｛４−［（４−（４，４，４−トリフルオロブトキシ）ベンゾイル）オキシ］フェニル｝プロパ−２−エノイル）オキシ］｝ヘキシル  ３，５−ジアミノ−４−［６−｛［（（２Ｅ）−３−｛４−［（４−（４，４，４−トリフルオロブトキシ）ベンゾイル）オキシ］フェニル｝プロパ−２−エノイル）オキシ］｝ヘキシルオキシ］ベンゾアート
２，２’−ビス［（２Ｅ）−３−｛４−［（４−（４，４，４−トリフルオロブトキシ）ベンゾイル）オキシ］フェニル｝プロパ−２−エノイル］メチル  ４，４’−ジアミノ  １，１’−ビフェニル
２，２’−ビス［（２Ｅ）３−｛４−［（４−トリフルオロメトキシベンゾイル）オキシ］フェニル｝プロパ−２−エノイル］メチル  ４，４’−ジアミノ  １，１’−ビフェニル
２，２’−ビス［（２Ｅ）３−｛４−［（４−（２，２，２−トリフルオロエトキシ）ベンゾイル）オキシ］フェニル｝プロパ−２−エノイル］メチル  ４，４’−ジアミノ  １，１’−ビフェニル
２，２’−ビス［（２Ｅ）３−｛４−［（４−（４，４，４−トリフルオロブトキシ）ベンゾイル）オキシ］フェニル｝プロパ−２−エノイル］メチル  ４，４’−ジアミノ  １，１’−ビフェニル
２，２’−ビス［（２Ｅ）３−｛４−［（４−（５，５，５−トリフルオロペンチルオキシ）ベンゾイル）オキシ］フェニル｝プロパ−２−エノイル］メチル  ４，４’−ジアミノ  １，１’−ビフェニル
２，２’−ビス［（２Ｅ）３−｛４−［（４−（１，１，２，２−テトラフルオロエトキシ）ベンゾイル）オキシ］  フェニル｝プロパ−２−エノイル］メチル  ４，４’−ジアミノ  １，１’−ビフェニル
２，２’−ビス［（２Ｅ）３−｛４−［（４−（４，４，４−トリフルオロブタノイル）オキシ）ベンゾイル］オキシ｝フェニル］プロパ−２−エノイル］メチル  ４，４’−ジアミノ  １，１’−ビフェニル
２，２’−ビス［（２Ｅ）３−｛４−［（３−メトキシ４−トリフルオロメトキシベンゾイル）オキシ］フェニル｝プロパ−２−エノイル］メチル  ４，４’−ジアミノ  １，１’−ビフェニル
２，２’−ビス［（２Ｅ）３−｛４−［（３−メトキシ  ４−（２，２，２−トリフルオロエトキシ）ベンゾイル）オキシ］フェニル｝プロパ−２−エノイル］メチル  ４，４’−ジアミノ  １，１’−ビフェニル
２，２’−ビス［（２Ｅ）３−｛４−［（３−メトキシ  ４−（４，４，４−トリフルオロブトキシ）ベンゾイル）オキシ］フェニル｝プロパ−２−エノイル］メチル  ４，４’−ジアミノ  １，１’−ビフェニル
２，２’−ビス［（２Ｅ）３−｛４−［（３−メトキシ  ４−（５，５，５−トリフルオロペンチルオキシ）ベンゾイル）オキシ］フェニル｝プロパ−２−エノイル］メチル  ４，４’−ジアミノ  １，１’−ビフェニル
２，２’−ビス［（２Ｅ）３−｛４−［（３−メトキシ  ４−（４，４，５，５，５−ペンタフルオロペントキシ）ベンゾイル）オキシ］フェニル｝プロパ−２−エノイル］メチル  ４，４’−ジアミノ  １，１’−ビフェニル
２，２’−ビス［（２Ｅ）３−｛４−［（３−メトキシ  ４−（１，１，２，２−テトラフルオロエトキシ）ベンゾイル）オキシ］フェニル｝プロパ−２−エノイル］メチル  ４，４’−ジアミノ  １，１’−ビフェニル
２，２’−ビス［（２Ｅ）３−｛４−［（３−メトキシ  ４−（４，４，４−トリフルオロブタノイル）オキシ）ベンゾイル］オキシ｝フェニル］プロパ−２−エノイル］メチル  ４，４’−ジアミノ  １，１’−ビフェニル
２，２’−ビス［（２Ｅ）３−｛４−［（４−トリフルオロメトキシベンゾイル）オキシ］−３−メトキシフェニル｝プロパ−２−エノイル］メチル  ４，４’−ジアミノ  １，１’−ビフェニル
２，２’−ビス［（２Ｅ）３−｛４−［（４−（２，２，２−トリフルオロエトキシ）ベンゾイル）オキシ］−３−メトキシフェニル｝プロパ−２−エノイル］メチル  ４，４’−ジアミノ  １，１’−ビフェニル
２，２’−ビス［（２Ｅ）３−｛４−［（４−（４，４，４−トリフルオロブトキシ）ベンゾイル）オキシ］−３−メトキシフェニル｝プロパ−２−エノイル］メチル  ４，４’−ジアミノ  １，１’−ビフェニル
２，２’−ビス［（２Ｅ）３−｛４−［（４−（５，５，５−トリフルオロペンチルオキシ）ベンゾイル）オキシ］−３−メトキシフェニル｝プロパ−２−エノイル］メチル  ４，４’−ジアミノ  １，１’−ビフェニル
２，２’−ビス［（２Ｅ）３−｛４−［（４−（４，４，５，５，５−ペンタフルオロペントキシ）ベンゾイル）オキシ］−３−メトキシフェニル｝プロパ−２−エノイル］メチル  ４，４’−ジアミノ  １，１’−ビフェニル
２，２’−ビス［（２Ｅ）３−｛４−［（４−（１，１，２，２−テトラフルオロエトキシ）ベンゾイル）オキシ］−３−メトキシフェニル｝プロパ−２−エノイル］メチル  ４，４’−ジアミノ  １，１’−ビフェニル
２，２’−ビス［（２Ｅ）３−｛４−［（４−（４，４，４−トリフルオロブタノイル）オキシ）ベンゾイル］オキシ｝−３−メトキシフェニル］プロパ−２−エノイル］メチル  ４，４’−ジアミノ  １，１’−ビフェニル
２，２’−ビス［（２Ｅ）３−｛４−［（４−トリフルオロメトキシフェノキシ）カルボニル］フェニル｝プロパ−２−エノイル］メチル  ４，４’−ジアミノ  １，１’−ビフェニル
２，２’−ビス［（２Ｅ）３−｛４−［（４−（２，２，２−トリフルオロエトキシ）フェノキシ）カルボニル］フェニル｝プロパ−２−エノイル］メチル  ４，４’−ジアミノ  １，１’−ビフェニル
２，２’−ビス［（２Ｅ）３−｛４−［（４−（４，４，４−トリフルオロブトキシ）フェノキシ）カルボニル］フェニル｝プロパ−２−エノイル］メチル  ４，４’−ジアミノ  １，１’−ビフェニル
［４−［（Ｅ）−３−［［５−アミノ−２−［４−アミノ−２−［［（Ｅ）−３−［４−［４−（４，４，４−トリフルオロブトキシ）ベンゾイル］オキシフェニル］プロパ−２−エノイル］オキシメチル］フェニル］フェニル］メトキシ］−３−オキソ−プロパ−１−エニル］フェニル］４−（４，４，４−トリフルオロブトキシ）ベンゾアート
２，２’−ビス［（２Ｅ）３−｛４−［（４−（５，５，５−トリフルオロペンチルオキシ）フェノキシ）カルボニル］フェニル｝プロパ−２−エノイルメチル  ４，４’−ジアミノ  １，１’−ビフェニル
２，２’−ビス［（２Ｅ）３−｛４−［（４−（４，４，５，５，５−ペンタフルオロペントキシ）フェノキシ）カルボニル］フェニル｝プロパ−２−エノイル］メチル  ４，４’−ジアミノ  １，１’−ビフェニル
２，２’−ビス［（２Ｅ）３−｛４−［（４−（１，１，２，２−テトラフルオロエトキシ）フェノキシ）カルボニル］フェニル｝プロパ−２−エノイル］メチル  ４，４’−ジアミノ  １，１’−ビフェニル
２−（２，４−ジアミノフェニル）−１，３  ジ［（２Ｅ）−３−｛４−［（４−（４，４，４−トリフルオロブトキシ）ベンゾイル）オキシ］フェニル｝プロパ−２−エノイル］プロパンジオール
２−（２，４−ジアミノフェニル）−１，３  ジ［（２Ｅ）−３−｛４−［（４−（４，４，４−トリフルオロブトキシ）ベンゾイル）オキシ］フェニル｝プロパ−２−エノイル］プロパンジオール
２−（２，４−ジアミノフェニル）−１，３  ジ［（２Ｅ）３−｛４−［（４−トリフルオロメトキシベンゾイル）オキシ］フェニル｝プロパ−２−エノイル］プロパンジオール
２−（２，４−ジアミノフェニル）−１，３  ジ［（２Ｅ）３−｛４−［（４−（２，２，２−トリフルオロエトキシ）ベンゾイル）オキシ］フェニル｝プロパ−２−エノイル］プロパンジオール
２−（２，４−ジアミノフェニル）−１，３  ジ［（２Ｅ）３−｛４−［（４−（４，４，４−トリフルオロブトキシ）ベンゾイル）オキシ］フェニル｝プロパ−２−エノイル］プロパンジオール
２−（２，４−ジアミノフェニル）−１，３  ジ［（２Ｅ）３−｛４−［（４−（５，５，５−トリフルオロペンチルオキシ）ベンゾイル）オキシ］フェニル｝プロパ−２−エノイル］プロパンジオール
２−（２，４−ジアミノフェニル）−１，３  ジ［（２Ｅ）３−｛４−［（４−（４，４，５，５，５−ペンタフルオロペントキシ）ベンゾイル）オキシ］フェニル｝プロパ−２−エノイル］プロパンジオール
２−（２，４−ジアミノフェニル）−１，３  ジ［（２Ｅ）３−｛４−［（４−（１，１，２，２−テトラフルオロエトキシ）ベンゾイル）オキシ］フェニル｝プロパ−２−エノイル］プロパンジオール
２−（２，４−ジアミノフェニル）−１，３  ジ［（２Ｅ）３−｛４−［（４−（４，４，４−トリフルオロブタノイル）オキシ）ベンゾイル］オキシ｝フェニル｝プロパ−２−エノイル］プロパンジオール
２−（２，４−ジアミノフェニル）−１，３  ジ［（２Ｅ）３−｛４−［（３−メトキシ４−トリフルオロメトキシベンゾイル）オキシ］フェニル｝プロパ−２−エノイル］プロパンジオール
２−（２，４−ジアミノフェニル）−１，３  ジ［（２Ｅ）３−｛４−［（３−メトキシ  ４−（２，２，２−トリフルオロエトキシ）ベンゾイル）オキシ］フェニル｝プロパ−２−エノイル］プロパンジオール
２−（２，４−ジアミノフェニル）−１，３  ジ［（２Ｅ）３−｛４−［（３−メトキシ  ４−（４，４，４−トリフルオロブトキシ）ベンゾイル）オキシ］フェニル｝プロパ−２−エノイル］プロパンジオール
２−（２，４−ジアミノフェニル）−１，３  ジ［（２Ｅ）３−｛４−［（３−メトキシ  ４−（５，５，５−トリフルオロペンチルオキシ）ベンゾイル）オキシ］フェニル｝プロパ−２−エノイル］プロパンジオール
２−（２，４−ジアミノフェニル）−１，３  ジ［（２Ｅ）３−｛４−［（３−メトキシ  ４−（４，４，５，５，５−ペンタフルオロペントキシ）ベンゾイル）オキシ］フェニル｝プロパ−２−エノイル］プロパンジオール
２−（２，４−ジアミノフェニル）−１，３  ジ［（２Ｅ）３−｛４−［（３−メトキシ  ４−（１，１，２，２−テトラフルオロエトキシ）ベンゾイル）オキシ］フェニル｝プロパ−２−エノイル］プロパンジオール
２−（２，４−ジアミノフェニル）−１，３  ジ［（２Ｅ）３−｛４−［（３−メトキシ  ４−（４，４，４−トリフルオロブタノイル）オキシ）ベンゾイル］オキシ｝フェニル｝プロパ−２−エノイル］プロパンジオール
２−（２，４−ジアミノフェニル）−１，３  ジ［（２Ｅ）３−｛４−［（４−トリフルオロメトキシベンゾイル）オキシ］−３−メトキシフェニル｝プロパ−２−エノイル］プロパンジオール
２−（２，４−ジアミノフェニル）−１，３  ジ［（２Ｅ）３−｛４−［（４−（２，２，２−トリフルオロエトキシ）ベンゾイル）オキシ］−３−メトキシフェニル｝プロパ−２−エノイル］プロパンジオール
２−（２，４−ジアミノフェニル）−１，３  ジ［（２Ｅ）３−｛４−［（４−（４，４，４−トリフルオロブトキシ）ベンゾイル）オキシ］−３−メトキシフェニル｝プロパ−２−エノイル］プロパンジオール
２−（２，４−ジアミノフェニル）−１，３  ジ［（２Ｅ）３−｛４−［（４−（５，５，５−トリフルオロペンチルオキシ）ベンゾイル）オキシ］−３−メトキシフェニル｝プロパ−２−エノイル］プロパンジオール
２−（２，４−ジアミノフェニル）−１，３  ジ［（２Ｅ）３−｛４−［（４−（４，４，５，５，５−ペンタフルオロペントキシ）ベンゾイル）オキシ］−３−メトキシフェニル｝プロパ−２−エノイル］プロパンジオール
２−（２，４−ジアミノフェニル）−１，３  ジ［（２Ｅ）３−｛４−［（４−（１，１，２，２−テトラフルオロエトキシ）ベンゾイル）オキシ］−３−メトキシフェニル｝プロパ−２−エノイル］プロパンジオール
２−（２，４−ジアミノフェニル）−１，３  ジ［（２Ｅ）３−｛４−［（４−（４，４，４−トリフルオロブタノイル）オキシ）ベンゾイル］オキシ｝−３−メトキシフェニル｝プロパ−２−エノイル］プロパンジオール
２−（２，４−ジアミノフェニル）−１，３  ジ［（２Ｅ）３−｛４−［（４−トリフルオロメトキシフェノキシ）カルボニル］フェニル｝プロパ−２−エノイル］プロパンジオール
２−（２，４−ジアミノフェニル）−１，３  ジ［（２Ｅ）３−｛４−［（４−（２，２，２−トリフルオロエトキシ）フェノキシ）カルボニル］フェニル｝プロパ−２−エノイル］プロパンジオール
２−（２，４−ジアミノフェニル）−１，３  ジ［（２Ｅ）３−｛４−［（４−（４，４，４−トリフルオロブトキシ）フェノキシ）カルボニル］フェニル｝プロパ−２−エノイル］プロパンジオール
２−（２，４−ジアミノフェニル）−１，３  ジ［（２Ｅ）３−｛４−［（４−（５，５，５−トリフルオロペンチルオキシ）フェノキシ）カルボニル］フェニル｝プロパ−２−エノイル］プロパンジオール
２−（２，４−ジアミノフェニル）−１，３  ジ［（２Ｅ）３−｛４−［（４−（４，４，５，５，５−ペンタフルオロペントキシ）フェノキシ）カルボニル］フェニル｝プロパ−２−エノイル］プロパンジオール
２−（２，４−ジアミノフェニル）−１，３  ジ［（２Ｅ）３−｛４−［（４−（１，１，２，２−テトラフルオロエトキシ）フェノキシ）カルボニル］フェニル｝プロパ−２−エノイル］プロパンジオール
２−（３，５−ジアミノフェニル）−１，３  ジ［（２Ｅ）３−｛４−［（４−トリフルオロメトキシベンゾイル）オキシ］フェニル｝プロパ−２−エノイル］プロパンジオール
２−（３，５−ジアミノフェニル）−１，３  ジ［（２Ｅ）３−｛４−［（４−（２，２，２−トリフルオロエトキシ）ベンゾイル）オキシ］フェニル｝プロパ−２−エノイル］プロパンジオール
２−（３，５−ジアミノフェニル）−１，３  ジ［（２Ｅ）３−｛４−［（４−（４，４，４−トリフルオロブトキシ）ベンゾイル）オキシ］フェニル｝プロパ−２−エノイル］プロパンジオール
２−（３，５−ジアミノフェニル）−１，３  ジ［（２Ｅ）３−｛４−［（４−（５，５，５−トリフルオロペンチルオキシ）ベンゾイル）オキシ］フェニル｝プロパ−２−エノイル］プロパンジオール
２−（３，５−ジアミノフェニル）−１，３  ジ［（２Ｅ）３−｛４−［（４−（４，４，５，５，５−ペンタフルオロペントキシ）ベンゾイル）オキシ］フェニル｝プロパ−２−エノイル］プロパンジオール
２−（３，５−ジアミノフェニル）−１，３  ジ［（２Ｅ）３−｛４−［（４−（１，１，２，２−テトラフルオロエトキシ）ベンゾイル）オキシ］フェニル｝プロパ−２−エノイル］プロパンジオール
２−（３，５−ジアミノフェニル）−１，３  ジ［（２Ｅ）３−｛４−［（４−（４，４，４−トリフルオロブタノイル）オキシ）ベンゾイル］オキシ｝フェニル｝プロパ−２−エノイル］プロパンジオール
２−（３，５−ジアミノフェニル）−１，３  ジ［（２Ｅ）３−｛４−［（３−メトキシ４−トリフルオロメトキシベンゾイル）オキシ］フェニル｝プロパ−２−エノイル］プロパンジオール
２−（３，５−ジアミノフェニル）−１，３  ジ［（２Ｅ）３−｛４−［（３−メトキシ  ４−（２，２，２−トリフルオロエトキシ）ベンゾイル）オキシ］フェニル｝プロパ−２−エノイル］プロパンジオール
２−（３，５−ジアミノフェニル）−１，３  ジ［（２Ｅ）３−｛４−［（３−メトキシ  ４−（４，４，４−トリフルオロブトキシ）ベンゾイル）オキシ］フェニル｝プロパ−２−エノイル］プロパンジオール
２−（３，５−ジアミノフェニル）−１，３  ジ［（２Ｅ）３−｛４−［（３−メトキシ  ４−（５，５，５−トリフルオロペンチルオキシ）ベンゾイル）オキシ］フェニル｝プロパ−２−エノイル］プロパンジオール
２−（３，５−ジアミノフェニル）−１，３  ジ［（２Ｅ）３−｛４−［（３−メトキシ  ４−（４，４，５，５，５−ペンタフルオロペントキシ）ベンゾイル）オキシ］フェニル｝プロパ−２−エノイル］プロパンジオール
２−（３，５−ジアミノフェニル）−１，３  ジ［（２Ｅ）３−｛４−［（３−メトキシ  ４−（１，１，２，２−テトラフルオロエトキシ）ベンゾイル）オキシ］フェニル｝プロパ−２−エノイル］プロパンジオール
２−（３，５−ジアミノフェニル）−１，３  ジ［（２Ｅ）３−｛４−［（３−メトキシ  ４−（４，４，４−トリフルオロブタノイル）オキシ）ベンゾイル］オキシ｝フェニル｝プロパ−２−エノイル］プロパンジオール
２−（３，５−ジアミノフェニル）−１，３  ジ［（２Ｅ）３−｛４−［（４−トリフルオロメトキシベンゾイル）オキシ］−３−メトキシフェニル｝プロパ−２−エノイル］プロパンジオール
２−（３，５−ジアミノフェニル）−１，３  ジ［（２Ｅ）３−｛４−［（４−（２，２，２−トリフルオロエトキシ）ベンゾイル）オキシ］−３−メトキシフェニル｝プロパ−２−エノイル］プロパンジオール
２−（３，５−ジアミノフェニル）−１，３  ジ［（２Ｅ）３−｛４−［（４−（４，４，４−トリフルオロブトキシ）ベンゾイル）オキシ］−３−メトキシフェニル｝プロパ−２−エノイル］プロパンジオール
２−（３，５−ジアミノフェニル）−１，３  ジ［（２Ｅ）３−｛４−［（４−（５，５，５−トリフルオロペンチルオキシ）ベンゾイル）オキシ］−３−メトキシフェニル｝プロパ−２−エノイル］プロパンジオール
２−（３，５−ジアミノフェニル）−１，３  ジ［（２Ｅ）３−｛４−［（４−（４，４，５，５，５−ペンタフルオロペントキシ）ベンゾイル）オキシ］−３−メトキシフェニル｝プロパ−２−エノイル］プロパンジオール
２−（３，５−ジアミノフェニル）−１，３  ジ［（２Ｅ）３−｛４−［（４−（１，１，２，２−テトラフルオロエトキシ）ベンゾイル）オキシ］−３−メトキシフェニル｝プロパ−２−エノイル］プロパンジオール
２−（３，５−ジアミノフェニル）−１，３  ジ［（２Ｅ）３−｛４−［（４−（４，４，４−トリフルオロブタノイル）オキシ）ベンゾイル］オキシ｝−３−メトキシフェニル｝プロパ−２−エノイル］プロパンジオール
２−（３，５−ジアミノフェニル）−１，３  ジ［（２Ｅ）３−｛４−［（４−トリフルオロメトキシフェノキシ）カルボニル］フェニル｝プロパ−２−エノイル］プロパンジオール
２−（３，５−ジアミノフェニル）−１，３  ジ［（２Ｅ）３−｛４−［（４−（２，２，２−トリフルオロエトキシ）フェノキシ）カルボニル］フェニル｝プロパ−２−エノイル］プロパンジオール
２−（３，５−ジアミノフェニル）−１，３  ジ［（２Ｅ）３−｛４−［（４−（４，４，４−トリフルオロブトキシ）フェノキシ）カルボニル］フェニル｝プロパ−２−エノイル］プロパンジオール
２−（３，５−ジアミノフェニル）−１，３  ジ［（２Ｅ）３−｛４−［（４−（５，５，５−トリフルオロペンチルオキシ）フェノキシ）カルボニル］フェニル｝プロパ−２−エノイル］プロパンジオール
２−（３，５−ジアミノフェニル）−１，３  ジ［（２Ｅ）３−｛４−［（４−（４，４，５，５，５−ペンタフルオロペントキシ）フェノキシ）カルボニル］フェニル｝プロパ−２−エノイル］プロパンジオール
２−（３，５−ジアミノフェニル）−１，３  ジ［（２Ｅ）３−｛４−［（４−（１，１，２，２−テトラフルオロエトキシ）フェノキシ）カルボニル］フェニル｝プロパ−２−エノイル］プロパンジオール。
【００６９】
ジアミン化合物は、当技術分野において公知の方法に従って、又は、式（ＸＩＶ）
【化１２】
2018516382.tif 000015
好ましくは、
【化１３】
2018516382.tif 000016
で示される化合物を、式（ＸＶＩ）
【化１４】
2018516382.tif 000017
で示されるジニトロ化合物と接触させて、次いで、得られた式（ＸＶＩａ）
【化１５】
2018516382.tif 000018
で示されるジニトロ化合物を、式（ＸＩＩ）
【化１６】
2018516382.tif 000019
［式中、Ｆ、ｘ１、ｎ１、ｎ、Ｂ、Ｄ、Ｘ、Ｙ、Ｚ１、Ｌ、ｕ１、ｕ２及びＳ１は、上に与えられるものと同じ意味及び優先度を有し、そして、Ｄ１は、上に与えられる通りのＤと同じ意味及び優先度を有するが、但し、Ｄの２つのアミノは、２つのニトロ基によって置換されているものとする］
で示される対応するジアミノ化合物に変換することを含むプロセスに従って調製される。
【００７０】
化合物（ＸＩＶ）と化合物（ＸＶＩ）との間の反応は、多くの公知の方法で実行され得る（J. March, Advanced Organic Chemistry, second edition, 363及び365ページを参照のこと）。
【００７１】
一般に、本発明の光アライメントポリマーの調製のための方法は、ジアミン（Ｉ）と１以上のテトラカルボン酸無水物、好ましくは以下に与えられる通りの一般式（Ｖ）で示されるテトラカルボン酸無水物との、場合により１以上の追加の他のジアミンの存在下での、重縮合反応を通して適用される。
【００７２】
好ましくは、テトラカルボン酸無水物は、式（Ｖ）
【化１７】
2018516382.tif 000020
［式中：
Ｔは、四価の有機ラジカルを表す］
で示されるテトラカルボン酸無水物である。
【００７３】
四価の有機ラジカルＴは、好ましくは、脂肪族、脂環式又は芳香族テトラカルボン酸二無水物から誘導される。
【００７４】
脂肪族又は脂環式テトラカルボン酸二無水物の好ましい例は、以下である：
１，１，４，４−ブタンテトラカルボン酸二無水物、
エチレンマレイン酸二無水物、
１，２，３，４−シクロブタンテトラカルボン酸二無水物、
１，２，３，４−シクロペンタンテトラカルボン酸二無水物、
２，３，５−トリカルボキシシクロペンチル酢酸二無水物、
３，５，６−トリカルボキシノルボルニル酢酸二無水物、
２，３，４，５−テトラヒドロフランテトラカルボン酸二無水物、
ｒｅｌ−［１Ｓ，５Ｒ，６Ｒ］−３−オキサビシクロ［３．２．１］オクタン−２，４−ジオン−６−スピロ−３’−（テトラヒドロフラン  ２’，５’−ジオン）、
４−（２，５−ジオキソテトラヒドロフラン−３−イル）テトラヒドロナフタレン−１，２−ジカルボン酸二無水物、
５−（２，５−ジオキソテトラヒドロフラン−３−イル）−３−メチル−３−シクロヘキセン−１，２−ジカルボン酸二無水物、
ビシクロ［２．２．２］オクタ−７−エン−２，３，５，６−テトラカルボン酸二無水物、
ビシクロ［２．２．２］オクタン−２，３，５，６−テトラカルボン酸二無水物、
１，８−ジメチルビシクロ［２．２．２］オクタ−７−エン−２，３，５，６−テトラカルボン酸二無水物、
ピロメリト酸二無水物、
３，３’，４，４’−ベンゾフェノンテトラカルボン酸二無水物、
４，４’−オキシジフタル酸二無水物、
３，３’，４，４’−ジフェニルスルホンテトラカルボン酸二無水物、
１，４，５，８−ナフタレンテトラカルボン酸二無水物、
２，３，６，７−ナフタレンテトラカルボン酸二無水物、
３，３，４，４’−ジメチルジフェニルシランテトラカルボン酸二無水物、
３，３’，４，４’−テトラフェニルシランテトラカルボン酸二無水物、
１，２，３，４−フランテトラカルボン酸二無水物、
４，４’−ビス（３，４−ジカルボキシフェノキシ）ジフェニルスルフィド二無水物、
４，４’−ビス（３，４−ジカルボキシフェノキシ）ジフェニルスルホン二無水物、
４，４’−ビス（３，４−ジカルボキシフェノキシ）ジフェニルプロパン二無水物、
３，３’，４，４’−ビフェニルテトラカルボン酸二無水物、
エチレングリコールビス（トリメリト酸）二無水物、
４，４’−（１，４−フェニレン）ビス（フタル酸）二無水物、
４，４’−（１，３−フェニレン）ビス（フタル酸）二無水物、
４，４’−（ヘキサフルオロイソプロピリデン）ジフタル酸二無水物、
４，４’−オキシジ（１，４−フェニレン）ビス（フタル酸）二無水物、及び
４，４’−メチレンジ（１，４−フェニレン）ビス（フタル酸）二無水物。
【００７５】
芳香族テトラカルボン酸二無水物の好ましい例は、以下である：
ピロメリト酸二無水物、
３，３’，４，４’−ベンゾフェノンテトラカルボン酸二無水物、
４，４’−オキシジフタル酸二無水物、
３，３’，４，４’−ジフェニルスルホンテトラカルボン酸二無水物、
１，４，５，８−ナフタレンテトラカルボン酸二無水物、
２，３，６，７−ナフタレンテトラカルボン酸二無水物、
３，３’，４，４’−ジメチルジフェニルシランテトラカルボン酸二無水物、
３，３’，４，４’−テトラフェニルシランテトラカルボン酸二無水物、
１，２，３，４−フランテトラカルボン酸二無水物、
４，４’−ビス（３，４−ジカルボキシフェノキシ）ジフェニルスルフィド二無水物、
４，４’−ビス（３，４−ジカルボキシフェノキシ）ジフェニルスルホン二無水物、
４，４’−ビス（３，４−ジカルボキシフェノキシ）ジフェニルプロパン二無水物、
３，３’，４，４’−ビフェニルテトラカルボン酸二無水物、
エチレングリコールビス（トリメリト酸）二無水物、
４，４’−（１，４−フェニレン）ビス（フタル酸）二無水物、
４，４’−（１，３−フェニレン）ビス（フタル酸）二無水物、
４，４’−（ヘキサフルオロイソプロピリデン）ジフタル酸二無水物、
４，４’−オキシジ（１，４−フェニレン）ビス（フタル酸）二無水物、
４，４’−メチレンジ（１，４−フェニレン）ビス（フタル酸）二無水物、
など。
【００７６】
より好ましくは、四価の有機ラジカルＴを形成するために使用されるテトラカルボン酸二無水物は、以下から選択される：
１，２，３，４−シクロブタンテトラカルボン酸二無水物、
１，２，３，４−シクロペンタンテトラカルボン酸二無水物、
２，３，５−トリカルボキシシクロペンチル酢酸二無水物、
５−（２，５−ジオキソテトラヒドロフラン−３−イル）−３−メチル−３−シクロヘキセン−１，２−ジカルボン酸二無水物、
４−（２，５−ジオキソテトラヒドロフラン−３−イル）テトラヒドロナフタレン−１，２−ジカルボン酸二無水物、
４，４’−（ヘキサフルオロイソプロピリデン）ジフタル酸二無水物、及び
ビシクロ［２．２．２］オクタ−７−エン−２，３，５，６−テトラカルボン酸二無水物。
【００７７】
ポリマー、コポリマー又はオリゴマー、とりわけ、ポリアミド酸、ポリアミド酸エステル及びポリイミド及びそれらの混合物は、公知の方法、例えば、Plast. Eng. 36 (1996), (Polyimides, fundamentals and applications), Marcel Dekker, Inc に記載されている方法に従って調製され得る。
【００７８】
例えば、ポリアミド酸の調製のためのアミド化、重縮合反応は、極性非プロトン性有機溶媒、例えば、γ−ブチロラクトン、Ｎ，Ｎ−ジメチルアセトアミド、２−ブトキシエタノール（ＢＣ）、Ｎ−メチルピロリドン又はＮ，Ｎ−ジメチルホルムアミド中の溶液で行われる。ほとんどの場合、等モル量の無水物とジアミン、すなわち、無水物基１個当たり１個のアミノ基が使用される。ポリマー、コポリマー又はオリゴマーの分子量を一定に保つことが望ましい場合、そのために、２つの成分のうち１つを過剰若しくは化学量論量未満で加えるか、又は単官能性化合物をジカルボン酸モノ無水物の形態若しくはモノアミンの形態で加えることが可能である。このような単官能性化合物の例は、マレイン酸無水物、フタル酸無水物、アニリンなどである。好ましくは、反応は、１００℃未満の温度で行われる。
【００７９】
ポリイミドを形成するポリアミド酸のイミド化、環化は、加熱によって、すなわち、水の除去を伴う縮合によって、又は適切な試薬を使用した他のイミド化反応によって行われ得る。
【００８０】
部分的イミド化は、例えば、イミド化が単に熱的に行われる場合に達成され、この場合、ポリアミド酸のイミド化は、必ずしも完了するとは限らず、すなわち、得られたポリイミドは、依然としてポリアミド酸の一部を含有し得る。
【００８１】
完全なイミド化反応は、６０〜２５０℃の間の温度、好ましくは２００℃未満の温度で行われる。
【００８２】
より低温でイミド化を達成するために、水の除去を容易にする追加の試薬が反応混合物に加えられる。このような試薬は、例えば、酸無水物（例えば、無水酢酸、プロピオン酸無水物、フタル酸無水物、トリフルオロ酢酸無水物）又は第三級アミン（例えば、トリエチルアミン、トリメチルアミン、トリブチルアミン、ピリジン、Ｎ，Ｎ−ジメチルアニリン、ルチジン、コリジンなど）からなる混合物である。水の除去を容易にする前述の追加の試薬の量は、好ましくは、縮合されるポリアミド酸１当量当たり、少なくとも４当量の酸無水物と２当量のアミンである。
【００８３】
本発明の液晶アライメント剤において使用される各ポリマーのイミド化度は、ポリマーの生成に用いられる触媒量、反応時間及び反応温度を制御することによって適宜調整され得る。本記載において、ポリマーの「イミド化度」は、ポリマーの繰り返し単位の総数に対する、イミド環又はイソイミド環を形成するポリマーの繰り返し単位の数の比率（％で表される）を指す。本記載において、脱水及び閉環を受けないポリアミド酸のイミド化度は０％である。各ポリマーのイミド化度は、ポリマーを重水素化ジメチルスルホキシドに溶解し、得られた溶液を、室温にて、標準物質としてテトラメチルシランを使用する１Ｈ−ＮＭＲ測定に供して、そして、下記式から計算することによって決定される：
イミド化度（％）＝１−（Ａ１／Ａ２×Ｂ）×１００
Ａ１：ＮＨ基のプロトンに基づくピーク面積（１０ppm付近）
Ａ２：アクリラート二重結合の１つのプロトンに基づくピーク面積（６．５ppm付近）
Ｂ：ポリマー前駆体中のＮＨ基の１つのプロトンに対するアクリラートプロトンの数の比率。
【００８４】
イミド化度は、通常、１〜９９％、好ましくは５〜５０％、より好ましくは１０〜４０％の範囲である。
【００８５】
環化は、ポリイミドの形成下、水の熱的除去を伴う重縮合に続いて行われ得る。
【００８６】
本発明のさらに好ましい実施態様は、例えばＵＳ６，２０１，０８７  Ｂ１（参照によって本明細書と共に組み入れられる）に記載されている通りのクマリン−及びキノリン基である光反応性基を含む光アライメントポリマーに関する。より好ましいのは、ＵＳ６，２０１，０８７、請求項１〜１４のものであり、より好ましいのは、１０欄６行〜３１欄５４行の実施例１〜１０に列挙されているものである；
【００８７】
本発明のさらに好ましい実施態様は、例えばＵＳ７９５９９９０に記載されているシアノスチルベン基光反応性基を含む光アライメントポリマーに関する。
【００８８】
より好ましいのは、一般式（Ｉ）
【化１８】
2018516382.tif 000021
［式中、
Ａ及びＢは、各々独立して、５〜４０個の原子の環系であり、ここで、各環系は、式（ＩＶ）に示される二重結合に電子共役（π−π結合）を介して直接接続された少なくとも１つの不飽和を含み、
ここで、環系は、非置換であっても、ハロゲン原子、ヒドロキシル基及び／又はニトロ、ニトリル若しくはカルボキシ基のような極性基、及び／又は１〜３０個の炭素原子を有する環式の直鎖若しくは分岐アルキル残基（非置換であるか、メチル、フッ素及び／又は塩素によって単又は多置換されており、ここで、１以上の、好ましくは隣接していない−ＣＨ２−基は、独立して、−Ｏ−、−ＣＯ−、−ＣＯ−Ｏ−、−Ｏ−ＣＯ−、−ＮＲ１−、−ＮＲ１−ＣＯ−、−ＣＯ−ＮＲ１−、−ＮＲ１−ＣＯ−Ｏ−、−Ｏ−ＣＯ−ＮＲ１−、−ＮＲ１−ＣＯ−ＮＲ１−、−ＣＨ＝ＣＨ−、−Ｃ≡Ｃ−、−Ｏ−ＣＯ−Ｏ−及び−Ｓｉ（ＣＨ３）２−Ｏ−Ｓｉ（ＣＨ３）２−から選択される基、芳香族又は脂環式基によって置き換わっていてよく、式中、Ｒ１は、水素原子又は低級アルキルである）；及び／又は１〜２０個の炭素原子を有する、好ましくは１〜１０個の炭素原子を有する、アクリロイルオキシ、アルコキシ、アルキルカルボニルオキシ、アルキルオキソカルボニルオキシ、メタクリロイルオキシ、ビニル、アリル、ビニルオキシ及び／若しくはアリルオキシ基によって、単又は多置換されていてもよく；
Ｓ１は、単一の共有結合又はスペーサー単位であり；
ｎは、１、２又は３であり；
Ｘ及びＹは、一方が水素原子であり、他方が電子求引性基である基を表し、この電子求引性基は、好ましくは、基−ＣＯＲ２、−ＣＯＯＲ２、−ＣＯＳＲ２、−ＣＯ−ＮＲ２、−ＳＯＲ２、−ＳＯＣＦ３、−ＳＯ２ＣＦ２ＣＯＲ２、−ＳＯＯＲ２、−Ｃ≡Ｓ、−ＮＯ２、−ＣＦ３、−ＣＮから選択され、ここで、Ｒ２は、水素原子又は直鎖若しくは分岐アルキル又はアルキレン基（１〜１６個の炭素原子を有する）であり、ここで、１以上の、好ましくは隣接していない−ＣＨ２−基は、独立して、−Ｏ−、−ＣＯ−、−ＣＯ−Ｏ−、−Ｏ−ＣＯ−、−Ｃ＝Ｃ−、−Ｃ≡Ｃ−から選択される基によって、又は場合により置換されているアルキルによって、又は重合性基によって置換されていてよく、
Ｇは、水素原子、場合により置換されているアルキル、又は重合性基であるが、
但し、Ｙが−ＣＮでありかつＡが非置換フェニレンである場合、Ｂは、−ＣＮ、−ＮＯ２又は−ＣＯＯＨによってパラ置換されているフェニレンではないとし；そして
但し、環系Ａが、１，４−フェニレン（非置換であるか又はハロゲン、シアノ及び／若しくはニトロで置換されている）であり、そして、環系Ｂは、１，４−フェニレン（非置換であるか又はハロゲン、シアノ及び／若しくはニトロで置換されている）、又はピリミジン−２，５−ジイル、ピリジン−２，５−ジイル、２，５−チオフェニレンジイル、２，５−フラニレン、１，４−ナフチレン又は２，６−ナフチレンである場合、Ｘは、−ＣＮ及び１〜１２個の炭素原子を有する−ＣＯＯ−アルキルとは異なるものとする］
で示される少なくとも１つのモノマー又は少なくとも２つのモノマーを含む光アライメントポリマーである。
【００８９】
本発明のさらに好ましい実施態様は、参照によって本明細書と共に組み入れられる、以下を含む光アライメント材料に関する：
−J. Photopolym. Sci. Technol., 11, 187 (1998) に記載されている通りのカルコン基、
−Chem. Mat., 11, 1293 (1999) に記載されている通りのジフェニルアセチレン基、
−Macromol. Chem. Phys., 199, 375 (1998) に記載されている通りのベンジリデンフタルイミジン、
−Japan. J. Appl. Phys., 1, 37, 2620 (1998) に記載されている通りのフェニレンジアクリロイル基、
−J. Photopolym. Sci. Technol., 12, 279 (1999) に記載されている通りのスチルバゾール誘導体基、
−Chemical Reviews, 100, 1847 (2000) に記載されている通りのアゾ誘導体基。
【００９０】
とりわけ最も好ましくは、本発明は、以下を含む、上記及び下記の通りの意味及び優先度の範囲内の光アライメント組成物に関する：
ａ）少なくとも１つのジアミン（Ｉ）又は少なくとも２つのジアミン（Ｉ）及び少なくとも１つのテトラカルボン酸二無水物を含む、ポリアミド酸、ポリイミド又はそれらの混合物である、好ましくはポリアミド酸（poylamic acid）である、光反応性基を有する少なくとも１つの単一光アライメントポリマー。
【００９１】
さらにとりわけ最も好ましくは、本発明は、以下を含む、上記の通りの意味及び優先度の範囲内の光アライメント組成物に関する：
ｃ）少なくとも１つのジアミン（ＤＸ）及び少なくとも１つのテトラカルボン酸二無水物を含む、ポリアミド酸、ポリイミド又はそれらの混合物である、光反応性基を有さないさらなるポリマー。
【００９２】
一般に、光アライメントポリマーの量は、光アライメントポリマー及び光反応性基を有さないポリマーの重量の合計の０．５％〜５０％（重量）、好ましくは１％〜２５％（重量）、最も好ましくは１％〜２０％（重量）、とりわけ最も好ましくは１％〜１５％（重量）、よりとりわけ最も好ましくは１％〜１０％（重量）である。
【００９３】
本発明の文脈において、ジアミン（ＤＸ）は、有機ジアミンの意味を有する。ジアミン（ＤＸ）は、市販品として入手できるか又は公知の方法によって到達可能である。第二のアミノ基は、例えば置換反応によって到達可能である。
【００９４】
好ましくは、ジアミン（ＤＸ）は、以下の化合物の群から選択される：
【化１９】
2018516382.tif 000022
［式中
Ｌ、Ｌ１、Ｌ２及びＬ３は、互いに独立して、水素、−ＣＨ３、−ＣＯＣＨ３、−ＯＣＨ３、ニトロ、ニトリル、ハロゲン、ＣＨ２＝ＣＨ−、ＣＨ２＝Ｃ（ＣＨ３）−、ＣＨ２＝ＣＨ−（ＣＯ）Ｏ−、ＣＨ２＝ＣＨ−Ｏ−、−ＮＲ５Ｒ６、ＣＨ２＝Ｃ（ＣＨ３）−（ＣＯ）Ｏ−又はＣＨ２＝Ｃ（ＣＨ３）−Ｏ−であり、
Ｔ、Ｔ１、Ｔ２及びＴ３は、互いに独立して、水素、置換又は非置換の直鎖又は分岐Ｃ１−Ｃ２４アルキレン基（式中、１以上のＣ−原子、ＣＨ−又はＣＨ２−基は、互いに独立して、非芳香族、芳香族、非置換若しくは置換の炭素環式若しくは複素環式基によって、及び／又はヘテロ原子及び／又は連結基によって置換されていてよい）であり；
ｕ３、ｕ３’及びｕ３”は、互いに独立して、０〜２の整数であり；
Ｒ５、Ｒ６は、各々互いに独立して、水素原子又はＣ１−Ｃ６アルキルを表し、そして；
Ｚ４は、置換又は非置換の直鎖又は分岐Ｃ１−Ｃ２０アルキレン基（式中、１以上の−ＣＨ２−基は、互いに独立して、非芳香族、芳香族、非置換若しくは置換の炭素環式若しくは複素環式基によって；及び／又はヘテロ原子及び／又は架橋基によって置換されていてよい）を表し；好ましくは、Ｚ４は、非置換又は置換の直鎖又は分岐Ｃ１−Ｃ１２アルキレン基、Ｃ１−Ｃ６アルキレン（１以上の、好ましくは隣接していない−Ｃ−原子、ＣＨ−又はＣＨ２−基は、酸素又は窒素原子によって置換されていてよい）であり；より好ましいＺ４は、メチレン、エチレン、プロピレン、２，２−ジメチル−プロピレン、ブチレン、ペンチレン、ヘキシレン、（−Ｏ−Ｃ１−Ｃ６アルキレン）２メチレン又は（−（ＣＯ）Ｏ−Ｃ１−Ｃ６アルキレン）２メチレン又はそれらのモノ−若しくはビラジカルである］
及び
【化２０】
2018516382.tif 000023
［式中、Ｘ４、Ｘ５、Ｘ６、Ｘ７、Ｘ８、Ｘ９、Ｘ１０及びＸ１１は、互いに独立して、架橋基又は単結合であり；好ましくは、Ｘ７及びＸ８、Ｘ９及びＸ１０又はＸ１１は、互いに独立して、単結合、−Ｏ−アルコキシ−、例えば−Ｏ−メチレン−、メチレン−Ｏ−；Ｃ１−Ｃ１２アルキレン、例えばメチレン、エチレン、プロピレン、ブチレン、ペンチレン又はヘキシレン、置換若しくは非置換１，１’−シクロヘキシレン、−ＳＯ−、−Ｓ−、−ＳＯ２−、−Ｏ−、−Ｎ（Ｒ２５）−、−Ｃ（ＣＨ３）２−、−Ｃ（ＣＦ３）２−、１，１’−シクロヘキシル、置換若しくは非置換４−（Ｃ１−Ｃ３０アルキル）−シクロヘキシル、置換若しくは非置換３，４”−ビス［４’−（Ｃ１−Ｃ３０アルキル）−１，１’  ビ−（シクロヘキシル）−４−イル］、１，１’−ビ（シクロヘキシル）−４−イルであり、ここで、Ｒ２５は、水素、メチル、エチル、プロピル、ブチル、ペンチル又はヘキシルであり；
好ましくは、Ｘ１０は、−ＳＯ−、−ＳＯ２−、−Ｏ−、−Ｎ（ＣＨ３）−、−Ｃ（ＣＨ３）２−、−Ｃ（ＣＦ３）２−、１，１’−シクロヘキシル、４−（Ｃ１−Ｃ３０アルキル）−シクロヘキシル、３，４”−ビス［４’−（Ｃ１−Ｃ３０アルキル）−１，１’−ビ（シクロヘキシル）−４−イル］又は１，１’−ビ（シクロヘキシル）−４−イルであり、そして、Ｘ９及びＸ１１は、同一であり、メチレン、エチレン、プロピレン、ブチレン、ペンチレン、ヘキシレン、単結合又は−Ｏ−であり；
ｎは、０〜３の整数、好ましくは、０又は１であり；そして
ｎが０である場合、Ｘ９及びＸ１１は、同一であり、メチレン、エチレン、プロピレン、ブチレン、ペンチレン、ヘキシレン、単結合、−Ｏ−；−Ｓ−、−Ｃ（ＣＨ３）２−、−Ｃ（ＣＦ３）２−である］
及び
【化２１】
2018516382.tif 000024
［式中、Ｘ５は、架橋基又は単結合であり、そして、Ｘ１７は、ＣＨ２、Ｏ、ＮＨである］
及び（ＸＶ）
【化２２】
2018516382.tif 000025
［式中、
Ｒ９、Ｒ１０、Ｒ１１は、水素又はＣ１−Ｃ３０アルキルであり、好ましくは、Ｒ９及びＲ１０は、水素、メチルであり、そして、Ｒ１１は、水素、又はＣ１−Ｃ３０アルキル、好ましくはメチル、又は２−メチルヘプタンであり、そして、ｎは、０であり（ｙが１である場合）、そして、ｙが０であり（ｎが１である場合）、そして、ｙ１は、単結合又は二重結合であり、そして、Ｘ１８は、カルボニル又は単結合又はＮＨであり、
Ｘ１７は、ＣＨ２、Ｏ、ＮＨである］
及び
【化２３】
2018516382.tif 000026
より好ましくは
【化２４】
2018516382.tif 000027
［式中、Ｒ１１及びＲ１２は、水素、又はＣ１−Ｃ３０アルキル、好ましくはメチルであり、
Ｘ１５及びＸ１６は、互いに独立して、単結合又はＣ１−Ｃ３０アルキル、好ましくＣ１−Ｃ６アルキル、−ＣＯＯ−及び−ＣＯＮＨ−；−ＣＯＯ（Ｃ１−Ｃ６アルキレン）−、−ＣＯＮＨ（Ｃ１−Ｃ６アルキレン）−である］
【００９５】
より好ましいのは、以下に与えられる通りの式（ＩＸ−１）：
【化２５】
2018516382.tif 000028
［式中、Ｘ６は、架橋基又は単結合であり、好ましくは、例えば−Ｏ−、−Ｓ−又は置換若しくは非置換の分岐若しくは直鎖Ｃ１−Ｃ６アルキレン、−Ｏ（ＣＨ２ＣＨ２Ｏ）ｎ−；−Ｏ−（Ｃ１−Ｃ１２アルキル）ｎ−Ｏ−、−Ｓ−（Ｃ１−Ｃ１２アルキル）ｎ−Ｓ−、トリアジン、１，３，５−トリアジナン−２，４，６−トリオン、１，１’−シクロヘキシレン、ＮＲ５（（Ｃ１−Ｃ６アルキル）ｎＮＲ６）、−（ピペリジン）ｎ１−（Ｃ１−Ｃ６アルキル）ｎ−（ピペリジン）ｎであり、
ここで、ｎは、１〜６の整数であり、そして、ｎ１は、０〜６の整数であり、ここで、
Ｒ５及びＲ６は、各々互いに独立して、水素原子又はＣ１−Ｃ６アルキルを表し；
Ｒ１１、Ｒ１２、Ｒ１３及びＲ１４は、互いに独立して、水素、又はＣ１−Ｃ３０アルキル、好ましくはメチルであり；そして、Ｘ６は、単結合、−Ｏ−、又は−ＣＨ２−である］
で示されるジアミン（ＤＸ）であり、
とりわけより好ましいジアミン（ＤＸ）は、以下に与えられる通りの化合物：
【化２６】
2018516382.tif 000029
［式中、ｎは、互いに独立して、０又は１であり、そして、
Ｒ３は、Ｃ１−Ｃ２４アルキルは、好ましくは少なくとも１つのＣ１−Ｃ６アルキル、より好ましくはメチル、エチル、プロピルであり；
Ｒ９、Ｒ１０は、互いに独立して、水素又はＣ１−Ｃ３０アルキルであり、好ましくは、Ｒ９及びＲ１０は、互いに独立して、水素又はメチルであり、Ｒ１１及びＲ１２は、互いに独立して、水素、又はＣ１−Ｃ３０アルキル、好ましくはメチルであり；
Ｘ１４及びＸ１７は、互いに独立して、架橋基又は単結合であり、好ましくは例えば−Ｏ−、−Ｓ−又は置換若しくは非置換の分岐若しくは直鎖Ｃ１−Ｃ６アルキレン、−Ｏ（ＣＨ２ＣＨ２Ｏ）ｎ−；−Ｏ−（Ｃ１−Ｃ１２アルキル）ｎ−Ｏ−、−Ｓ−（Ｃ１−Ｃ１２アルキル）ｎ−Ｓ−、トリアジン、１，３，５−トリアジナン−２，４，６−トリオン、１，１’−シクロヘキシレン、ＮＲ５（（Ｃ１−Ｃ６アルキル）ｎＮＲ６）、−（ピペリジン）ｎ１−（Ｃ１−Ｃ６アルキル）ｎ−（ピペリジン）ｎであり、
ここで、ｎは、１〜６の整数であり、そして、ｎ１は、０〜６の整数であり、ここで、
Ｒ５及びＲ６は、各々互いに独立して、水素原子又はＣ１−Ｃ６アルキルを表す］
から選択され、
そして、さらにより好ましいのは、以下のジアミン（ＤＸ）：
４，４’−ジアミノジフェニル、４，４’−ジアミノジフェニル−３，３’−ジメトキシ、４，４’−ジアミノジフェニル−３，３’−ジメチル、４，４’−ジアミノジフェニル−３，３’−ジヒドロキシ、４，４’−ジアミノ−ジフェニルメタン、４，４’−ジアミノジフェニルスルフィド、４，４’−ジアミノ−ジフェニルスルホン、４，４’−ジアミノジフェニルカルボニル、４，４’−ジアミノジフェニルオキソメチレン、４，４’−ジアミノジフェニル−ビス（トリフルオロメチル）−メチレン、，４’−ジアミノジフェニル−ビス（トリフルオロメチル）メチレン−３，３’−ジメトキシ又は４，４’−ジアミノジフェニル−ビス（トリフルオロメチル）メチレン−３，３’−ジヒドロキシ、４，４’−ジアミノジフェニルエーテル、４，４’−（ｐ−フェニレンイソ−プロピリデン）ビスアニリン、２，２−ビス［４−（４−アミノフェノキシ）フェニル］−ヘキサフルオロ−プロパン、２，２’−ビス［４−４−アミノ−２−トリフルオロ−メチル−フェノキシ）フェニル）ヘキサフルオロプロパン、４，４’−ジアミノ−２，２’−ビス／トリフルオロメチル）−ビフェニル、４，４’−ビス［４−アミノ−２−トリフルオロメチル）フェノキシ］−オクタフルオロビフェニルであり；
そして、
さらに、以下に与えられる通りのジアミン（ＤＸ）：
【化２７】
2018516382.tif 000030
2018516382.tif 000031
［式中、ｎは、０又は１であり、そして、Ｘ９及びＸ１０又はＸ１１は、上に与えられた意味及び優先度を有する］
及び
【化２８】
2018516382.tif 000032
さらには、１−コレステリル−オキシ−２，４−ジアミノ−ベンゼン、１−コレスタニルオキシ−２，４−ジアミノベンゼン、コレステリルオキシ（３，５−ジアミノ−ベンゾイル）、コレスタン−イルオキシ（３，５−ジアミノベンゾイル）から選択され；そして
さらに、ジアミン（ＤＸ）は、参照によって包含されるもの、ＥＰ−Ａ−１，８１８，３５４の１０ページ、４８〜５８行及び１１ページ、１〜１９行に記載されている通りのジアミンである。
【００９６】
最も好ましいのは、式（ＩＸ−１）
【化２９】
2018516382.tif 000033
［式中、Ｘ６は、上に与えられる通りの意味及び優先度を有し、好ましくは、例えば単結合、−Ｏ−、−Ｓ−又は置換若しくは非置換Ｃ１−Ｃ６アルキレン、−Ｏ−（ＣＨ２ＣＨ２Ｏ）ｎ−；−Ｏ−（Ｃ１−Ｃ１２アルキル）ｎ−Ｏ−、−Ｓ−（Ｃ１−Ｃ１２アルキル）ｎ−Ｓ−、トリアジン、１，３，５−トリアジナン−２，４，６−トリオン、１，１’−シクロヘキシレン、ＮＲ５（（Ｃ１−Ｃ６アルキル）ｎＮＲ６）、−（ピペリジン）ｎ１−（Ｃ１−Ｃ６アルキル）ｎ−（ピペリジン）ｎであり、
ここで、ｎは、１〜６の整数であり、そして、ｎ１は、０〜６の整数であり、ここで、Ｒ１１、Ｒ１２、Ｒ１３及びＲ１４は、互いに独立して、上に与えられるものと同じ意味及び優先度を有し、好ましくは、Ｘ６は、単結合、−Ｏ−、−ＣＨ２−である］
で示されるジアミン（ＤＸ）である。
【００９７】
さらに最も好ましいジアミン（ＤＸ）は、以下である：
【化３０】
2018516382.tif 000034
［式中、Ｘ６、Ｒ１１及びＲ１２は、互いに独立して、上に与えられるものと同じ意味を有し、そして、Ｒ１１及びＲ１２は、好ましくは水素、Ｃ１−Ｃ６アルキル、好ましくはＣ１−アルキル又はヒドロキシルであり、そして、Ｘ６は、好ましくは単結合、−Ｏ−、−ＣＨ２−である］
【００９８】
さらなる溶媒を加えることによって組成物を適合することが想定される適用法にとって有利であり得る。ここで、本発明はまた、ｄ）少なくとも１つのさらなる溶媒をさらに含む、与えられた記載及び優先度の範囲内の光アライメント組成物に関する。
【００９９】
本発明の文脈において、言い回し「さらなる溶媒」は、以下に与えられる通りの意味及び優先度を有する：
【０１００】
本出願において使用される溶媒又は溶媒混合物は、本発明に係る組成物を溶解させることができる任意の溶媒であり得る。好ましくは、少なくとも１つのさらなる溶媒は、極性溶媒又は非極性溶媒である。特に好ましい溶媒は、ガラスなどの基版に対する光アライメント組成物の良好な塗布性又は印刷適性を導くものである。
【０１０１】
非極性溶媒は、低い比誘電率を有し、かつ水と混和性ではなく、例えば、ヘキサン、ベンゼン、トルエン、ジエチルエーテル、クロロホルム、酢酸エチル、ジクロロメタン、クロロベンゼンである。
【０１０２】
好ましい極性溶媒は、非プロトン性又はプロトン性極性溶媒である。
【０１０３】
極性非プロトン性溶媒は、プロトン性溶媒とイオン溶解力を共有するが酸性水素を欠く溶媒である。これらの溶媒は、一般に、高い比誘電率及び高い極性を有する。例は、１，４−ジオキサン、テトラヒドロフラン（ＴＨＦ）、アセトン、アセトニトリル（ＭｅＣＮ）、Ｎ、Ｎ−ジメチルホルムアミド（ＤＭＦ）、Ｎ，Ｎ−ジメチルアセトアミド、ジメチルスルホキシド（ＤＭＳＯ）、Ｎ−メチルピロリドン（ＮＭＰ）、Ｎ−エチルピロリドン（ＮＥＰ）、Ｎ−ビニルピロリドン、テトラメチル尿素、ヘキサメチルリン酸トリアミド、γ−ブチロラクトン（ＢＬ）、Ｎ−メチルモルホリン、アセトニトリル、エチルカルビトールアセタート、エチレングリコール、プロピレングリコールジアセタート、ジプロピレングリコール、クロロベンゼン、テトラヒドロフラン、シクロペンタノン（ＣＰ）、メチルエチルケトン（ＭＥＫ）、酢酸エチル（ＥＡ）、アニソール（ＡＮ）、エチルエトキシプロピオナート、シクロヘキサノン（ＣＨＮ）、メチルイソブチルケトン（ＭＩＢＫ）、１−メトキシ−２−プロパノールアセタート（ＭＰＡ）、ジエチレングリコールジエチルエーテル、ジクロロメタン、及びそれらの混合物である。好ましい非プロトン性溶媒は、Ｎ−メチルピロリドン（ＮＭＰ）、Ｎ−エチルピロリドン（ＮＥＰ）、ジエチレングリコールジエチルエーテル、エチルエトキシプロピオナート又はγ−ブチロラクトン（ＢＬ）又はそれらの混合物である。とりわけ好ましいのは、Ｎ−メチルピロリドン（ＮＭＰ）である。
【０１０４】
極性プロトン性溶媒は、フッ化水素などの解離性Ｈ＋を含有する溶媒であり、プロトン性溶媒と呼ばれる。このような溶媒の分子は、Ｈ＋（プロトン）を提供することができる。反対に、非プロトン性溶媒は、水素結合を提供できない。プロトン性溶媒の共通の特徴は、水素結合を提示することであり、酸性水素を有することであり（しかし、これらは非常に弱い酸であり得る）、イオンを安定化させることが可能である（非共有の遊離電子対によるカチオン、水素結合によるアニオン）。例は、酢酸、ｎ−ブタノール、イソプロパノール、ｎ−プロパノール、エタノール、メタノール、ギ酸、２−ブトキシエタノール（ＢＣ）、エチルカルビトール、ブチルカルビトール、エチレングリコール、プロピレングリコールモノアセタート、ジプロピレングリコールモノメチルエーテル及び水である。好ましい極性プロトン性溶媒は、２−ブトキシエタノール（ＢＣ）である。
【０１０５】
好ましいさらなる溶媒は、γ−ブチロラクトン（ＢＬ）、Ｎ−メチルピロリドン（ＮＭＰ）、Ｎ−エチルピロリドン（ＮＥＰ）、２−ブトキシエタノール（ＢＣ）、ジエチレングリコールジエチルエーテル、エチルエトキシプロピオナート、Ｎ−ビニルピロリドン、Ｎ，Ｎ−ジメチルアセトアミド、Ｎ，Ｎ−ジメチルホルムアミド、エチルセロソルブ、エチルカルビトール、ブチルカルビトール、エチルカルビトールアセタート、エチレングリコール、プロピレングリコールモノアセタート、プロピレングリコールジアセタート、ジプロピレングリコール、及びジプロピレングリコールモノメチルエーテル、クロロベンゼン、テトラヒドロフラン、Ｎ−メチルピロリドン（ＮＭＰ）、ブチルセロソルブ、シクロペンタノン（ＣＰ）、メチルエチルケトン（ＭＥＫ）、酢酸エチル（ＥＡ）、アニソール（ＡＮ）、シクロヘキサノン（ＣＨＮ）、メチルイソブチルケトン（ＭＩＢＫ）、１−メトキシ−２−プロパノールアセタート（ＭＰＡ）、Ｎ，Ｎ−ジメチルホルムアミド（ＤＭＦ）、ジクロロメタン、γ−ブチロラクトン（ＢＬ）、及びそれらの混合物である。
【０１０６】
より好ましい溶媒は、γ−ブチロラクトン（ＢＬ）、Ｎ−メチルピロリドン（ＮＭＰ）、Ｎ−エチルピロリドン（ＮＥＰ）、Ｎ−ビニルピロリドン、Ｎ，Ｎ−ジメチルアセトアミド、Ｎ，Ｎ−ジメチル-ホルムアミド、エチルセロソルブ、メチルエチルケトン（ＭＥＫ）、ジエチレングリコールジエチルエーテル、エチルエトキシプロピオナート、シクロヘキサノン（ＣＨＮ）、２−ブトキシエタノール、（ＢＣ）ブチルセロソルブ、エチルカルビトール、ブチルカルビトール、エチルカルビトールアセタート、エチレングリコール、プロピレングリコールモノアセタート、プロピレングリコールジアセタート、ジプロピレングリコール、及びジプロピレングリコールモノメチルエーテル、クロロベンゼン、テトラヒドロフラン、及びそれらの混合物である。
【０１０７】
最も好ましいさらなる溶媒は、メチルエチルケトン（ＭＥＫ）、シクロヘキサノン（ＣＨＮ）、ブチロラクトン（ＢＬ）、Ｎ−メチルピロリドン（ＮＭＰ）、ジエチレングリコールジエチルエーテル、エチルエトキシプロピオナート、Ｎ−エチルピロリドン（ＮＥＰ）、ジメチルホルムアミド及び２−ブトキシエタノール（ＢＣ）及びそれらの混合物である。
【０１０８】
とりわけ最も好ましいのは、ブチロラクトン（ＢＬ）、Ｎ−メチルピロリドン（ＮＭＰ）、Ｎ−エチルピロリドン（ＮＥＰ）、ジエチレングリコールジエチルエーテル、エチルエトキシプロピオナート、ジメチルホルムアミド及び／又は２−ブトキシエタノール（ＢＣ）であり、よりとりわけ、Ｎ−メチルピロリドン（ＮＭＰ）、Ｎ−エチルピロリドン（ＮＥＰ）、ジメチルホルムアミド及び／又は２−ブトキシエタノール（ＢＣ）及びそれらの混合物である。
【０１０９】
本発明のさらなる実施態様は、少なくとも１つの非プロトン性極性溶媒、好ましくは２つの非プロトン性極性溶媒、より好ましくはＮ−メチルピロリドン（ＮＭＰ）又はＮ−エチルピロリドン（ＮＥＰ）から選択される少なくとも１つの溶媒、最も好ましくはＮ−メチルピロリドン（ＮＭＰ）及び２−ブトキシエタノール（ＢＣ）又はＮ−エチルピロリドン（ＮＥＰ）及び２−ブトキシエタノール（ＢＣ）である２つの非プロトン性溶媒をさらに含む、上に与えられる通りの意味及び優先度の範囲内の光アライメント組成物に関する。
【０１１０】
本発明のより好ましい実施態様は、均一な無欠陥液晶アライニング層の製造のための方法であって、基版上に、上記の通りの意味及び優先度の範囲内の本発明の光アライメント組成物を適用することによる方法に関し、該光アライメント組成物は、好ましくは１〜１００mPa.sの範囲、より好ましくは１〜５０mPa.sの範囲、さらにより好ましくは１０〜４０mPa.sの範囲（オフセット印刷用に）、及び４〜１５mPa.s（インクジェット印刷用に）、最も好ましくは１５〜４０mPa.sの範囲（オフセット印刷用に）；並びに４〜１０mPa.s（インクジェット印刷用に）の粘度を有し、以下の通りの溶媒：ブチロラクトン（ＢＬ）、Ｎ−メチルピロリドン（ＮＭＰ）、Ｎ−エチルピロリドン（ＮＥＰ）、ジメチルホルムアミド及び２−ブトキシエタノール（ＢＣ）の群から選択される少なくとも１つの溶媒をさらに含み、ここで、本発明の組成物中の溶媒（Ｉ）及び場合によりさらなる溶媒の量は、９９〜７０％（重量）、好ましくは９９〜８０％（重量）、より好ましくは９９〜９０％（重量）の範囲である。
【０１１１】
本発明の光アライメント組成物の溶媒を含む全ての成分の全ての重量比の合計は、１００％である。
【０１１２】
本発明において、本発明の光アライメント組成物は、界面活性剤をさらに含み得る。
【０１１３】
界面活性剤は、表面又は界面で物理的に吸着することによって界面のエネルギー関係を変化させる傾向を有する化学物質である。それによって、界面活性剤は、表面張力を変化させる。
【０１１４】
好適な界面活性剤は、湿潤剤、又はレベリング剤、ブロッキング剤、スクラッチ−、スリップ−、損傷−又は摩耗耐性剤；脱気剤、消泡剤、疎水化剤、分散剤、レオロジーコントロール剤であり；そして
好ましいのは、湿潤剤、レベリング剤、ブロッキング剤、スクラッチ−、スリップ−、損傷−又は摩耗耐性剤；分散剤及びレオロジーコントロール剤であり；そして
より好ましいのは、湿潤剤、分散剤、レベリング剤、ブロッキング剤、スクラッチ耐性剤であり；そして
最も好ましい界面活性剤は、湿潤剤、分散剤、レベリング剤である。とりわけ最も好ましいのは、湿潤剤及びレベリング剤である。
【０１１５】
上に言及された特性を有する界面活性剤は、当技術分野において周知である。
【０１１６】
好ましくは、界面活性剤は、非ポリマー性又はポリマー性；反応性又は非反応性、飽和又は不飽和；非イオン性、両性；アニオン性又はカチオン性の化合物である。
【０１１７】
本発明の文脈において、反応性は、架橋性、重合性又は二量化性の意味を有する。
【０１１８】
好ましい界面活性剤は、ポリマー性で、かつ架橋性、重合性又は二量化性である。
【０１１９】
両性は、例えば、アルキル両性（ジ）アセタート、アミドべタイン又はアルキルべタインである。
【０１２０】
カチオン性界面活性剤は、例えば、アルキルジメチルアミン、アルキルアミドプロピルアミン、アルキルイミダゾリン誘導体、四級化アミンエトキシラート、第四級アンモニウム化合物である；
【０１２１】
より好ましくは、ポリマーである界面活性剤は、ホモ−又はコポリマー（ブロック、統計的、グラフト化、分岐）、又は非反応性若しくは反応性、例えば架橋性、重合性若しくは二量化性界面活性剤である。最も好ましいのは、反応性、例えば架橋性界面活性剤である。
【０１２２】
非ポリマー性界面活性剤の例は、有機スルホナート誘導体、例えば、アルキルフェノールエーテルスルファート、アルファオレフィンスルホナート、芳香族炭化水素スルホン酸、塩及びブレンド、ナフタレンスルホナート、縮合ナフタレンスルホナート、脂肪族アルコールスルファート、ジ−アルキルスルホ−スクシナート、モノ−アルキルスルホスクシナート、アルキルスルホスクシンアマート、ジ−アルキルスルホスクシナート、レシチン誘導体、例えばsojalecithine；テンシド誘導体、例えばカチオン性、アニオン性又は両性テンシド、とりわけ脂肪酸エステル誘導体；炭酸エステル又はエーテル誘導体、例えばヒドロキシ官能性炭酸エステル又はエーテル誘導体、アルキルエーテルホスファート、アルキルエーテルカルボン酸及び塩、アルキルエーテルスルファート；アルキルホスファート、アルキルベンゼンスルホン酸及び塩、アルキルフェノールエーテルホスファート、アルキルフェノールエーテルスルファート、芳香族炭化水素スルホン酸、塩及びブレンドである。
【０１２３】
好ましい非ポリマー性界面活性剤は、炭酸エステル又はエーテル誘導体、とりわけ、Ｄｉｓｐｅｒｂｙｋ（登録商標）−１０８である。
【０１２４】
ポリマー性界面活性剤の例は、例えば、有機ポリマー、例えばアミドポリマー、イミドポリマー、ポリウレタン、シリコン／シロキサンポリマー、フルオロポリマー又はアクリラートポリマー、ポリエーテルポリ炭酸構造（また有機変性ポリシロキサン又はアミン誘導体を含有する）、又は非イオン性分散ポリマーである。
【０１２５】
有機ポリマー性界面活性剤は、例えば、炭化水素界面活性剤、例えば高沸点芳香族、ケトン及びエステルの溶媒ブレンド、又はｆａｍｅ（脂肪酸変性乳化剤）である。
【０１２６】
Ｆａｍｅは、第三級アミンベースの極性ヘッドを有する脂肪酸化学をベースとしており、例えば脂肪酸変性ポリエステル、酸性基を有する脂肪族ポリエーテル、脂肪酸変性ポリエステルの水溶液である。
【０１２７】
シリコン／シロキサンポリマーは、例えば、反応性又は非反応性ポリシロキサン、例えば、以下である：
有機変性ポリシロキサン
有機変性ポリシロキサン
フルオロカーボン変性ポリシロキサン
無溶媒変性ポリシロキサン
変性ポリシロキサンエマルジョン
ポリシロキサン
ポリシロキサンコポリマー
ポリエーテルシロキサンコポリマー
イソシアナート末端化ポリシロキサン
不飽和末端基で修飾されたポリシロキサン
ポリシロキサン変性ポリイソシアナート
ポリエーテルシロキサンコポリマーのエマルジョン
フュームドシリカを含有するポリシロキサンベース生成物
シリコーンアクリラート。
【０１２８】
フルオロポリマーは、例えば、以下である：
フルオロカーボン変性ポリマー
フルオロカーボン変性ポリアクリラート
フルオロシリコーン
ポリマー性フルオロカーボン化合物。
【０１２９】
アクリラートポリマーは、例えば、以下である：
アクリル酸ポリマー
ポリアクリル酸アンモニウム
ポリアクリル酸ナトリウム
ポリアクリル酸アンモニウムコポリマー
ポリアクリル酸ナトリウムコポリマー；
【０１３０】
非イオン性分散ポリマーは、例えば、以下である：
アミンオキシド
アルキルポリサッカライド
ブロックコポリマー
キャスターオイルエトキシラート
セト−オレイルアルコールエトキシラート
セト−ステアリルアルコールエトキシラート
デシルアルコールエトキシラート
ジノニルフェノールエトキシラート
ドデシルフェノールエトキシラート
末端がキャップされたエトキシラート
エーテルアミン誘導体
エトキシル化アルカノールアミド
エチレングリコールエステル
脂肪酸アルカノールアミド
脂肪族アルコールアルコキシラート
ラウリルアルコールエトキシラート
モノ−分岐アルコールエトキシラート
天然アルコールエトキシラート
モニルフェノールエトキシラート
オクチルフェノールエトキシラート
オレイルアミンエトキシラート
ランダムコポリマーアルコキシラート
ソルビタンエステルエトキシラート
ステアリン酸エトキシラート
ステアリルアミンエトキシラート
合成アルコールエトキシラート
トールオイル脂肪酸エトキシラート
タローアミンエトキシラート
トリッドトリデカノールエトキシラート。
【０１３１】
好ましいポリマー性界面活性剤は、非イオン性ポリマー性界面活性剤、とりわけシリコーン又はシロキサンポリマーであり、そして、最も好ましいのは、シリコーンアクリラート、とりわけ、Ｔｅｇｏ（登録商標）Ｒａｄ  ２５００である。
【０１３２】
本発明のさらに好ましい実施態様は、２又は３以上の界面活性剤の組成物に関する。
【０１３３】
湿潤性及びレベリング性を有する界面活性剤についての典型的な販売業者は、例えば、ＡＤＤ  ＡＰＴ、Ａｉｒ  Ｐｒｏｄｕｃｔｓ、Ａｋｚｏ−Ｎｏｂｅｌ、Ａｋｚｏ−Ｎｏｂｅｌ  Ｃｅｌｌｕｌｏｓｉｃ  Ｓｐｅｃｉａｌｉｔｉｅｓ、ＢＡＳＦ、Ｂｏｒｃｈｅｒｓ、ＢＹＫ  Ｃｈｅｍｉｅ、Ｃｉｂａ  Ｓｐｅｃｉａｌｔｙ  Ｃｈｅｍｉｃａｌｓ、Ｃｏｇｎｉｓ、Ｃｏｎｄｅａ  Ｓｅｒｖｏ、Ｄｅｇｕｓｓａ−Ｇｏｌｄｓｃｈｍｉｄｔ、Ｄｅｘｔｅｒ  Ｃｈｅｍｉｃａｌ、Ｄｏｗ  Ｃｈｅｍｉｃａｌ、Ｄｏｗ  Ｃｏｒｎｉｎｇ、ＤｕＰｏｎｔ、Ｅｌｅｍｅｎｔｉｓ、ＧＥ  Ｓｉｌｉｃｏｎｅｓ、Ｉｎｔｅｒｎａｔｉｏｎａｌ  Ｓｐｅｃｉａｌｉｔｙ  Ｐｒｏｄｕｃｔ、Ｒｈｏｄｉａ、Ｔｅｇｏ、Ｔｉａｒｃｏ  Ｃｈｅｍｉｃａｌ、Ｔｒｏｙ、ＵＣＢ  Ｃｈｅｍｉｃａｌ、Ｕｌｔｒａ  Ａｄｄｉｔｉｖｅ、Ｗｏｒｌeｅ、３Ｍ、Ａｄｄｉｔｅｋ、Ｃ．  Ｐ．  Ｈａｌｌ、Ｃｙｔｅｃ、Ｅｆｋａ  Ａｄｄｉｔｉｖｅｓ、Ｈｅｒｃｕｌｅｓ、Ｌｉａｏｙａｎｇ  Ｈｕａｘｉｎｇ  Ｃｈｅｍｉｃａｌ、Ｐｏｌｙｖｅｌ、Ｒ．  Ｔ．  Ｖａｎｄｅｒｂｉｌｔ、Ｓｏｖｅｒｅｉｇｎ  Ｃｈｅｍｉｃａｌ、Ｓｔｅｐａｎ、Ｔｉａｒｃｏ  Ｃｈｅｍｉｃａｌ、Ｓａｃｈｔｌｅｂｅｎ、Ｒｈｏｄｉａ、Ｒａｓｃｈｉｇ、Ｐｏｔｔｅｒｓ  Ｂａｌｌｏｔｉｎｉである。
【０１３４】
湿潤性及びレベリング性を有する界面活性剤の例は、以下である：
−Ｔｅｇｏ／Ｄｅｇｕｓｓａによって入手可能：Ｔｅｇｏ（登録商標）Ｃｏｌｏｒｏｌ、Ｔｅｇｏ（登録商標）Ｄｉｓｐｅｒｓ、Ｔｅｇｏ（登録商標）Ｌｉｐｏｔｉｎ、Ｔｅｇｏ（登録商標）Ｔｗｉｎ、Ｔｅｇｏ（登録商標）Ｗｅｔ、Ｒｅｗｏｐｏｌ（登録商標）、Ｔｅｇｏ（登録商標）Ｓｕｒｔｅｎ、Ｔｅｇｏ（登録商標）Ｒａｄ、Ｔｅｇｏ（登録商標）Ｇｌｉｄｅ、Ｔｅｇｏｍｅｒ（登録商標）、Ｔｅｇｏ（登録商標）Ｆｌｏｗ、例えばＴｅｇｏ（登録商標）Ｆｌｏｗ３００、Ｔｅｇｏ（登録商標）Ｃｏｌｏｒｏｌ  Ｅ、Ｔｅｇｏ（登録商標）Ｃｏｌｏｒｏｌ  Ｆ、Ｔｅｇｏ（登録商標）Ｃｏｌｏｒｏｌ  Ｓｔａｎｄａｒｄ、Ｔｅｇｏ（登録商標）Ｄｉｓｐｅｒｓ  ６５５、Ｔｅｇｏ（登録商標）Ｄｉｓｐｅｒｓ  ６６０  Ｃ、Ｔｅｇｏ（登録商標）Ｄｉｓｐｅｒｓ  ６６１  Ｃ、Ｔｅｇｏ（登録商標）Ｄｉｓｐｅｒｓ  ６６２  Ｃ、Ｔｅｇｏ（登録商標）Ｄｉｓｐｅｒｓ  ６８０  ＵＶ、Ｔｅｇｏ（登録商標）Ｄｉｓｐｅｒｓ  ６８１  ＵＶ、Ｔｅｇｏ（登録商標）Ｌｉｐｏｔｉｎ  Ａ、Ｔｅｇｏ（登録商標）Ｌｉｐｏｔｉｎ  ＢＬ、Ｔｅｇｏ（登録商標）Ｌｉｐｏｔｉｎ  ＤＢ、Ｔｅｇｏ（登録商標）Ｌｉｐｏｔｉｎ  ＳＢ、Ｔｅｇｏ（登録商標）Ｔｗｉｎ  ４０００、Ｔｅｇｏ（登録商標）Ｗｅｔ  ２５０、Ｔｅｇｏ（登録商標）Ｗｅｔ  ２６０、Ｔｅｇｏ（登録商標）Ｗｅｔ  ２６５、Ｔｅｇｏ（登録商標）Ｗｅｔ  ２７０、Ｔｅｇｏ（登録商標）Ｗｅｔ  ２８０、Ｔｅｇｏ（登録商標）Ｗｅｔ  ５００、Ｔｅｇｏ（登録商標）Ｗｅｔ  ５０５、Ｔｅｇｏ（登録商標）Ｗｅｔ  ５１０、Ｔｅｇｏ（登録商標）Ｗｅｔ  ５９０、Ｔｅｇｏ（登録商標）Ｗｅｔ  ５９１、Ｔｅｇｏ（登録商標）Ｗｅｔ  ＫＬ  ２４５、Ｒｅｗｏｐｏｌ（登録商標）Ｂ  ２００３、Ｒｅｗｏｐｏｌ（登録商標）Ｍ  ３６５、Ｒｅｗｏｐｏｌ（登録商標）ＳＢ  ＤＯ  ７０、Ｒｅｗｏｐｏｌ（登録商標）ＳＢ  ＤＯ、Ｒｅｗｏｐｏｌ（登録商標）ＳＢ  ＤＯ  ７５  ＰＧ、Ｒｅｗｏｐｏｌ（登録商標）ＳＢ  ＦＡ  ５０、Ｒｅｗｏｑｕａｔ（登録商標）Ｗ  ７５、Ｒｅｗｏｔｅｒｉｃ（登録商標）ＡＭ  ＣＡＳ、Ｔｅｇｏ（登録商標）Ｓｕｒｔｅｎ  Ｗ  １１１、Ｔｅｇｏ（登録商標）Ｓｕｒｔｅｎ  Ｗ  １２５、Ｔｅｇｏ（登録商標）Ｓｕｒｔｅｎ  Ｗ  １３０、Ｔｅｇｏ（登録商標）Ｓｕｒｔｅｎ  Ｗ  １３３、Ｔｅｇｏ（登録商標）Ｓｕｒｔｅｎ  Ｗ  ５８４０、Ｔｅｇｏ（登録商標）Ｓｕｒｔｅｎ  Ｗ  ５８７８、Ｔｅｇｏ（登録商標）Ｒａｄ  ２１００、Ｔｅｇｏ（登録商標）Ｒａｄ  ２２００  Ｎ、Ｔｅｇｏ（登録商標）Ｒａｄ  ２２５０、Ｔｅｇｏ（登録商標）Ｒａｄ  ２３００、Ｔｅｇｏ（登録商標）Ｒａｄ  ２５００、Ｔｅｇｏ（登録商標）Ｒａｄ  ２６００、Ｔｅｇｏ（登録商標）Ｒａｄ  ２７００、Ｔｅｇｏ（登録商標）Ｇｌｉｄｅ  １３０、Ｔｅｇｏ（登録商標）Ｇｌｉｄｅ  ４０６、Ｔｅｇｏ（登録商標）Ｇｌｉｄｅ  ４１０、Ｔｅｇｏ（登録商標）Ｇｌｉｄｅ  ４１１、Ｔｅｇｏ（登録商標）Ｇｌｉｄｅ  ４１５、Ｔｅｇｏ（登録商標）Ｇｌｉｄｅ  ４２０、Ｔｅｇｏ（登録商標）Ｇｌｉｄｅ  ４３２、Ｔｅｇｏ（登録商標）Ｇｌｉｄｅ  ４３５、Ｔｅｇｏ（登録商標）Ｇｌｉｄｅ  ４４０、Ｔｅｇｏ（登録商標）Ｇｌｉｄｅ  ４５０、Ｔｅｇｏ（登録商標）Ｇｌｉｄｅ  ４８２、Ｔｅｇｏ（登録商標）Ｇｌｉｄｅ  Ａ  １１５、Ｔｅｇｏ（登録商標）Ｇｌｉｄｅ  Ｂ  １４８４、Ｔｅｇｏ（登録商標）Ｇｌｉｄｅ  ＺＧ  ４００、Ｔｅｇｏ（登録商標）Ｆｌｏｗ  ３００、Ｔｅｇｏｍｅｒ（登録商標）ＣＳｉ  ２３４２、Ｔｅｇｏｍｅｒ（登録商標）Ｄ  ３４０３、Ｔｅｇｏｍｅｒ（登録商標）Ｅ−ｓｉ、Ｔｅｇｏｍｅｒ（登録商標）ＥＳｉ  ２３３０、Ｔｅｇｏｍｅｒ（登録商標）ＨＳｉ  ２３１１、Ｔｅｇｏｍｅｒ（登録商標）ＶＳｉ  ２２５０。
−Ｅｆｋａによって入手可能：ＥＦＫＡ  ３０３３、ＥＦＫＡ  ３０３４、ＥＦＫＡ  ３２３２、ＥＦＫＡ  ３２７７、ＥＦＫＡ  ３２９９、ＥＦＫＡ  ３８８３、ＥＦＫＡ  ６９０３、ＥＦＫＡ  ６９０６、ＥＦＫＡ  ３５２２、ＥＦＫＡ  ５０１０、ＥＦＫＡ  ５０４４、ＥＦＫＡ  ５０５４、ＥＦＫＡ  ５０５５、ＥＦＫＡ  ５０６３、ＥＦＫＡ、ＥＦＫＡ  ５０６６、ＥＦＫＡ、ＥＦＫＡ  ５２０７、ＥＦＫＡ  ５２４４、Ｅｆｋａ（登録商標）３５００、Ｅｆｋａ（登録商標）３６００、Ｅｆｋａ（登録商標）３６５０、Ｅｆｋａ（登録商標）４５９０、ＥＦＫＡ（登録商標）５０６５、ＥＦＫＡ（登録商標）５０７０、Ｅｆｋａ（登録商標）６２２５、Ｅｆｋａ（登録商標）６２３０、Ｅｆｋａ（登録商標）、Ｅｆｋａ（登録商標）７３１１、Ｅｆｋａ（登録商標）７３１５、Ｅｆｋａ（登録商標）７３１６、Ｅｆｋａ（登録商標）７３４０、Ｅｆｋａ（登録商標）７３６１、Ｅｆｋａ（登録商標）７３７５、Ｅｆｋａ（登録商標）７３８１、Ｅｆｋａ（登録商標）７３９０、Ｅｆｋａ（登録商標）７５００、Ｅｆｋａ（登録商標）７５４４、Ｅｆｋａ（登録商標）７５５４、Ｅｆｋａ（登録商標）７５６４
−ＢＹＫによって入手可能：Ｂｙｋ（登録商標）添加剤、例えばＢｙｋ（登録商標）３０７、Ｂｙｋ（登録商標）３３３、Ｂｙｋ（登録商標）９０７５、Ｂｙｋ（登録商標）９０７６、Ｂｙｋ（登録商標）９０７７、Ｂｙｋ（登録商標）９３５、Ｂｙｋ（登録商標）９６１、Ｂｙｋ（登録商標）Ａ  ５６０、Ｂｙｋ（登録商標）Ｗ  ９０９、ＢＹＫＯＰＬＡＳＴ（登録商標）１０００、Ｄｉｓｐｅｒｐｌａｓｔ  １０１１、Ｂｙｋ（登録商標）Ｓ  ７０６、Ｂｙｋ（登録商標）Ｗ  ９０９、Ａｑｕａｃｅｒ（登録商標）８４０、Ｂｙｋ（登録商標）−０７７、Ｂｙｋ（登録商標）−０８５、Ｂｙｋ（登録商標）−３１５、Ｂｙｋ（登録商標）−３２０、Ｂｙｋ（登録商標）−３２１、Ｂｙｋ（登録商標）−３２２、Ｂｙｋ（登録商標）−３２３、Ｂｙｋ（登録商標）−３２５、Ｂｙｋ（登録商標）−３３６、Ｂｙｋ（登録商標）−３４０、Ｂｙｋ（登録商標）−３４５、Ｂｙｋ（登録商標）−３４６、Ｂｙｋ（登録商標）−３４７、Ｂｙｋ（登録商標）−３４８、Ｂｙｋ（登録商標）−３５２、Ｂｙｋ（登録商標）−３５３、Ｂｙｋ（登録商標）−３５４、Ｂｙｋ（登録商標）−３５５、Ｂｙｋ（登録商標）−３５６、Ｂｙｋ（登録商標）−３５７、Ｂｙｋ（登録商標）−３５８  Ｎ、Ｂｙｋ（登録商標）−３５９、Ｂｙｋ（登録商標）−３６０  Ｐ、Ｂｙｋ（登録商標）−３６１  Ｎ、Ｂｙｋ（登録商標）−３６３  Ｐ、Ｂｙｋ（登録商標）−３６４  Ｐ、Ｂｙｋ（登録商標）−３６５  Ｐ、Ｂｙｋ（登録商標）−３６６  Ｐ、Ｂｙｋ（登録商標）−３６８  Ｐ、Ｂｙｋ（登録商標）−３７０、Ｂｙｋ（登録商標）−３７１、Ｂｙｋ（登録商標）−３７３、Ｂｙｋ（登録商標）−３７５、Ｂｙｋ（登録商標）−３８０Ｎ、Ｂｙｋ（登録商標）−３８１、Ｂｙｋ（登録商標）−３９０、Ｂｙｋ（登録商標）−３９２、Ｂｙｋ（登録商標）−Ｐ  １０４  Ｓ、Ｂｙｋ（登録商標）−Ｓ  ７０６、Ｂｙｋ（登録商標）−Ｓｉｌｃｌｅａｎ  ３７００、Ｂｙｋ（登録商標）−ＵＶ  ３５００、Ｂｙｋ（登録商標）−ＵＶ  ３５１０、Ｂｙｋ（登録商標）−ＵＶ  ３５３０、Ｂｙｋｅｔｏｌ（登録商標）−ＯＫ、Ｂｙｋｅｔｏｌ（登録商標）−Ｓｐｅｃｉａｌ、Ｂｙｋｅｔｏｌ（登録商標）−ＷＳ、Ｍｉｎｅｒｐｏｌ（登録商標）２２１、Ｄｉｓｐｅｒｂｙｋ（登録商標）−１０８。
【０１３５】
最も好ましい界面活性剤は、Ｔｅｇｏ（登録商標）Ｆｌｏｗ  ３００、Ｔｅｇｏ（登録商標）Ｒａｄ  ２６００、Ｔｅｇｏｍｅｒ（登録商標）Ｅ−ｓｉ、Ｔｅｇｏ（登録商標）Ｒａｄ  ２７００、ＥＦＫＡ−３８８３、ＥＦＫＡ  ６９０３、ＥＦＫＡ  ６９０６、ＥＦＫＡ  ３２９９、Ｔｅｇｏ（登録商標）Ｒａｄ  ２５００（ポリジメチルシロキサン）及びＤｉｓｐｅｒｂｙｋ（登録商標）−１０８（顔料アフィン基を有するヒドロキシル官能化炭酸エステル）である。とりわけ最も好ましい界面活性剤は、Ｔｅｇｏ（登録商標）Ｆｌｏｗ  ３００、Ｔｅｇｏ（登録商標）Ｒａｄ  ２５００及びＤｉｓｐｅｒｂｙｋ（登録商標）−１０８である。
【０１３６】
本発明の範囲内で、基版という用語は、基材の一部又は表面全体に１以上の層又は膜を生成するプロセスが実行される基材のことを言う。基版は、例えば、ガラス、金属、ポリマー膜又は複合材料のような、任意の種類の固体材料から構成され得る。必ずしもそうではないが、多くの場合、基版は、スラブ状、個々に切断されたピース状、又はフレキシブルな基材の場合、巻かれて円柱状で適用される。
【０１３７】
本発明のさらに好ましい実施態様は、上に与えられる通りの意味及び優先度の範囲内の光アライメント組成物であって、溶媒中１〜９９％、好ましくは１〜２０％、より好ましくは１〜１０％（重量）の範囲の界面活性剤をさらに含む光アライメント組成物に関する。
【０１３８】
組成物中の界面活性剤の量は、機械及び熱安定性の点で、並びに光学及び電気光学性能の点で望まれる性能に従って決定される。
【０１３９】
本発明のさらに好ましい実施態様は、液晶光アライメント材料への界面活性剤の添加レベルが２０％以下、好ましくは０．０１〜１０％、より好ましくは０．１〜５％（重量）、最も好ましくは０．１〜１％（重量）である方法に関する。
【０１４０】
好ましくは、本発明は、電圧保持比（ＶＨＲ）、残留ＤＣ（ＲＤＣ）又はＡＣメモリ（ＡＣＭ）に対していかなる悪影響も及ぼさない界面活性剤をさらに含む、光アライメント組成物に関する。
【０１４１】
ＶＨＲ、ＡＣＭ及びＲＤＣは、液晶ディスプレイの技術分野において一般的に公知の値であり、以下の通り記載される：
【０１４２】
ＶＨＲ：
薄膜トランジスタ型の液晶ディスプレイの場合、特定量の電荷が、非常に短時間の間に画素の電極へ印加されるが、これはその後、液晶の抵抗によって漏れ出すことがあってはならない。その電荷を保持する能力、ひいては、液晶の電圧降下を保持する能力は、「電圧保持比」（ＶＨＲ）として公知であるものによって定量化される。それは、１フレーム周期内の１画素でのＲＭＳ−電圧（二乗平均平方根電圧）と印加電圧の初期値との比である。
【０１４３】
ＡＣＭ（交流メモリ）：７ボルトのＡＣ（交流）電圧（１kHz）を、セルに７００時間印加する。セルのプレチルト角を、ＡＣ負荷の印加の前後に測定する。ＡＣＭ性能は、プレチルト角の差の単位Δθで表される。
【０１４４】
ＲＤＣ（残留直流）：Ｖ＝２ＶＤＣの調節可能なＤＣ（直流）成分が、Ｖ＝２．８Ｖ（３０Hz）の対称矩形波シグナルに加えられ、試験セルによって送信される光の変動を、外部ＤＣ成分の適切な選択によって排除するか又は少なくとも最小限に抑えることができる。内部残留ＤＣ電圧の補償によってフリッカーを排除するか又は最小限に抑えるための外部ＤＣ電圧を、内部残留ＤＣ電圧と等しいと見なす。
【０１４５】
好ましいのは、電圧保持比（ＶＨＲ）、残留ＤＣ（ＲＤＣ）又はＡＣメモリ（ＡＣＭ）に対していかなる悪影響も及ぼさない非イオン性界面活性剤である。
【０１４６】
本発明のさらに好ましい実施態様は、液晶アライニング層の調製のための方法であって、全ての記載した優先度を有する上記の通りの光アライメント組成物を印刷又は塗布によって基版に適用することを含む方法に関する。
【０１４７】
一般に、組成物は、場合により電極で被覆された基版［例えば、酸化インジウムスズ（ＩＴＯ）で被覆されたガラスプレート］上に、０．０５〜１００μm厚の均質な層が生成されるように適用される。
【０１４８】
本発明のさらに好ましい実施態様は、＜３００nm、好ましくは＜２５０nm、より好ましくは＜２００nmの厚さを有する均一な無欠陥液晶アライニング層の調製のための上記の通りの方法及び該方法の全ての記載した優先度に関し；そして、好ましくは、液晶光アライメント材料は、上記の通りの及び上記の全ての優先度を有するジアミン（Ｉ）及びテトラカルボン酸無水物を含むポリマーである。
【０１４９】
塗布法は、例えば、スピン塗布、エアドクター塗布、ブレード塗布、ナイフ塗布、リバースロール塗布、トランスファーロール塗布、グラビアロール塗布、キスロール塗布、キャスト塗布、スプレー塗布、スピン塗布、メニスカス塗布、ワイヤー塗布、スロットオリフィス塗布、カレンダー塗布、電着塗布、ディップ塗布又はダイ塗布である。
【０１５０】
印刷法は、例えば、インクジェット印刷、ダイレクト印刷、凸版印刷（フレキソ印刷など）、凹版印刷（ダイレクトグラビア印刷又はオフセットグラビア印刷など）、リソグラフ印刷（オフセット印刷など）、又はステンシル印刷（スクリーン印刷、フレキソ印刷又は平版印刷など）である。
【０１５１】
好ましいのは、例えばグラビア、フレキソなどのダイレクト印刷；スクリーン印刷及び活版印刷プロセスであり；
さらに好ましいのは、オフセット印刷などのインダイレクト印刷；並びに
リソグラフィなどの平版印刷；凸版印刷、凹版印刷及びインクジェット印刷、並びに
フレキソ印刷である。
【０１５２】
単一の印刷プロセスの詳細な説明は、一般的な知識であり、上に部分的に与えられる。
【０１５３】
本発明のさらにより好ましい実施態様は、印刷によって、好ましくはインダイレクト印刷（オフセット印刷など）；
リソグラフィなどの平版印刷；凸版印刷、凹版印刷；
インクジェット印刷、又は
フレキソ印刷によって；より好ましくはインクジェット印刷によって基版に適用される組成物を含む、上記の通りの方法及び該方法の全ての記載した優先度に関する。
【０１５４】
本発明のさらに好ましい実施態様は、液晶光アライメント材料をアライニング光で処理、好ましくはアライニング、より好ましくは架橋及び／又は異性化することをさらに含む、上記の通りの方法及びこれらの方法に記載される全ての優先度に関する。
【０１５５】
アライニングされるべき領域は、例えば、高圧水銀ランプ、キセノンランプ又はパルスＵＶレーザで、偏光子及び場合により構造のイメージを作るためのマスクを使用して照射される。
【０１５６】
さらに、アライニング光の照射の偏光面及び／又は照射方向を制御することによって、液晶アライニング層内の配向の方向及びチルト角を変えることが可能である。液晶アライニング層の特定の領域を選択的に照射することによって、該層の極めて特定の領域をアライニングできることが理解される。このようにして、画定されたチルト角を有する層を提供することができる。誘導された配向及びチルト角は、該プロセスによって、とりわけ架橋のプロセスによって、液晶アライニング層において保持される。
【０１５７】
アライニング光での処理は、単一工程又は幾つかの別々の工程で実行され得る。本発明の好ましい実施態様において、アライニング光での処理は、単一工程で実行される。
【０１５８】
アライニング光の入射方向は、基版に対して垂直であるか又は任意の斜角であり得る。
【０１５９】
チルト角を生成するために、好ましくは、アライニング光は、斜角から露光される。
【０１６０】
本発明のさらに好ましい方法は、以下に関する：
−垂直にアラインされた液晶アライニング層の調製のための方法；
−液晶アライニング層のマルチドメイン垂直アライメントの調製のための方法；
−傾斜した光学軸を有する液晶アライニング層の調製のための方法。
【０１６１】
さらに、本発明は、与えられた意味及び全ての優先度の範囲内の本発明に記載される通りの並びに液晶をアライニングするための本発明の方法に従って調製される通りの光アライメント組成物を含む液晶アライニング層の使用に関する。
【０１６２】
本発明のさらなる実施態様は、本発明による方法によって得ることが可能な液晶アライニング層に関する。
【０１６３】
好ましくは、本発明は、架橋及び／又は異性化形態の本発明に係る光アライメント組成物を含む液晶アライニング層に関する。
【０１６４】
本発明のさらに好ましい実施態様は、＜３００nm、好ましくは＜２５０nm、より好ましくは＜２００nmの厚さを有する液晶アライニング層に関する。
【０１６５】
液晶アライニング層を、非構造化又は構造化の光学又は電気光学素子の製造において、好ましくはハイブリッド層素子の生産において使用することができる。
【０１６６】
一般に、場合により酸化インジウムスズ（ＩＴＯ）で被覆されたガラス又はプラスチック基版などの透明支持体が使用される。
【０１６７】
さらに、アライニング光の照射の方向を制御することによって、液晶アライニング層内の配向の方向及びチルト角を変えることが可能である。ポリマー又はオリゴマー層の特定の領域を選択的に照射することによって、該層の極めて特定の領域をアライニングできることが理解される。このようにして、画定されたチルト角を有する層を提供することができる。誘導された配向及びチルト角は、該プロセスによって、とりわけ架橋のプロセスによって、液晶アライニング層において保持される。
【０１６８】
より好ましくは、本発明は、イミド化がポリマー、コポリマー又はオリゴマーの支持体への適用の前又は後に行われる方法に関する。
【０１６９】
本発明のさらに好ましい方法は、以下に関する：
−垂直にアラインされた液晶アライニング層の調製のための方法；
−液晶アライニング層のマルチドメイン垂直アライメントの調製のための方法；
−傾斜した光学軸を有する液晶アライニング層の調製のための方法。
【０１７０】
本発明の液晶アライニング層をまた、ポリマーゲル、ポリマーネットワーク、ポリマー膜などの形態で使用できることが理解される。液晶アライニング層を、非構造化又は構造化の光学又は電気光学素子の製造において、好ましくはハイブリッド層素子の生産において使用することができる。
【０１７１】
加えて、本発明は、本発明に係る光アライメント組成物が、支持体に適用され、その後溶媒が蒸発される、並びに、必要となり得る任意のイミド化工程後に、ポリマー又はオリゴマー又はポリマー混合物又はオリゴマー混合物がアライニング光で処理される、好ましくはアライニング光での照射によって異性化及び／又は架橋される、液晶アライニング層の調製のための方法に関する。
【０１７２】
本発明の好ましい方法は、アライニング光での照射の方向を制御することによって液晶アライニング層内の配向の方向及びチルト角を変える、並びに／又はポリマー層若しくはオリゴマー層の特定の領域を選択的に照射することによって該層の特定の領域がアラインされる方法に関する。
【０１７３】
液晶アライニング層は、ポリマー又はオリゴマー材料の溶液から好適に調製される。ポリマー又はオリゴマー溶液は、場合により電極で被覆された支持体［例えば、酸化インジウムスズ（ＩＴＯ）で被覆されたガラスプレート］に適用される。このプロセスでは、スピン塗布、メニスカス塗布、ワイヤー塗布、スロット塗布のような異なる塗布技術、オフセット印刷、フレキソ印刷、グラビア印刷が使用され得る。次いで、又は場合によりイミド化工程の後又は前に、配向しようとする領域が、例えば、高圧水銀ランプ、キセノンランプ又はパルスＵＶレーザで、偏光子及び場合により構造のイメージを作るためのマスクを使用して照射される。
【０１７４】
さらに、本発明は、液晶用配向層としての、好ましくは架橋形態の本発明に係る液晶アライニング層の使用に関する。
【０１７５】
さらに、本発明は、好ましくは、隣接する液晶層の垂直又は平面アライメントの誘導のための、特にセルをＭＶＡモードで駆動するための液晶アライニング層の使用に関する。
【０１７６】
照射時間は、個々のランプの出力に依存し、数秒〜数時間で変更することができる。しかしながら、光化学反応（二量化、重合、架橋）はまた、例えば架橋反応に好適な放射線のみを通過させるフィルタを使用した、均質な層の照射によっても行われ得る。
【０１７７】
本発明の液晶アライニング層が、少なくとも１つの配向層を有する光学又は電気光学デバイスだけでなく、非構造化及び構造化の光学素子及び多層系の生産においても使用され得ることが理解される。
【０１７８】
本発明は、液晶の配向のための液晶アライニング層の使用に関する。
【０１７９】
好ましいのは、隣接する液晶層の垂直アライメントの誘導のための使用である。
【０１８０】
本発明のさらなる実施態様は、好ましくは架橋形態の本発明に係る光アライメント層を含む光学又は電気光学デバイスに関する。電気光学デバイスは、２以上の層を含み得、好ましくは２層が存在する。該層又は該層の各々は、異なる空間配向の１以上の領域を含有し得る。
【０１８１】
本発明のさらなる実施態様は、上記の通りの少なくとも１つの液晶アライニング層を含む、光学及び電気光学の非構造化又は構造化構成要素、好ましくは液晶ディスプレイセル、多層及びハイブリッド層素子に関する。
【０１８２】
さらに、本発明は、好ましくは、隣接する液晶層の垂直アライメントの誘導のための、特にセルをＭＶＡモードで駆動するための液晶アライニング層の使用に関する。
【０１８３】
好ましいのは、隣接する液晶層の垂直アライメント又は平面アライメントの誘導のための液晶アライニング層の使用である。
【０１８４】
本発明のさらに好ましい実施態様は、１以上の液晶アライニング層を含む光学又は電気光学デバイスに関する。電気光学デバイスは、２以上の層を含み得る。該層又は該層の各々は、異なる空間配向の１以上の領域を含有し得る。
【０１８５】
さらに好ましいのは、光学及び電気光学素子のための液晶アライニング層の使用である。
【０１８６】
より好ましくは、本発明は、本発明に係るポリマー層、コポリマー又はオリゴマー層などの少なくとも１つの液晶アライニング層を含む、光学及び電気光学の非構造化又は構造化構成要素、好ましくは液晶ディスプレイセル、多層及びハイブリッド層素子に関係する。
【０１８７】
光学成分、系又はデバイスは、電磁放射線を発生、操作、又は測定する。
【０１８８】
電気光学成分、系又はデバイスは、電界による材料の光学特性の改変によって作動する。したがって、それは、材料の電磁気的（光学的）状態と電気的（電子的）状態との間の相互作用に関係する。
【０１８９】
光学又は電気光学成分は、（限定されないが）導波管、セキュリティ又はブランド保護要素、バーコード、光学格子、フィルタ、リターダ、補償フィルム、反射偏光フィルム、吸収偏光フィルム、異方性拡散フィルム補償子及び位相差フィルム、ねじれリターダフィルム、コレステリック液晶フィルム、ゲスト−ホスト液晶フィルム、モノマー波形フィルム、スメクティック液晶フィルム、偏光子、圧電セル、非線形の光学特性を示す薄膜、装飾光学素子、輝度強化フィルム、波長域選択的補償用のコンポーネント、マルチドメイン補償用のコンポーネント、マルチビュー液晶ディスプレイのコンポーネント、色消しリターダ、偏光状態補正／調整フィルム、光学又は電気光学センサーのコンポーネント、輝度強化フィルムのコンポーネント、光に基づく電気通信デバイス用のコンポーネント、異方性アブソーバーを備えたパターン化Ｇ／Ｈ偏光子、パターン化反射円形偏光子、パターン化反射線形偏光子、パターン化ＭＣ（モノマー波形フィルム）用に使用され得る。
【０１９０】
好ましいのは、セキュリティ要素、補償子及び位相差フィルムである。
【０１９１】
本発明の利点は、当業者によって予見されなかった。
【０１９２】
驚くべきことに、本発明の光アライメント組成物を使用して高い塗布品質に到達できることが見いだされた。また、非常に驚嘆すべきことに、均一な無欠陥膜の要件を満たす薄い液晶アライニング層の作製が本発明の光アライメント組成物を用いて到達可能である。
【実施例】
【０１９３】
溶媒の略称：
ＮＭＰ：１−メチル−２−ピロリドン（ｃａｓ：８７２−５０−４）
ＢＣ：２−ブトキシエタノール（ブチルセロソルブ）（ｃａｓ：１１−７６−２）
ＩＢＩＢ：イソブチルイソブチラート（ｃａｓ：９７−８５−８）
【０１９４】
形成されるポリマーは、その固有の粘度及びＮＭＲデータを通して特徴付けられた。ＮＭＲでは、幾つかの代表定なシグナルを見いだすことができた。積分は、相対値として与えられる。
【０１９５】
ポリマーの合成
ポリアミド酸１
２，３，５−トリカルボキシシクロペンチル酢酸−１，２：３，４−二無水物０．８２０ｇ（３．６６mmol）を、ＮＭＰ ６．６mL中の［４−［（Ｅ）−３−［［５−アミノ−２−［４−アミノ−２−［［（Ｅ）−３−［４−［４−（４，４，４−トリフルオロブトキシ）ベンゾイル］オキシフェニル］プロパ−２−エノイル］オキシメチル］フェニル］フェニル］メトキシ］−３−オキソ−プロパ−１−エニル］フェニル］４−（４，４，４−トリフルオロブトキシ）ベンゾアート３．６４９ｇ（３．６６mmol）の溶液に加える。次いで、撹拌を０℃で２時間行う。その後、混合物を室温で２１時間反応させる。ポリマー混合物を、ＴＨＦ １８mLで希釈し、脱イオン水８００mL中に沈殿させ、室温で真空乾燥させた後、固有粘度［η］０．５０dL/gを有する白色の粉末の形態でポリアミド酸１が生成する。
ＮＭＲ  １Ｈ  ＮＭＲ  ／ＤＭＳＯ  ｄ６  ３００ＭＨｚ
δ＝  １２．４３  （ｓ，  ２Ｈ），  １０．２３  （ｍ  ２Ｈ），  ８．０３  （ｍ，  ２Ｈ），  ７．８６−７．５８  （ｍ，  １０Ｈ），  ７．２７−７．０６  （ｍ，  １０Ｈ），  ６．５７  （ｍ，  ２Ｈ），  ４．９１  （ｓ，  ４Ｈ），  ４．１０  （ｔ，  ４Ｈ），  ３．４３−２．４９  （ｍ，  ８Ｈ），  ２．４２  （ｍ，  ４Ｈ），  １．９２  （ｍ，  ４Ｈ）
【０１９６】
ポリアミド酸２
ポリアミド酸１の合成と同様にし、ジアミンとして４−｛（１Ｅ）−３−［２−（２，４−ジアミノフェニル）エトキシ］−３−オキソプロパ−１−エニル｝フェニル  ４−（４，４，４−トリフルオロブトキシ）ベンゾアート及び［４−［（Ｅ）−３−［［５−アミノ−２−［４−アミノ−２−［［（Ｅ）−３−［４−［４−（４，４，４−トリフルオロブトキシ）ベンゾイル］オキシフェニル］プロパ−２−エノイル］オキシメチル］フェニル］フェニル］メトキシ］−３−オキソ−プロパ−１−エニル］フェニル］４−（４，４，４−トリフルオロブトキシ）ベンゾアートを７／３のモル比で使用して、固有粘度［η］０．３３dL/gを有する白色の粉末の形態でポリアミド酸２が得られる。
ＮＭＲ１Ｈ  ＮＭＲ  ／ＤＭＳＯ  ｄ６  ３００ＭＨｚ
δ＝  １２．４２  （ｓ，  ２．８Ｈ），  １０．２１−９．４０  （ｍ  ２．８Ｈ），  ８．１７  （ｍ，  ４．２Ｈ），  ８．０６−７．７５  （ｍ，  １０．２Ｈ），  ７．３１−７．０９  （ｍ，  １０．３Ｈ），  ６．６３  （ｍ，  ２Ｈ），  ４．９０  （ｓ，  １．８Ｈ），  ４．２５  −４．１１  （ｍ  ６．４Ｈ），    ３．４３−２．４９  （ｍ，  ６．９Ｈ），  ２．２７  （ｍ，  ６．９Ｈ），  １．９５  （ｍ，  ６．０Ｈ）
【０１９７】
ポリアミド酸３
ポリアミド酸１の合成と同様にし、４−（４−アミノフェノキシ）アニリン及び１，２，３，４−シクロブタンテトラカルボン酸二無水物を使用して、固有粘度［η］０．３７dL/gを有する白色の粉末の形態でポリアミド酸３が得られる。
ＮＭＲ１Ｈ  ＮＭＲ  ／ＤＭＳＯ  ｄ６  ３００ＭＨｚ
δ＝  １２．４０  （ｂｒ，  ２Ｈ），  １０．１５  （ｓ  ２Ｈ），  ７．５９  （ｄ，  ４Ｈ），  ６．９６  （ｄ，  ４Ｈ），  ３．８７−３．５３  （ｍ，  ４Ｈ）
【０１９８】
ポリアミド酸４
ポリアミド酸１の合成と同様にし、ジアミンとして４−（４−アミノ−２−メチル−フェニル）−３−メチル−アニリンを使用して、固有粘度［η］０．５６dL/gを有する白色の粉末の形態でポリアミド酸４が得られる。
ＮＭＲ１Ｈ  ＮＭＲ  ／ＤＭＳＯ  ｄ６  ３００ＭＨｚ
δ＝  １２．３０  （ｂｒ，  ２Ｈ），  １０．０７  （ｍ，  ２Ｈ），  ７．５７  （ｍ，  ２Ｈ），  ７．４３  （ｍ，  ２Ｈ），  ６．９７  （ｍ，  ２Ｈ），  ３．５２−２．５４  （ｍ，  ８Ｈ），  １．９７  （ｓ，  ６Ｈ）
【０１９９】
製剤の調製
製剤１
ＮＭＰ中の３０％ポリアミド酸１溶液７．０８３５ｇを、ＮＭＰ中の２０％ポリアミド酸３溶液２０１．８７５ｇに加える。ＮＭＰ１０８．０４２ｇ及びＢＣ１８３．０２ｇを加える。混合物を３０分間撹拌し、０．２μmのＰＴＦＥフィルタで濾過して、製剤１を与える。
【０２００】
製剤２
ＮＭＰ中の３０％ポリアミド酸１溶液７．０８３６ｇを、ＮＭＰ中の２０％ポリアミド酸３溶液２０１．８７２ｇに加える。ＮＭＰ１０８．０４３ｇ、ＢＣ１３７．２５ｇ及びＩＢＩＢ４５．７５ｇを加える。混合物を３０分間撹拌し、０．２μmのＰＴＦＥフィルタで濾過して、製剤２を与える。
【０２０１】
製剤３
ＮＭＰ中の３０％ポリアミド酸２溶液１１．６５ｇを、ＮＭＰ中の２０％ポリアミド酸４溶液１５７．５２ｇに加える。ＮＭＰ１４４．８５ｇ及びＢＣ１３９．６ｇ及びＩＢＩＢ４６．５２ｇを加える。混合物を３０分間撹拌し、０．２μmのＰＴＦＥフィルタで濾過して、製剤３を与える。
【０２０２】
【表１】
2018516382.tif 000035
【０２０３】
適用例
Nakan E-400 MIZにて、以下のパラメーターでオフセット印刷処理を行う：
−塗布速度２０ｍ／分（条件１）、又は２５ｍ／分（条件２）
−アニロックスロール速度２０ｍ／分（条件１）、又は２５ｍ／分（条件２）
−５〜８mmのアニロックスNIP
−１０〜１５mmのTable NIP
−０．４８Mpaのアニロックス-Scrubber圧。
【０２０４】
被覆された基版を、８０℃のホットプレート上で１．５分間、続いて、２００℃で４０分間乾燥させる。
【０２０５】
試験（条件１及び条件２）に使用する基版は、以下である：
−０．３mm厚を有するAsahi glass PD200
−ＩＴＯ被覆Asahi glass（スパッタ蒸着ＳｉＯ２  ２００nm／ＩＴＯ  ２０nm）
−カラーフィルタ（ＣＦ）。
【０２０６】
塗布品質を制御し、以下の表にまとめる。ここで、表層アスペクト品質は、「極めて良好、欠陥なし」、「淡いムラ（light mura）、わずかな欠陥あり」、「ムラ、欠陥あり」及び「表面全体にムラ、欠陥あり」にそれぞれ相当する１〜４で示され；レベリングは、「極めて良好」、「良好な」、「不良」及び「極めて不良」にそれぞれ相当する１〜４で示され、悪いレベリングはまた、幾つかの未コート領域を観察することができる脱濡れを意味する。
【０２０７】
【表２】
2018516382.tif 000036
【０２０８】
「表層全体の欠陥」の例：ＣＦ上の被覆された製剤１の図１において、被覆された表面全体に微小な欠陥を観察することができる。
【０２０９】
「極めて良好なレベリングを有する良好な塗布アスペクト」の例：ＣＦ上の被覆された製剤２の図１。
【図面の簡単な説明】
【０２１０】
【図１】製剤１による、「表層全体の欠陥」を示す例である。
【図２】製剤２による、「極めて良好なレベリングを有する良好な塗布アスペクト」を示す図である。
【図１】
2018516382.tif 000037
【図２】
2018516382.tif 000038
【国際調査報告】
2018516382.tif 000039
2018516382.tif 000040
2018516382.tif 000041